(57)【要約】  密閉可能な容器と、その容器の内部空間中に少なくとも１つのパウチとを備える容器システムであって、そのパウチが、ポリビニルアルコール（ＰＶＯＨ）樹脂ブレンドを含む水溶性フィルムと、その水溶性フィルムによって区画に少なくとも部分的に封入された香料及び有機溶媒含有組成物とを含む、容器システム。【特許請求の範囲】
【請求項１】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、ステップと、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
【請求項２】
前記第１のＰＶＯＨポリマーが、前記フィルム中の全ＰＶＯＨポリマーの約７０質量％〜約９０質量％で存在し、前記第２のＰＶＯＨポリマーが、約１０質量％〜約３０質量％で存在する、請求項１に記載の容器システム。
【請求項３】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、または前述のアルカリ金属塩、前述のエステル、及びこれらの組み合わせからなる群から選択されるメンバーから誘導される、請求項１に記載の容器システム。
【請求項４】
前記第１のアニオン性モノマー単位が、カルボキシル化アニオン性モノマー単位から誘導される、請求項３に記載の容器システム。
【請求項５】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項４に記載の容器システム。
【請求項６】
前記第１のアニオン性モノマー単位が、マレイン酸モノメチル、その塩、及びこれらの組み合わせからなる群から選択されるマレイン酸モノアルキルから誘導される、請求項５に記載の容器システム。
【請求項７】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項１に記載の容器システム。
【請求項８】
前記第１のアニオン性モノマー単位が、前記フィルム中に、前記フィルム中の全ＰＶＯＨポリマーの約０．５モル％〜約５モル％の範囲の量で存在する、請求項１に記載の容器システム。
【請求項９】
前記第１のＰＶＯＨポリマーが、前記フィルム中の全ＰＶＯＨポリマーの約６５質量％〜約８０質量％の範囲の量で存在する、請求項１に記載の容器システム。
【請求項１０】
前記第２のＰＶＯＨポリマーが、前記フィルム中の全ＰＶＯＨポリマーの約２０質量％〜約４５質量％の範囲の量で存在する、請求項１に記載の容器システム。
【請求項１１】
前記第１のＰＶＯＨポリマーが、前記ＰＶＯＨブレンド中に、前記ブレンド中の全ＰＶＯＨポリマーの約６５質量％〜約９０質量％、または約６５質量％〜約８０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの２０℃での４％溶液粘度（μ２）を特徴とし、前記ＰＶＯＨ樹脂ブレンド中に、前記ブレンド中の全ＰＶＯＨポリマーの約１０質量％〜約４５質量％、または約２０質量％〜約４５質量％の範囲で存在する、請求項１に記載の容器システム。
【請求項１２】
前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、請求項１に記載の容器システム。
【請求項１３】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項１に記載の容器システム。
【請求項１４】
前記第１のＰＶＯＨポリマーが、２０℃での第１の４％溶液粘度（μ１）を特徴とし、前記第２のＰＶＯＨポリマーが、２０℃での第２の４％溶液粘度（μ２）を特徴とし、前記第１のＰＶＯＨポリマー及び前記第２のＰＶＯＨポリマーについての絶対粘度差｜μ２−μ１｜が、０ｃｐ〜約１０ｃＰの範囲である、請求項１に記載の容器システム。
【請求項１５】
前記ＰＶＯＨ樹脂ブレンドが、前記水溶性フィルム中に、前記フィルムの約５０質量％〜約９５質量％の範囲の量で存在する、請求項１に記載の容器システム。
【請求項１６】
前記水溶性フィルムが、以下の特徴：
ａ）溶解チャンバー試験によって測定される約４８質量％以下の残留物値、
ｂ）引張強度試験によって測定される少なくとも約３３ＭＰａの平均引張強度値、及び／または
ｃ）モジュラス試験によって測定される少なくとも約１２Ｎ／ｍｍ２のモジュラス値のうちの少なくとも１つ、または少なくとも２つ、または３つすべてを有する、請求項１に記載の容器システム。
【請求項１７】
前記水溶性フィルムが、好ましくはＰＶＯＨポリマー以外のポリマーである、少なくとも第３の水溶性ポリマーをさらに含む、請求項１に記載の容器システム。
【請求項１８】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項１７に記載の容器システム。
【請求項１９】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項１に記載の容器システム。
【請求項２０】
前記水溶性フィルムが、１つ以上の可塑剤を、前記フィルムの約１質量％〜約４０質量％の範囲の量でさらに含む、請求項１に記載の容器システム。
【請求項２１】
前記パウチが、少なくとも２つの区画、または少なくとも３つの区画を含む、請求項１に記載の容器システム。
【請求項２２】
前記有機溶媒が、モノアルコール、ポリオール、グリコール、及びこれらの組み合わせからなる群から選択される、請求項１に記載の容器システム。
【請求項２３】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項１に記載の容器システム。
【請求項２４】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項１に記載の容器システム。
【請求項２５】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項１に記載の容器システム。
【請求項２６】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項１に記載の容器システム。
【請求項２７】
前記家庭用ケア組成物が、前記組成物の約５質量％〜約７０質量％の、界面活性剤を含む、請求項１に記載の容器システム。
【請求項２８】
前記家庭用ケア組成物が、布地ケア組成物である、請求項１に記載の容器システム。
【請求項２９】
前記密閉可能な容器が、再密閉可能である、請求項１に記載の容器システム。
【請求項３０】
前記密閉可能な容器が、軟性バッグ及び剛性タブから選択される、請求項１に記載の容器システム。
【請求項３１】
布地のような基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、ステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップであって、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
【請求項３２】
香料と有機溶媒とを含む家庭用ケア組成物を含有する区画を少なくとも部分的に封入するパウチを形成するための、水溶性フィルムの使用であって、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、使用。
【請求項３３】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも５０質量％のポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、ステップと、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
【請求項３４】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項４８に記載の容器システム。
【請求項３５】
前記第１のアニオン性モノマー単位が、カルボキシル化アニオン性モノマー単位から誘導される、請求項３４に記載の容器システム。
【請求項３６】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項３５に記載の容器システム。
【請求項３７】
前記第１のアニオン性モノマー単位が、マレイン酸モノメチル、その塩、及びこれらの組み合わせからなる群から選択されるマレイン酸モノアルキルから誘導される、請求項３６に記載の容器システム。
【請求項３８】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項３３に記載の容器システム。
【請求項３９】
前記第１のアニオン性モノマー単位が、前記フィルム中に、前記フィルム中の全ＰＶＯＨポリマーの約０．５モル％〜約５モル％の範囲の量で存在する、請求項３３に記載の容器システム。
【請求項４０】
前記第１のＰＶＯＨポリマーが、前記フィルム中の全ＰＶＯＨポリマーの約１０質量％〜約９０質量％の範囲の量で存在する、請求項３３に記載の容器システム。
【請求項４１】
前記第２のアニオン性モノマー単位が、前記第１のアニオン性モノマー単位とは異なる、請求項３３に記載の容器システム。
【請求項４２】
前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項３３に記載の容器システム。
【請求項４３】
前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、請求項３３に記載の容器システム。
【請求項４４】
前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、請求項３３に記載の容器システム。
【請求項４５】
前記第１のＰＶＯＨポリマーが、前記第１のアニオン性モノマー単位の第１の取り込みレベル（ａ１）を有し、前記第２のＰＶＯＨポリマーが、前記第２のアニオン性モノマー単位の第２の組み込みレベル（ａ２）を有し、前記第１及び第２のアニオン性モノマーが同じである場合、｜ａ１−ａ２｜の絶対値が０より大きい、請求項３３に記載の容器システム。
【請求項４６】
ａ１が、前記第１のＰＶＯＨポリマーの約１モル％〜約５モル％、好ましくは約１モル％〜約３モル％の範囲であり、ａ２が、前記第２のＰＶＯＨポリマーの約１モル％〜約５モル％、好ましくは約１モル％〜約３モル％であり、｜ａ１−ａ２｜、好ましくはａ１−ａ２が、約０モル％〜約３モル％、または約１モル％〜約３モル％の範囲である、請求項４５に記載の容器システム。
【請求項４７】
前記第２のアニオン性モノマー単位が、前記第２のＰＶＯＨポリマー中に、前記第２のＰＶＯＨポリマーの約１．０モル％〜約５．０モル％の範囲の量で存在する、請求項３３に記載の容器システム。
【請求項４８】
前記第２のアニオン性モノマー単位が、前記フィルム中に、前記フィルム中の全ＰＶＯＨポリマーの約０．２モル％〜約４．５モル％の範囲の量で存在する、請求項３３に記載の容器システム。
【請求項４９】
前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、請求項３３に記載の容器システム。
【請求項５０】
前記第２のＰＶＯＨポリマーが、前記フィルム中の全ＰＶＯＨポリマーの約１０質量％〜約９０質量％の範囲の量で存在する、請求項３３に記載の容器システム。
【請求項５１】
前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、請求項３３に記載の容器システム。
【請求項５２】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項３３に記載の容器システム。
【請求項５３】
前記第１のＰＶＯＨポリマーが、２０℃での第１の４％溶液粘度（μ１）を特徴とし、前記第２のＰＶＯＨポリマーが、２０℃での第２の４％溶液粘度（μ２）を特徴とし、前記第１のＰＶＯＨポリマー及び前記第２のＰＶＯＨポリマーについての絶対粘度差｜μ２−μ１｜が、０ｃｐ〜約１０ｃＰの範囲である、請求項３３に記載の容器システム。
【請求項５４】
前記ＰＶＯＨ樹脂ブレンドが、前記水溶性フィルム中に、前記フィルムの約５０質量％〜約９５質量％の範囲の量で存在する、請求項３３に記載の容器システム。
【請求項５５】
前記水溶性フィルムが、以下の特徴：
ａ）溶解チャンバー試験によって測定される約４８質量％以下の残留物値、
ｂ）引張強度試験によって測定される少なくとも約３３ＭＰａの平均引張
強度値、及び／または
ｃ）モジュラス試験によって測定される少なくとも約１２Ｎ／ｍｍ２のモジュラス値のうちの少なくとも１つ、または少なくとも２つ、または３つすべてを有する、請求項３３に記載の容器システム。
【請求項５６】
前記水溶性フィルムが、好ましくはＰＶＯＨポリマー以外のポリマーである、少なくとも第３の水溶性ポリマーをさらに含む、請求項３３に記載の容器システム。
【請求項５７】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項５６に記載の容器システム。
【請求項５８】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項３３に記載の容器システム。
【請求項５９】
前記水溶性フィルムが、１つ以上の可塑剤を、前記フィルムの約１質量％〜約４０質量％の範囲の量でさらに含む、請求項３３に記載の容器システム。
【請求項６０】
前記パウチが、少なくとも２つの区画、または少なくとも３つの区画を含む、請求項３３に記載の容器システム。
【請求項６１】
前記有機溶媒が、モノアルコール、ポリオール、グリコール、及びこれらの組み合わせからなる群から選択される、請求項３３に記載の容器システム。
【請求項６２】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項３３に記載の容器システム。
【請求項６３】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項３３に記載の容器システム。
【請求項６４】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項３３に記載の容器システム。
【請求項６５】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項３３に記載の容器システム。
【請求項６６】
前記家庭用ケア組成物が、前記組成物の約５質量％〜約７０質量％の界面活性剤を含む、請求項３３に記載の容器システム。
【請求項６７】
前記家庭用ケア組成物が、布地ケア組成物である、請求項３３に記載の容器システム。
【請求項６８】
前記密閉可能な容器が、再密閉可能である、請求項３３に記載の容器システム。
【請求項６９】
前記密閉可能な容器が、軟性バッグ及び剛性タブから選択される、請求項３３に記載の容器システム。
【請求項７０】
布地のような基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記フィルムが、少なくとも５０質量％のポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、ステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップと、を含む、方法。
【請求項７１】
香料と有機溶媒とを含む家庭用ケア組成物を含有する区画を少なくとも部分的に封入するパウチを形成するための、水溶性フィルムの使用であって、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記水溶性フィルムが、少なくとも５０質量％のポリビニルアルコール（ＰＶＯＨ）樹脂ブレンドを含み、前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、使用。
【請求項７２】
香料と有機溶媒とを含む組成物を含有するのに適した、または経時的に前記香料を選択的に放出させるように適合された水溶性フィルムであって、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
【請求項７３】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項７２に記載のフィルム。
【請求項７４】
前記第１のアニオン性モノマー単位が、カルボキシル化アニオン性モノマー単位から誘導される、請求項７３に記載のフィルム。
【請求項７５】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項７４に記載のフィルム。
【請求項７６】
前記第１のアニオン性モノマー単位が、マレイン酸モノメチル、その塩、及びこれらの組み合わせからなる群から選択されるマレイン酸モノアルキルから誘導される、請求項７５に記載のフィルム。
【請求項７７】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項７２に記載のフィルム。
【請求項７８】
前記第１のアニオン性モノマー単位が、前記フィルム中に、前記フィルム中の全ＰＶＯＨポリマーの約０．５モル％〜約５モル％の範囲の量で存在する、請求項７２に記載のフィルム。
【請求項７９】
前記第１のＰＶＯＨポリマーが、前記フィルム中の全ＰＶＯＨポリマーの約１０質量％〜約９０質量％の範囲の量で存在する、請求項７２に記載のフィルム。
【請求項８０】
前記第２のＰＶＯＨポリマーが、第２のアニオン性モノマー単位を含む、請求項７２に記載のフィルム。
【請求項８１】
前記第２のアニオン性モノマー単位が、前記第１のアニオン性モノマー単位とは異なる、請求項８０に記載のフィルム。
【請求項８２】
前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項８０に記載のフィルム。
【請求項８３】
前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、請求項８０に記載のフィルム。
【請求項８４】
前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、請求項８０に記載のフィルム。
【請求項８５】
前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、請求項８０に記載のフィルム。
【請求項８６】
ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、請求項８５に記載のフィルム。
【請求項８７】
前記第２のアニオン性モノマー単位が、前記第２のＰＶＯＨポリマー中に、前記第２のＰＶＯＨポリマーの約１．０モル％〜約５．０モル％の範囲の量で存在する、請求項８０に記載のフィルム。
【請求項８８】
前記第２のアニオン性モノマー単位が、前記フィルム中に、前記フィルム中の全ＰＶＯＨポリマーの約０．２モル％〜約４．５モル％の範囲の量で存在する、請求項８０に記載のフィルム。
【請求項８９】
前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、請求項８０に記載のフィルム。
【請求項９０】
前記第２のＰＶＯＨポリマーが、前記フィルム中の全ＰＶＯＨポリマーの約１０質量％〜約９０質量％の範囲の量で存在する、請求項７２に記載のフィルム。
【請求項９１】
前記第２のＰＶＯＨポリマーが、ＰＶＯＨホモポリマーである、請求項７２に記載のフィルム。
【請求項９２】
前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、請求項９１に記載のフィルム。
【請求項９３】
前記第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、請求項７２に記載のフィルム。
【請求項９４】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項７２に記載のフィルム。
【請求項９５】
前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、請求項７２に記載のフィルム。
【請求項９６】
前記ＰＶＯＨ樹脂ブレンドが、前記水溶性フィルム中に、前記フィルムの約３０質量％〜約９５質量％の範囲の量で存在する、請求項７２に記載のフィルム。
【請求項９７】
前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、請求項７２に記載のフィルム。
【請求項９８】
前記水溶性フィルムが、好ましくはＰＶＯＨポリマー以外のポリマーである、少なくとも第３の水溶性ポリマーをさらに含む、請求項７２に記載のフィルム。
【請求項９９】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項９８に記載のフィルム。
【請求項１００】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項７２に記載のフィルム。
【請求項１０１】
前記水溶性フィルムが、１つ以上の可塑剤を、前記フィルムの約１質量％〜約４０質量％の範囲の量でさらに含む、請求項７２に記載のフィルム。
【請求項１０２】
パウチの形態の、前記パウチが、任意で少なくとも２つの区画、または少なくとも３つの区画を含む、請求項７２に記載のフィルム。
【請求項１０３】
前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、請求項７２に記載のフィルム。
【請求項１０４】
前記香料が、前記香料の約２質量％〜約１５質量％の、象限Ｉ香料成分を含む、請求項７２に記載のフィルム。
【請求項１０５】
前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、請求項７２に記載のフィルム。
【請求項１０６】
前記香料の少なくとも一部分が、コア−シェルカプセル化物にカプセル化される、請求項７２に記載のフィルム。
【請求項１０７】
前記有機溶媒が、モノアルコール、ポリオール、グリコール、及びこれらの組み合わせからなる群から選択される、請求項７２に記載のフィルム。
【請求項１０８】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項７２に記載のフィルム。
【請求項１０９】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項７２に記載のフィルム。
【請求項１１０】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項７２に記載のフィルム。
【請求項１１１】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項７２に記載のフィルム。
【請求項１１２】
前記組成物が、前記組成物の約５質量％〜約７０質量％の界面活性剤を含む、請求項７２に記載のフィルム。
【請求項１１３】
前記組成物が、布地ケア組成物である、請求項７２に記載のフィルム。
【請求項１１４】
請求項７２〜１１３のいずれか一項に記載のフィルムを含む容器。
【請求項１１５】
香料と有機溶媒とを含む組成物を含有し、経時的に前記香料を選択的に放出させるように適合された水溶性フィルムの作製方法であって、前記フィルム中にポリビニルアルコール（ＰＶＯＨ）樹脂ブレンドを含むことを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、方法。
【請求項１１６】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項１１５に記載の方法。
【請求項１１７】
前記第１のアニオン性モノマー単位が、カルボキシル化アニオン性モノマー単位から誘導される、請求項１１６に記載の方法。
【請求項１１８】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項１１７に記載の方法。
【請求項１１９】
前記第１のアニオン性モノマー単位が、マレイン酸モノメチル、その塩、及びこれらの組み合わせからなる群から選択されるマレイン酸モノアルキルから誘導される、請求項１１８に記載の方法。
【請求項１２０】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項１１５に記載の方法。
【請求項１２１】
前記第１のアニオン性モノマー単位が、前記フィルム中に、前記フィルム中の全ＰＶＯＨポリマーの約０．５モル％〜約５モル％の範囲の量で存在する、請求項１１５に記載の方法。
【請求項１２２】
前記第１のＰＶＯＨポリマーが、前記フィルム中の全ＰＶＯＨポリマーの約１０質量％〜約９０質量％の範囲の量で存在する、請求項１１５に記載の方法。
【請求項１２３】
前記第２のＰＶＯＨポリマーが、第２のアニオン性モノマー単位を含む、請求項１１５に記載の方法。
【請求項１２４】
前記第２のアニオン性モノマー単位が、前記第１のアニオン性モノマー単位とは異なる、請求項１２３に記載の方法。
【請求項１２５】
前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項１２３に記載の方法。
【請求項１２６】
前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、請求項１２３に記載の方法。
【請求項１２７】
前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、請求項１２３に記載の方法。
【請求項１２８】
前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、請求項１２３に記載の方法。
【請求項１２９】
ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、請求項１２８に記載の方法。
【請求項１３０】
前記第２のアニオン性モノマー単位が、前記第２のＰＶＯＨポリマー中に、前記第２のＰＶＯＨポリマーの約１．０モル％〜約５．０モル％の範囲の量で存在する、請求項１２３に記載の方法。
【請求項１３１】
前記第２のアニオン性モノマー単位が、前記フィルム中に、前記フィルム中の全ＰＶＯＨポリマーの約０．２モル％〜約４．５モル％の範囲の量で存在する、請求項１２３に記載の方法。
【請求項１３２】
前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、請求項１２３に記載の方法。
【請求項１３３】
前記第２のＰＶＯＨポリマーが、前記フィルム中の全ＰＶＯＨポリマーの約１０質量％〜約９０質量％の範囲の量で存在する、請求項１１５に記載の方法。
【請求項１３４】
前記第２のＰＶＯＨポリマーが、ＰＶＯＨホモポリマーである、請求項１１５に記載の方法。
【請求項１３５】
前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、請求項１３４に記載の方法。
【請求項１３６】
前記第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、請求項１１５に記載の方法。
【請求項１３７】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項１１５に記載の方法。
【請求項１３８】
前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、請求項１１５に記載の方法。
【請求項１３９】
前記ＰＶＯＨ樹脂ブレンドが、前記水溶性フィルム中に、前記フィルムの約３０質量％〜約９５質量％の範囲の量で存在する、請求項１１５に記載の方法。
【請求項１４０】
前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、請求項１１５に記載の方法。
【請求項１４１】
前記水溶性フィルムが、好ましくはＰＶＯＨポリマー以外のポリマーである、少なくとも第３の水溶性ポリマーをさらに含む、請求項１１５に記載の方法。
【請求項１４２】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項１４１に記載の方法。
【請求項１４３】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項１１５に記載の方法。
【請求項１４４】
前記水溶性フィルムが、１つ以上の可塑剤を、前記フィルムの約１質量％〜約４０質量％の範囲の量でさらに含む、請求項１１５に記載の方法。
【請求項１４５】
パウチの形態の、前記パウチが、任意で少なくとも２つの区画、または少なくとも３つの区画を含む、請求項１１５に記載の方法。
【請求項１４６】
前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、請求項１１５に記載の方法。
【請求項１４７】
前記香料が、前記香料の約２質量％〜約１５質量％の象限Ｉ香料成分を含む、請求項１１５に記載の方法。
【請求項１４８】
前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、請求項１１５に記載の方法。
【請求項１４９】
前記香料の少なくとも一部分が、コア−シェルカプセル化物にカプセル化される、請求項１１５に記載の方法。
【請求項１５０】
前記有機溶媒が、モノアルコール、ポリオール、グリコール、及びこれらの組み合わせからなる群から選択される、請求項１１５に記載の方法。
【請求項１５１】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項１１５に記載の方法。
【請求項１５２】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項１１５に記載の方法。
【請求項１５３】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項１１５に記載の方法。
【請求項１５４】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項１１５に記載の方法。
【請求項１５５】
前記組成物が、前記組成物の約５質量％〜約７０質量％の界面活性剤を含む、請求項１１５に記載の方法。
【請求項１５６】
前記組成物が、布地ケア組成物である、請求項１１５に記載の方法。
【請求項１５７】
容器を開ける際に心地よい香り体験を提供するための水溶性フィルムの使用であって、前記水溶性フィルムが、パウチを形成し、区画に香料と有機溶媒とを含む組成物を少なくとも部分的に封入し、前記水溶性フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
【請求項１５８】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された非家庭用ケア組成物とを含み、
前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、容器システム。
【請求項１５９】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項１５８に記載の容器システム。
【請求項１６０】
前記第１のアニオン性モノマー単位が、カルボキシル化アニオン性モノマー単位から誘導される、請求項１５９に記載の容器システム。
【請求項１６１】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項１６０に記載の容器システム。
【請求項１６２】
前記第１のアニオン性モノマー単位が、マレイン酸モノメチル、その塩、及びこれらの組み合わせからなる群から選択されるマレイン酸モノアルキルから誘導される、請求項１６１に記載の容器システム。
【請求項１６３】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項１５８に記載の容器システム。
【請求項１６４】
前記第１のアニオン性モノマー単位が、前記フィルム中に、前記フィルム中の全ＰＶＯＨポリマーの約０．５モル％〜約５モル％の範囲の量で存在する、請求項１５８に記載の容器システム。
【請求項１６５】
前記第１のＰＶＯＨポリマーが、前記フィルム中の全ＰＶＯＨポリマーの約１０質量％〜約９０質量％の範囲の量で存在する、請求項１５８に記載の容器システム。
【請求項１６６】
前記第２のＰＶＯＨポリマーが、第２のアニオン性モノマー単位を含む、請求項１５８に記載の容器システム。
【請求項１６７】
前記第２のアニオン性モノマー単位が、前記第１のアニオン性モノマー単位とは異なる、請求項１６６に記載の容器システム。
【請求項１６８】
前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、請求項１６６に記載の容器システム。
【請求項１６９】
前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、請求項１６６に記載の容器システム。
【請求項１７０】
前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、請求項１６６に記載の容器システム。
【請求項１７１】
前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、請求項１６６に記載の容器システム。
【請求項１７２】
ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、請求項１７１に記載の容器システム。
【請求項１７３】
前記第２のアニオン性モノマー単位が、前記第２のＰＶＯＨポリマー中に、前記第２のＰＶＯＨポリマーの約１．０モル％〜約５．０モル％の範囲の量で存在する、請求項１６６に記載の容器システム。
【請求項１７４】
前記第２のアニオン性モノマー単位が、前記フィルム中に、前記フィルム中の全ＰＶＯＨポリマーの約０．２モル％〜約４．５モル％の範囲の量で存在する、請求項１６６に記載の容器システム。
【請求項１７５】
前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、請求項１６６に記載の容器システム。
【請求項１７６】
前記第２のＰＶＯＨポリマーが、前記フィルム中の全ＰＶＯＨポリマーの約１０質量％〜約９０質量％の範囲の量で存在する、請求項１５８に記載の容器システム。
【請求項１７７】
前記第２のＰＶＯＨポリマーが、ＰＶＯＨホモポリマーである、請求項１５８に記載の容器システム。
【請求項１７８】
前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、請求項１７７に記載の容器システム。
【請求項１７９】
前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ2）を特徴とする、請求項１５８に記載の容器システム。
【請求項１８０】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項１５８に記載の容器システム。
【請求項１８１】
前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、請求項１５８に記載の容器システム。
【請求項１８２】
前記ＰＶＯＨ樹脂ブレンドが、前記水溶性フィルム中に、前記フィルムの約３０質量％〜約９５質量％の範囲の量で存在する、請求項１５８に記載の容器システム。
【請求項１８３】
前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、請求項１５８に記載の容器システム。
【請求項１８４】
前記水溶性フィルムが、好ましくはＰＶＯＨポリマー以外のポリマーである、少なくとも第３の水溶性ポリマーをさらに含む、請求項１５８に記載の容器システム。
【請求項１８５】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項１８４に記載の容器システム。
【請求項１８６】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項１５８に記載の容器システム。
【請求項１８７】
前記水溶性フィルムが、１つ以上の可塑剤を、前記フィルムの約１質量％〜約４０質量％の範囲の量でさらに含む、請求項１５８に記載の容器システム。
【請求項１８８】
前記パウチが、少なくとも２つの区画、または少なくとも３つの区画を含む、請求項１５８に記載の容器システム。
【請求項１８９】
前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、請求項１５８に記載の容器システム。
【請求項１９０】
前記香料が、前記香料の約２質量％〜約１５質量％の象限Ｉ香料成分を含む、請求項１５８に記載の容器システム。
【請求項１９１】
前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、請求項１５８に記載の容器システム。
【請求項１９２】
前記香料の一部分が、コア−シェルカプセル化物にカプセル化される、請求項１５８に記載の容器システム。
【請求項１９３】
前記有機溶媒が、モノアルコール、ポリオール、グリコール、及びこれらの組み合わせからなる群から選択される、請求項１５８に記載の容器システム。
【請求項１９４】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項１５８に記載の容器システム。
【請求項１９５】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項１５８に記載の容器システム。
【請求項１９６】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項１５８に記載の容器システム。
【請求項１９７】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項１５８に記載の容器システム。
【請求項１９８】
前記非家庭用ケア組成物が、前記組成物の約５質量％〜約７０質量％の界面活性剤を含む、請求項１５８に記載の容器システム。
【請求項１９９】
前記非家庭用ケア組成物が、１つ以上の農業用組成物、自動車用組成物、航空用組成物、食品及び栄養組成物、工業用組成物、家畜用組成物、海洋用組成物、医療用組成物、商業用組成物、軍事及び準軍事用組成物、オフィス組成物、レクリエーション用及び公園用組成物、ならびにペット組成物から選択され、任意で洗浄組成物及び洗剤組成物を含む、請求項１５８に記載の容器システム。
【請求項２００】
前記密閉可能な容器が、再密閉可能である、請求項１５８に記載の容器システム。
【請求項２０１】
前記密閉可能な容器が、軟性バッグ及び剛性タブから選択される、請求項１５８に記載の容器システム。
【請求項２０２】
基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された非家庭用ケア組成物とを含み、
前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、ステップと、
前記水溶性フィルムの少なくとも一部分が溶解し、それによって前記非家庭用ケア組成物の少なくとも一部分を放出させるように、前記パウチを水と組み合わせるステップと、
処理すべき基材を前記非家庭用ケア組成物と接触させるステップと、を含む、方法。
【請求項２０３】
容器を開封する際に心地よい香り体験を提供するための水溶性フィルムの使用であって、前記水溶性フィルムが、パウチを形成し、区画に香料と有機溶媒とを含む非家庭用ケア組成物を少なくとも部分的に封入し、前記水溶性フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
【発明の詳細な説明】
【技術分野】
【０００１】
関連出願の相互参照
米国特許法第１１９条（ｅ）に基づく２０１６年４月１３日に出願された米国仮特許出願第６２／３２２，２３４号の利益がこれによって主張され、その開示はこれによって参照により本明細書に組み込まれる。
【０００２】
本開示は、水溶性フィルム、関連する水溶性パウチ、及び密閉可能な容器と容器の内部空間中の少なくとも１つのパウチとを備える容器システムに関し、パウチは、ポリビニルアルコール（ＰＶＯＨ）樹脂ブレンドを含む水溶性フィルムと、香料及び有機溶媒のような移動成分を含有する家庭用ケア組成物または非家庭用ケア組成物とを含み、組成物は、水溶性フィルムによって区画に少なくとも部分的に封入される。
【背景技術】
【０００３】
水溶性パウチは、洗濯洗剤のような家庭用ケア組成物の単位用量を送達するための効果的かつ一般的な方法であることが判明している。このようなパウチは、多くの場合、水溶性フィルムによって形成された区画に家庭用ケア組成物を包装し、それにより、消費者にとって便利な汚れない形態を提供する。消費者は、利便性と性能上の利点だけでなく、美的理由のためにも、このような製品を選択し得る。例えば、製品は、布地のような標的表面に心地よい香りを送達することができる。
【０００４】
消費者がこのようなパウチを含む密閉容器を開封するとき、消費者にとって、送達される香りの心地よいブルームを知覚することが望ましい。例えば、消費者は、どちらを購入したいか確認するために、店内の異なる種類の匂いを嗅ぐことを希望する場合がある。容器を開封する際のこのような香料のブルームは、骨の折れる家事からの心地よい気晴らしを提供し、それらをより楽しくすることもできる。
【０００５】
しかしながら、これらの家庭用ケア組成物のパウチ形態は、このような香料のブルームの送達を困難にする。パウチは、ポリビニルアルコールポリマーから作製された水溶性フィルムを含むことが多く、このようなフィルムは、典型的には、パウチの区画（複数可）内からのあらゆる成分の漏出を最小限に抑えるように選択される。有機溶媒のような成分の漏出または喪失は、製品の安定性の問題、性能利点の低下、消費者の製品品質認識に負の影響を及ぼし得る充填不足パウチ、及び／またはくっつくか、もしくは消費者にとって油っぽく感じるパウチをもたらし得る。
【０００６】
組成物の成分の漏出を最小限に抑えるように選択されるフィルムはまた、一般に、低レベルの香料漏出をもたらすであろう。低レベルの香料漏出は、消費者が容器を開封する際に心地よい香料のブルームを経験しない場合があることを意味する。この問題は、香り代替物として容器に香料のホットメルトビーズを適用することによって過去に対処されてきたが、このようなアプローチは、追加の製造または包装ステップ、ならびに追加の化学的性質の開発及び配合コストを必要とする。
【０００７】
追加の製造ステップ、化学的性質、または配合コストなしに、容器を開封する際に心地よい香料のブルームが経験される、改良されたフィルム及び少なくとも１つのパウチを含む関連する容器システムを提供する必要がある。
【発明の概要】
【０００８】
本開示は、水溶性フィルム及びフィルムから作製された関連するパウチ、ならびにフィルム及びパウチの作製及び使用方法に関する。本開示はまた、その中にこのようなパウチを収容する容器を備える容器システムに関する。パウチは、本明細書に記載される水溶性フィルムによって区画に少なくとも部分的に封入された、香料及び有機溶媒を含む組成物（例えば、洗剤のような、家庭用ケア組成物または非家庭用ケア組成物）を含むことができる。
【０００９】
本開示はまた、内部空間を画定する壁を有する密閉可能な容器を備える容器システムに関し、内部空間中の少なくとも１つのパウチは、水溶性フィルム及び水溶性フィルムによって区画に少なくとも部分的に封入された家庭用ケア組成物または非家庭用ケア組成物を含み、家庭用ケア組成物または非家庭用ケア組成物は、香料及び有機溶媒を含み、フィルムは、ポリビニルアルコール（ＰＶＯＨ）樹脂ブレンドを含み、ＰＶＯＨ樹脂ブレンドは、第１のアニオン性モノマー単位、ビニルアルコールモノマー単位、及び任意で酢酸ビニル単位を含む第１のＰＶＯＨポリマーを含み、ＰＶＯＨ樹脂ブレンドは、（ａ）第２のアニオン性モノマー単位、ビニルアルコールモノマー単位、及び任意で酢酸ビニル単位を含むＰＶＯＨポリマー、または（ｂ）ビニルアルコールモノマー単位及び任意で酢酸ビニル単位からなるＰＶＯＨホモポリマーから選択される第２のＰＶＯＨポリマーをさらに含む。
【図面の簡単な説明】
【００１０】
本明細書の図は本質的に例示的なものであり、限定を意図するものではない。
【００１１】
【図１】軟性バッグを示す。
【図２】軟性フローラップバッグを示す。
【図３】剛性容器を示す。
【図４】剛性容器を示す。
【図５】パウチの側断面図である。
【図６】多区画パウチを示す。
【図７】多区画パウチの第１の上部区画でのパウチ滲出の測定値を示す。
【図８】多区画パウチの第２の上部区画でのパウチ滲出の測定値を示す。
【図９】多区画パウチの底部区画でのパウチ滲出の測定値を示す。
【発明を実施するための形態】
【００１２】
本開示は、水溶性フィルム、関連するパウチ、及びその中に少なくとも１つのパウチを収容する密閉可能な容器を備える関連する容器システムに関し、パウチは、水溶性フィルム及び家庭用ケア組成物または非家庭用ケア組成物を含み、これは、水溶性フィルムによって区画に少なくとも部分的に封入された、香料及び有機溶媒を含む。理論に縛られることを望むものではないが、このようなパウチのための特定のポリビニルアルコール樹脂ブレンドを有するフィルムの注意深い選択は、パウチ成分（例えば、有機溶媒）の他の漏出を最小限に抑えながら、封止容器を開封する際に心地よい香料のブルームをもたらすことができると考えられ、そのような漏出は、製品の不安定性及び／またはパウチの完全性の喪失のような問題を引き起こす可能性がある。フィルムはまた、それらを水溶性容器の形成（例えば、熱形成）、及び様々なタイプの組成物、例えば、アルカリ性洗剤との接触時の化学変化への抵抗に有用にさせる適切な化学的及び機械的特性を有する。特に、本開示のフィルムは、アニオン性モノマー単位を含む少なくとも１つのポリビニルアルコールポリマーを含むポリビニルアルコール樹脂ブレンドを含めることによって、本明細書に記載の効果を提供するために香料含有組成物と共に使用するのに適合させる。
【００１３】
定義
本明細書で使用する冠詞「ａ」及び「ａｎ」は、特許請求の範囲で使用される場合、特許請求または記載されるものの１つ以上を意味すると理解される。本明細書で使用される場合、用語「含む（ｉｎｃｌｕｄｅ）」、「含む（ｉｎｃｌｕｄｅｓ）」、及び「含む（ｉｎｃｌｕｄｉｎｇ）」は、非限定的であることを意味する。本開示の組成物は、本開示の成分を含み得るか、本質的にそれからなるか、またはそれらからなることができる。
【００１４】
本明細書では、「実質的に含まない」という用語を使用することができる。これは、示された材料が組成物に少なくとも意図的に添加されず、その一部を形成しないこと、または好ましくは分析的に検出可能なレベルで存在しないことを意味する。示された材料が意図的に含まれる他の材料の１つに不純物としてのみ存在する組成物を含むことを意味する。示された材料は、存在するとしても、組成物の１質量％未満、または０．１質量％未満、または０．０１質量％未満、またはさらに０質量％のレベルで存在し得る。
【００１５】
本開示のパウチは、組成物、例えば、家庭用ケア組成物または非家庭用ケア組成物を含み得る。組成物は、液体、固体、またはこれらの組み合わせから選択することができる。本明細書で使用される場合、「液体」は、自由流動性の液体、ならびにペースト、ゲル、フォーム、及びムースを含む。液体の非限定的な例としては、軽質及び重質液体洗剤組成物、布地向上剤、洗濯に一般的に使用される洗剤ゲル、漂白及び洗濯添加剤が挙げられる。気体、例えば、懸濁気泡、または固体、例えば、粒子を液体内に含めることができる。本明細書で使用する「固体」には、粉末、凝集物、及びこれらの混合物が含まれるが、これらに限定されない。固体の非限定的な例としては、顆粒、マイクロカプセル、ビーズ、ヌードル、及び真珠玉が挙げられる。固体組成物は、これらに限定されないが、スルーザウォッシュ利益、前処理利益、及び／または美的効果を含む、技術的利益を提供し得る。
【００１６】
本明細書で使用される場合、「ホモポリマー」という用語は、一般に、単一タイプのモノマー反復単位を有するポリマー（例えば、単一のモノマー反復単位からなる、または本質的になるポリマー鎖）を含む。ＰＶＯＨの特定の場合について、「ホモポリマー」（または「ＰＶＯＨホモポリマー」または「ＰＶＯＨポリマー」）という用語は、加水分解度に応じた、ビニルアルコールモノマー単位及び酢酸ビニルモノマー単位の分布を有するコポリマー（例えば、ビニルアルコール及び酢酸ビニルモノマー単位からなる、または本質的になるポリマー鎖）をさらに含む。１００％加水分解の限定的な場合において、ＰＶＯＨホモポリマーは、ビニルアルコール単位のみを有する真のホモポリマーを含むことができる。
【００１７】
本明細書で使用される場合、「コポリマー」という用語は、一般に、２つ以上のタイプのモノマー反復単位を有するポリマー（例えば、２つ以上の異なるモノマー反復単位、ランダムコポリマー、ブロックコポリマー、等からなる、または本質的になるポリマー鎖）を含む。ＰＶＯＨの特定の場合について、「コポリマー」（または「ＰＶＯＨコポリマー」）という用語は、加水分解度に応じた、ビニルアルコールモノマー単位及び酢酸ビニルモノマー単位、ならびに少なくとも１つの他のタイプのモノマー反復単位の分布を有するコポリマー（例えば、ビニルアルコールモノマー単位、酢酸ビニルモノマー単位、及び１つ以上の他のモノマー単位、例えば、アニオン性モノマー単位からなる、または本質的になるター（または高次）ポリマー鎖）をさらに含む。１００％加水分解の限定的な場合において、ＰＶＯＨコポリマーは、ビニルアルコール単位及び１つ以上の他のモノマー単位を有するが酢酸ビニル単位を有さないコポリマーを含むことができる。
【００１８】
本明細書で使用される場合、かつ特に指定のない限り、「質量％」という用語は、（該当する場合）フィルム全体の「乾燥」（非水）質量部または（該当する場合）パウチ内に封入された組成物全体の質量部での、確認された要素の組成を指すことが意図される。本明細書で使用される場合、かつ特に指定のない限り、「ｐｈｒ」という用語は、水溶性フィルム中の水溶性ポリマー（または樹脂、ＰＶＯＨまたはその他）１００部当たりの部での、確認された要素の組成を指すことが意図される。
【００１９】
特に記載のない限り、すべての成分または組成物のレベルは、その成分または組成物の活性部分に関し、不純物、例えば、このような成分または組成物の市販の供給源中に存在し得る、残留溶媒または副産物を含まない。
【００２０】
特に指示のない限り、すべての温度は摂氏（℃）で表される。特に指定のない限り、本明細書中のすべての測定は、２０℃及び大気圧下で行われる。
【００２１】
本開示において、すべてのパーセンテージは、特に明記しない限り、全組成物の質量によるものである。特に明記しない限り、すべての比は質量比である。
【００２２】
この明細書全体を通して与えられるすべての最大数値限界は、すべてのより低い数値限界を、このようなより低い数値限界が本明細書に明示的に記載されているかのように含むことを理解されたい。この明細書全体を通して与えられるすべての最小数値限界は、すべてのより高い数値限界を、このようなより高い数値限界が本明細書に明示的に記載されているかのように含む。この明細書全体を通して与えられるすべての数値範囲は、このようなより広い数値範囲内に含まれるすべてのより狭い数値範囲を、このようなより狭い数値範囲がすべて本明細書に明示的に記載されているかのように含む。
【００２３】
容器
本開示の容器システムは、容器に関する。本明細書に記載される容器は密閉可能であり、典型的には密閉容器として少なくとも消費者に供給される。容器は、開封後、特に容器が本明細書に記載のパウチを複数含む場合に、再密閉可能であり得る。容器は、再密閉可能でないことがあり、第１の開封後、特に容器が本明細書に記載のパウチを１つのみ含む場合に、廃棄されることが意図され得る。
【００２４】
本開示の容器は、内部空間を画定する壁を有することができる。容器は、底壁及び１つ以上の側壁を有することができる。１つ以上の側壁は、底壁に接続されてもよく、壁が共に内部空間を画定してもよい。壁の１つ以上は、部分的にまたは完全にのいずれかで、透明、半透明、または不透明であり得る。透明もしくは半透明の壁、またはさらに透明もしくは半透明の窓を含む不透明な壁は、例えば、容器内に残っている数または体積を示すために、容器内部のパウチを示すのに有用である。不透明な壁は、容器内部にあるパウチが見えないことが望ましい場合に有用である。
【００２５】
内部空間は、本明細書に記載されるパウチを１つ以上収容するのに適した任意の体積を有することができる。内部空間は、パウチを１つのみ収容するのに適した体積を有することができる。内部空間は、本明細書に記載されるパウチを約５個、または約１０個、または約１５個、または約２０個、または約３５個、または約５５個、または約７５個、または約１００個収容するのに適した体積を有することができる。容器のサイズは、パウチの所望の数及び／またはサイズに適切に適合するように当業者によって選択されることができる。
【００２６】
容器は、本明細書に記載のパウチを追加及び／または分配するのに適した開口部を有することができる。特に、容器が再封止可能である場合、開口部は選択的に密閉可能及び／または選択的に開封可能であり得る。
【００２７】
図１〜４に示すように、容器１０００は、本明細書に記載されるパウチ１０５０を収容するのに適した任意の容器であってもよい。容器１０００は、軟性バッグ１１００及び剛性タブ１２００から選択することができる。
【００２８】
図１及び２に示すように、容器１０００は軟性バッグ１１００であってもよい。適切なバッグは、ポリエチレンテレフタレート、ポリエチレン、Ｎｙｌｏｎ（登録商標）、Ｂａｒｅｘ（登録商標）、Ｅｖｏｈ（登録商標）、及びこれらの組み合わせのような、フィルム形成プラスチックのような材料から作製され得る。図１に示すように、バッグ１１００は、縁部１１０４、１１０６で互いに結合されたパネル１１０２から作製され、その間に内部空間１０２０を形成し得る、壁１０１０を含むことができる。結合プロセスの非限定的な例には、超音波溶接、自生結合、圧力封止、接着封止、及びこれらの組み合わせが含まれる。パネル１１０２は、互いに積層された層を含むことができる。バッグ１１００は、収容されたパウチを見ることができる窓１１１２を含むことができる。バッグ１１００は、部分的または完全に不透明であってもよい。軟性バッグ１１００は、開封後に再封止可能であり得る。典型的には、このようなバッグ１１００は、再密閉可能な開口部１１０８を含む。再封止可能な軟性バッグ１１００のパネル１１０２は、再密閉可能な開口部１１０８の近くで選択的に係合可能であり得る。パネル１１０２は、接着剤を含むことができ、またはパネル１１０２は、相補的なジッパープロファイルを有するジッパー１１１０を含むことができる。ジッパープロファイルは、フック、雄部材及び雌部材、等の形態のインターロック部材を有することができる。ジッパー１１１０は、圧縮封止タイプのジッパーであり得、ならびに／または開封及び／もしくは密閉を容易にするスライダーを含み得る。軟性バッグ１１００は、ジッパー１１１０を露出させるために取り外すことができる取り外し可能なフードを含むことができる。
【００２９】
容器１０００は、図２に示すように、フローラップバッグ１１２０である軟性バッグ１１００であってもよい。フローラップバッグ１１２０は典型的には、例えば、サンプリングのために使用される、単一のパウチを封入し、消費者がフローラップを開封するときに製品香料を体験することを可能にする。典型的には、フローラップバッグ１１２０は、１回の使用を意図しており、再密閉手段を含まない。バッグ１１２０の壁１０１０は、内部空間１０２０を画定する一タイプのチューブに包まれてもよい。フローラップバッグ１０２０は、端部シール１１２２、１１２４を含むことができ、壁１０１０の材料は、それ自体に結合することができる。バッグ１０２０はまた、一方の端部シール１１２２から他方の端部シール１１２４まで延在する長さシール１１２６を含むことができる。
【００３０】
図３及び４に示すように、容器１０００は、剛性タブ１２００であってもよい。タブは、蓋１２１２及び容器本体１２０２を含むことができる。タブ１２００またはその部分は、ポリエチレンテレフタレートまたは任意の適切なポリオレフィン及び／もしくはポリエステルのような適切なプラスチック材料のような材料で作製されてもよい。タブ１２００の本体１２０２は、その間に内部空間１０２０を形成する、前壁１２０４、後壁１２０５、側壁１２０６、１２０８、及び底壁１２１０を含むことができる。蓋１２１２またはその部分は、ポリプロピレン、ポリエチレン、ポリスチレン、アクリロニトリルブタジエンスチレン（ＡＢＳ）、ポリエステル、ポリ塩化ビニル、ポリカーボネートもしくはエラストマー、またはこれらの材料のブレンドのような、成形可能な熱可塑性材料で部分的または全体的に形成することができる。タブ１２００またはその部分は、例えば、射出成形、延伸成形、または吹込成形によって成形することができる。蓋１２１２は、密閉位置から開封位置まで移動することが可能であり得、これはタブを開封後に再封止することを可能にし得る。蓋１２１２は、蝶番で容器に蝶番式で接続され、密閉位置から開封位置まで回転することができる蝶番付きの蓋であってもよい。蓋１２１２は、蓋１２１２を密閉位置に保持するのを助けるラッチのようなロック機構１２１４を含むことができる。蓋１２１２は、容器ネックのような、容器の開口部近くのねじ山と選択的に係合することができるねじ山を含むことができる。ねじ山付き蓋は、蓋を開封方向に回転させることによって開封することができ、蓋を密閉方向、典型的には開封方向と反対に回転させることによって密閉することができる。タブは、容器本体と蓋との間にトランジションピースまたはカラーを含むことができる。
【００３１】
容器は、特に容器が感水性フィルムを含むパウチを収容するように意図されているので、容器中への、水蒸気を含む、水の進入及び／または退出を制限し得る。開口部が密閉位置にあるとき、パッケージは、３５℃及び６５％の相対湿度で、パッケージ表面の１平方メートル当たり１日当たり約２．０グラム（ｇ／日／ｍ＾２）未満、または約１．０ｇ／日／ｍ＾２未満、または約０．７５ｇ／日／ｍ＾２未満、または約０．５０ｇ／日／ｍ＾２未満、または約０．２５ｇ／日／ｍ＾２未満の水蒸気移動速度（ＭＶＴＲ）を有し得る。ＭＶＴＲのＭＶＴＲ測定は、ＡＳＴＭ  Ｄ７７０９に開示される方法に従って測定される。水及び／または水蒸気の進入／退出を制限する容器はまた、揮発性香料を収容するのに有用であり得るので、容器を開封する際に望ましい香料のブルームを可能にするのに十分な体積の香料が容器のヘッドスペースに蓄積し得る。
【００３２】
パウチ
本明細書に記載の容器システムは、少なくとも１つのパウチを含むことができる。パウチは、水溶性フィルムを含むことができる。フィルムは、区画に形成することができ、これは組成物を少なくとも部分的にまたは完全に封入することができる。組成物は、水溶性フィルムによって区画に少なくとも部分的に封入された家庭用ケア組成物、または非家庭用ケア組成物であってもよい。適切なフィルム及び家庭用ケア組成物は、本明細書においてより詳細に記載され、一方、家庭用ケア組成物及び非家庭用ケア組成物は、一般的に知られている。
【００３３】
パウチは、典型的には、少なくとも１つの封止区画を含む。パウチは、少なくとも２つの区画または少なくとも３つの区画のような、単一の区画または複数の区画を含むことができる。図５は、界面３０で封止された水溶性ポリマーフィルム１０、２０から水溶性パウチ１００が形成された物品を示す。フィルム１０、２０の一方または両方は、第１のＰＶＯＨポリマー及び第２のＰＶＯＨポリマーのＰＶＯＨ樹脂ブレンドを含む。フィルム１０、２０は、水性環境への放出のための任意の所望の組成物５０を収容する内部パウチ容器体積４０を画定する。組成物５０は、特に限定されておらず、例えば、以下に記載する、洗浄組成物を含む、様々な組成物のうちのいずれかを含む。複数の区画を含む実施形態では、各区画は、同一及び／または異なる組成物を収容し得る。ひいては、組成物は、液体、固体、及びこれらの組み合わせ（例えば、液体中に懸濁した固体）を含むがこれらに限定されない任意の適切な形態をとり得る。パウチは、第１、第２、及び第３の区画を含み得、これらの各々はそれぞれ、異なる第１、第２、及び第３の組成物を収容する。
【００３４】
図６は、水溶性フィルム５から水溶性多区画パウチ１が形成された物品を示す。パウチ１は３つの区画を有し、２つのより小さな区画３、４がより大きな底部区画２の上に重ねられる。
【００３５】
多区画パウチの区画は、同じまたは異なるサイズ（複数可）及び／または体積（複数可）のものでもよい。本多区画パウチの区画は、任意の適切な様式で分離または結合し得る。第２及び／もしくは第３ならびに／またはそれに続く区画は、第１の区画の上に重ねられてもよい。第３の区画は、順番に第１の区画の上にサンドイッチ構成で重ねられ得る、第２の区画の上に重ねられてもよい。あるいは、第２及び第３の区画は、第１の区画の上に重ねられてもよい。しかしながら、第１、第２、及び任意で第３、ならびにそれに続く区画が隣接関係で互いに結合され得ることも同様に想定される。区画は連なって包装され、各区画がミシン目によって個別に分離可能であってもよい。したがって、各区画は、例えば、布地をある区画からの組成物で前処理または後処理するために、エンドユーザによって連なったものの残りから個別に切り離され得る。第１の区画は、例えば、タイヤとリムの構成で、またはパウチ中のパウチの構成で、少なくとも第２の区画によって取り囲まれていてもよい。
【００３６】
多区画パウチは、１つの大きい第１の区画及び２つのより小さい区画からなる３つの区画を含み得る。第２及び第３のより小さい区画は、第１のより大きい区画の上に重ねられる。区画のサイズ及び形態は、この配置が達成可能であるように選択される。区画の形態は、同じでも異なってもよい。第２及び任意で第３の区画は各々、第１の区画と比較して異なる形態及び形状を有し得る。第２及び任意で第３の区画は、第１の区画上の設計に配置され得る。この設計は、例えば、概念もしくは指示を示すために、装飾的、教育的、もしくは例示的であり、及び／または製品の由来を示すために使用され得る。第１の区画は、周囲で封止された２つの大きい面を有する最大の区画であり得、第２の区画はより小さく、第１の区画の１つの面の表面積の約７５％未満、または約５０％未満を覆う。第３の区画が存在する場合、前述の構造は同じであり得るが、第２及び第３の区画は、第１の区画の１つの面の表面積の約６０％未満、または約５０％未満、または約４５％未満を覆う。
【００３７】
本開示の物品、パウチ、及び／またはパケットは、１つ以上の異なるフィルムを備え得る。例えば、パウチが単一の区画を含む場合、パウチは、折り畳まれて縁部で封止された１つの壁、またはあるいは、縁部で一緒に封止された２つの壁から作製されてもよい。パウチが複数の区画を含む場合、パウチは、任意の所与のパケット区画が、異なる組成物を有する単一のフィルムまたは複数のフィルムから作製された壁を含み得るように、１つ以上のフィルムから作製されてもよい。多区画パウチは、外上壁、外下壁、及び隔壁の、少なくとも３つの壁を含み得る。外上壁及び外下壁は、一般に対向し、パウチの外側を形成する。隔壁は、パウチの内部にあり、シール線に沿って一般に対向する外壁に固定される。隔壁は、多区画パウチの内側を、少なくとも第１の区画と第２の区画とに分離する。
【００３８】
パウチ及びパケットのような物品は、任意の適切な装置及び方法を用いて作製することができる。例えば、単区画パウチは、当該技術分野で一般的に知られている縦型充填、横型充填、または回転ドラム充填技術を使用して作製することができる。このようなプロセスは、連続的または断続的のいずれかであり得る。フィルムは、その展性を高めるために、湿潤及び／または加熱され得る。方法はまた、フィルムを適切なモールドに引き込むための真空の使用を伴い得る。フィルムをモールドに引き込む真空は、フィルムが表面の水平部分上に載せられた後、約０．２〜約５秒、または約０．３〜約３、または約０．５〜約１．５秒間印加することができる。この真空は、例えば、１０ｍｂａｒ〜１０００ｍｂａｒの範囲、または１００ｍｂａｒ〜６００ｍｂａｒの範囲の加圧をもたらすようなものであり得る。
【００３９】
パケットのような物品を作製することができるモールドは、必要とされるパウチの寸法に応じて、任意の形状、長さ、幅、及び深さを有し得る。モールドはまた、望ましい場合、互いにサイズ及び形状が異なってもよい。例えば、最終パウチの体積は、約５ｍｌ〜約３００ｍｌ、または約１０〜１５０ｍｌ、または約２０〜約１００ｍｌであってもよく、このモールドサイズは適宜調節される。
【００４０】
パウチは、第１及び第２の封止区画を含むことができる。第２の区画は、第２の封止区画及び第１の封止区画がパウチの内側の隔壁を共有するように、第１の封止区画と一般に重なった関係にあり得る。
【００４１】
パウチは、第１及び第２の区画を含むことができ、第３の封止区画をさらに含む。第３の封止区画は、第３の封止区画及び第１の封止区画がパウチの内側の隔壁を共有するように、第１の封止区画と一般に重なった関係にある。
【００４２】
第１の組成物及び第２の組成物は、以下の組み合わせ：液体、液体と、液体、粉末と、粉末、粉末と、粉末、液体とのうちの１つから選択することができる。第１、第２、及び第３の組成物は、以下の組み合わせ：固体、液体、液体と、液体、液体、液体と、液体、固体、液体と、固体、液体、固体と、固体、固体、固体とのうちの１つから選択することができる。
【００４３】
単一の区画または複数の封止区画は、組成物を含有し得る。複数の区画は、各々同じまたは異なる組成物を含有してもよい。組成物は、液体、固体、またはこれらの組み合わせから選択される形態であってもよい。組成物は、液体、固体、粉末、ビーズ、またはこれらの混合物の形態であってもよい。
【００４４】
組成物は、家庭用ケア組成物、例えば、軽質液体洗剤組成物、重質液体洗剤組成物、手動食器洗浄組成物または自動食器洗浄組成物を含む硬質表面洗浄組成物、洗濯に一般的に使用される洗剤ゲル、漂白組成物、洗濯添加剤、布地向上剤組成物、シャンプー、ボディウォッシュ、他の個人用ケア組成物、及びこれらの混合物からなる群から選択される家庭用ケア組成物であり得る。
【００４５】
組成物は、非家庭用ケア組成物、例えば、農業用組成物、自動車用組成物、航空用組成物、食品及び栄養組成物（機能性食品を含む）、工業用組成物、家畜用組成物、海洋用組成物、医療用組成物、商業用組成物、軍事及び準軍事用組成物、オフィス組成物、レクリエーション用及び公園用組成物、ペット組成物から選択され、任意のこのような用途に適した洗浄組成物及び洗剤組成物を含む、組成物であり得る。他の非消費者用組成物及び用途には、採掘用組成物（石炭、金属、及び非金属）、造園用組成物、石油及び油組成物、工業用のラベルが付けられた組成物、ならびに業務用のラベルが付けられた組成物が含まれる。これらの中でも、選択された実施形態のための非消費者用組成物としては、農業用組成物、航空用組成物、機能性食品、工業用組成物、家畜用組成物、海洋用組成物、医療用組成物、商業用組成物、軍事及び準軍事用組成物、オフィス組成物、ならびにレクリエーション用及び公園用組成物、採掘用組成物（石炭、金属、及び非金属）、造園用組成物、石油及び油組成物、工業用のラベルが付けられた組成物、ならびに業務用のみのラベルが付けられた組成物が挙げられる。
【００４６】
パウチは、任意の適切な方法に従って作製することができる。例えば、方法は、本明細書に記載の水溶性フィルムを提供するステップと、フィルムを成形して開封区画を形成するステップと、組成物を開封区画に提供するステップと、開封区画を、例えば、第２の水溶性フィルムで封止して、その中に組成物が封入された封止区画を有するパウチを形成するステップとを含むことができる。
【００４７】
多区画パウチの異なる区画は、隣接様式で共に作製され得、得られる結合したパウチは、切断によって分離しても分離しなくてもよい。あるいは、区画は別々に作製することができる。
【００４８】
パウチは、ａ）（上述のように）第１の区画を形成するステップと、ｂ）ステップ（ａ）で形成した密閉区画のうちのいくつかまたはすべての中に凹部を形成して、第１の区画の上に重ねられた第２の成形区画を生成するステップと、ｃ）第３のフィルムを用いて第２の区画を充填及び密閉するステップと、ｄ）第１、第２、及び第３のフィルムを封止するステップと、ｅ）フィルムを切断して多区画パウチを生成するステップと、を含むプロセスに従って作製することができる。ステップ（ｂ）で形成された凹部は、ステップ（ａ）で調製された区画に真空を印加することによって達成することができる。
【００４９】
第２及び／または第３の区画（複数可）は、欧州特許出願第０８１０１４４２．５号またはＷＯ２００９／１５２０３１に記載されるように、別個のステップで作製され、次いで、第１の区画と組み合わされ得る。
【００５０】
パウチは、ａ）第１の形成機械上で第１のフィルムを使用して、任意で熱及び／または真空を使用して、第１の区画を形成するステップと、ｂ）第１の区画に第１の組成物を充填するステップと、ｃ）第２の形成機械上で、任意で熱及び真空を使用して、第２のフィルムを変形させて第２及び任意で第３の成形区画を作製するステップと、ｄ）第２及び任意で第３の区画に充填するステップと、ｅ）第２及び任意で第３の区画を、第３のフィルムを使用して封止するステップと、ｆ）封止された第２及び任意で第３の区画を、第１の区画上に配置するステップと、ｇ）第１、第２、及び任意で第３の区画を封止するステップと、ｈ）フィルムを切断して多区画パウチを生成するステップと、を含むプロセスに従って作製することができる。
【００５１】
第１及び第２の形成機械は、上記のプロセスを行うためのそれらの適合性に基づいて選択されてもよい。第１の形成機械は水平形成機械であってもよく、第２の形成機械は、例えば、第１の形成機械の上に位置する回転ドラム形成機械であってもよい。
【００５２】
適切な供給ステーションを使用することにより、多数の異なるもしくは特有の組成物及び／または異なるもしくは特有の液体、ゲルもしくはペースト組成物が組み込まれる多区画パウチを製造することが可能であり得ることを理解されたい。
【００５３】
フィルム及び／またはパウチは、活性剤、潤滑剤、嫌悪剤、またはこれらの混合物のような、適切な材料が噴霧または散布され得る。フィルム及び／またはパウチは、例えば、インク及び／または活性剤を用いて印刷され得る。
【００５４】
水溶性フィルム
本開示は、水溶性フィルムを含むパウチに関する。水溶性フィルムは、家庭用ケア組成物または非家庭用ケア組成物を少なくとも部分的にまたは完全に封入することができる。本明細書に記載されるフィルムは、ポリビニルアルコール（ＰＶＯＨ）樹脂ブレンドを含む。ＰＶＯＨ樹脂ブレンドは、以下により詳細に記載されるように、少なくとも第１のＰＶＯＨポリマー及び第２のＰＶＯＨポリマーを含む。
【００５５】
ポリビニルアルコールホモポリマー
水溶性フィルムは、ポリビニルアルコール（ＰＶＯＨ）ポリマーのブレンドを含み、そのホモポリマー（例えば、存在する場合、実質的にビニルアルコール及び酢酸ビニルモノマー単位のみを含む）及びそのコポリマー（例えば、ビニルアルコール及び任意で酢酸ビニル単位に加えて１つ以上の他のモノマー単位を含む）を含み得る。ＰＶＯＨは、一般に、通常ポリ酢酸ビニルの加水分解または鹸化と称される加アルコール分解によって調製された合成樹脂である。
【００５６】
パウチのような物品を作製するために使用されるいくつかの水溶性ポリマーフィルム（例えば、その中に家庭用ケア組成物または非家庭用ケア組成物を含有することができる）は、通常の使用中、例えば、洗濯関連組成物を含有するパケットの洗濯洗浄サイクル中、水に不完全に溶解する（例えば、これによって洗浄中の物品上にフィルム残留物を残す）。
【００５７】
ＰＶＯＨに基づく水溶性ポリマーフィルムは、溶解特性の変化を受け得る。コポリ（ビニルアセテートビニルアルコール）ポリマー中のアセテート基は、当業者には、酸加水分解またはアルカリ加水分解のいずれかによって加水分解可能であることが知られている。加水分解度が増加するにつれて、ＰＶＯＨホモポリマー樹脂から作製されたポリマー組成物は、機械的強度が増加するが、より低い温度で溶解度が減少する（例えば、完全溶解のために熱水温度を必要とする）。したがって、ＰＶＯＨホモポリマー樹脂をアルカリ環境（例えば、洗濯漂白添加剤から得られる）に曝露すると、樹脂は、所与の水性環境（例えば、冷水媒体）中で迅速かつ完全に溶解するものから、水性環境中でゆっくりかつ／または不完全に溶解するものへと変化し、潜在的に洗濯サイクルの終わりに溶解していないポリマー残留物を生じ得る。これは、市販のＰＶＯＨホモポリマー樹脂に代表される酢酸ビニル／アルコールコポリマーのみをベースとするフィルムの適用における固有の弱点である。
【００５８】
ビニルアルコール／加水分解メチルアクリレートナトリウム塩樹脂のようなペンダントカルボキシル基を有するＰＶＯＨコポリマー樹脂は、隣接するペンダントカルボキシル基とアルコール基との間にラクトン環を形成することができ、よってＰＶＯＨコポリマー樹脂の水溶性を低下させる。洗濯漂白添加剤のような強塩基の存在下では、ラクトン環は、比較的温かく（周囲）高湿度の条件で（例えば、水溶性の高い対応するペンダントカルボキシル基及びアルコール基を形成するラクトン開環反応を介して）数週間にわたって開環し得る。したがって、ＰＶＯＨホモポリマーフィルムで観察される効果とは反対に、このようなＰＶＯＨコポリマーフィルムは、保存中にフィルムとパウチ内部のアルカリ組成物との間の化学的相互作用のためにより可溶性になり得ると考えられる。結果として、古くなるにつれて、パケットは高温洗浄サイクル（名目上４０℃）中にますます早期溶解を起こしやすくなり得、ひいては漂白剤の存在及び結果として生じるｐＨの影響に起因する特定の洗濯活性剤の有効性を低下させ得る。あるいは、実質的に中性ｐＨ、例えば、７〜８の組成物と接触している場合、ラクトン環の量が増加し、フィルムをより低温用途下で潜在的に不溶性にし得る。
【００５９】
本明細書に記載される問題の少なくともいくつかまたはすべては、慎重に選択されたＰＶＯＨ樹脂ブレンドを有するフィルムを含むパウチを提供することによって対処することができる。本開示は、ポリビニルアルコール（ＰＶＯＨ）樹脂ブレンドと、任意で可塑剤、充填剤、界面活性剤、及び以下により詳細に記載される他の添加剤のような１つ以上の追加成分とを含む水溶性フィルムを含むパウチに関する。
【００６０】
完全に加水分解したＰＶＯＨは、実質的にすべてのアセテート基がアルコール基に変換された場合、約１４０°Ｆ（約６０℃）を超える熱水にのみ溶解する、強く水素結合した高度に結晶性のポリマーである。ポリ酢酸ビニルの加水分解後に十分な数のアセテート基が残留することが許容されると、ＰＶＯＨポリマーは、部分的に加水分解されていると知られており、水素結合がより弱く、結晶性がより低く、約５０°Ｆ（１０℃）未満の冷水で可溶性である。中度の冷水または熱水可溶性フィルムは、例えば、中度の部分加水分解ＰＶＯＨ（例えば、約９４％〜約９８％の加水分解度を有する）を含み得、温水のみに容易に可溶性、例えば、約４０℃以上の温度で急速溶解である。完全及び部分的に加水分解されたＰＶＯＨの両タイプは、一般にＰＶＯＨホモポリマーと呼ばれるが、部分的に加水分解されたタイプは、技術的にはビニルアルコール−酢酸ビニルコポリマーである。
【００６１】
本開示の水溶性フィルムに含まれるＰＶＯＨポリマーの加水分解度（ＤＨ）は、約７５％〜約９９％（例えば、約７９％〜約９２％、約８６．５％〜約８９％、または冷水可溶性組成物について約８８％、約９０％〜約９９％、約９２％〜約９９％、または約９５％〜約９９％）の範囲であり得る。加水分解度が低下するにつれて、樹脂から作製されたフィルムは、約２０℃未満の温度で機械的強度が低下するが、より速い溶解度を有する。加水分解度が増加するにつれて、ポリマーから作製されたフィルムは機械的により強くなる傾向があり、特により低温の洗浄温度での熱成形性及び／または溶解が低下する傾向がある。
【００６２】
ＰＶＯＨの加水分解度は、ポリマーの水溶性が温度依存性であり、したがってポリマー、任意の相溶化剤ポリマー、及び追加の成分から作製されたフィルムの溶解性にも影響を及ぼすように、選択することができる。１つの選択肢では、フィルムは冷水可溶性である。１０℃未満の温度の水に可溶な冷水可溶性フィルムは、約７５％〜約９０％の範囲、または約８０％〜約９０％の範囲、または約８５％〜約９０％の範囲の加水分解度を有するＰＶＯＨを含むことができる。別の選択肢では、フィルムは熱水可溶性である。少なくとも約６０℃の温度の水に可溶な熱水可溶性フィルムは、少なくとも約９８％の加水分解度を有するＰＶＯＨを含むことができる。
【００６３】
水溶性ポリマー（例えば、単独または他の水溶性ポリマーと組み合わせたＰＶＯＨ樹脂ブレンド）は、フィルム中に、約３０質量％、もしくは約４０質量％、約５０質量％、もしくは約６０質量％から、及び／または約７０質量％、もしくは約８０質量％、もしくは約９０質量％、もしくは約９５質量％までの範囲の量で含まれ得る。例えば、ＰＶＯＨ樹脂ブレンドは、水溶性フィルム中に、フィルムの約３０質量％、もしくは約４０質量％、約５０質量％、約６０質量％、及び／または約７０質量％、もしくは約８０質量％、もしくは約９０質量％、もしくは約９５質量％までの範囲の量で存在し得る。
【００６４】
水溶性フィルムは、少なくとも約５０質量％、５５質量％、６０質量％、６５質量％、７０質量％、７５質量％、８０質量％、８５質量％、もしくは９０質量％、及び／または最大約６０質量％、７０質量％、８０質量％、９０質量％、９５質量％、もしくは９９質量％のＰＶＯＨ樹脂ブレンドを含有し得る。好ましくは、樹脂ブレンドは、フィルム中に、約５０％〜約８０％、または約６０％〜約７５％で存在する。
【００６５】
第１のＰＶＯＨポリマーは、水溶性フィルム中に、フィルム中の全ＰＶＯＨポリマーの（すなわち、ＰＶＯＨ樹脂ブレンド質量に対して）約１０質量％〜約９０質量％、または約１０質量％〜約７０質量％、または約１０質量％〜約６０質量％、または約１０質量％〜約３５質量％、または約２０質量％〜約５０質量％、または約３０質量％〜約４０質量％、または約６５質量％〜約８０質量％、または約６５質量％〜約９５質量％、または約６５％超〜約９５質量％、または約７０質量％〜約９０質量％の範囲の量で存在し得る。例えば、第１のＰＶＯＨポリマーは、フィルム中の全ＰＶＯＨポリマーの、少なくとも約１０質量％、２０質量％、３０質量％、３５質量％、４０質量％、５０質量％、６０質量％、６５質量％、及び／または最大約９０質量％、８０質量％、７０質量％、６６質量％、６５質量％、６０質量％、５０質量％、４０質量％、３５質量％、３０質量％、２０質量％、もしくは１０質量％の量で存在し得る。第１のＰＶＯＨポリマーの前述の濃度は、代替的または追加的に、フィルム、ＰＶＯＨ、またはその他の中の合計水溶性ポリマー含有量に関連し得る。
【００６６】
第２のＰＶＯＨポリマーは、フィルム中の全ＰＶＯＨポリマーの（すなわち、ＰＶＯＨ樹脂ブレンド質量に対して）約１０質量％〜約９０質量％、または約１０質量％〜約３０質量％、または約１０質量％〜約３５質量％、または約１０質量％〜約３５質量％未満、または約２０質量％〜約４５質量％、または約３０質量％〜約９０質量％、または約４０質量％〜約９０質量％、または約５０質量％〜約８０質量％、または約６０％〜約７０質量％、または約６５質量％〜約９５質量％、または約１０質量％〜約３４質量％の範囲の量で存在し得る。例えば、第２のＰＶＯＨポリマーは、フィルム中の全ＰＶＯＨポリマーの、少なくとも１０質量％、２０質量％、３０質量％、３５質量％、４０質量％、５０質量％、６０質量％、もしくは６５質量％、及び／または最大約９０質量％、８０質量％、７０質量％、６５質量％、６０質量％、５０質量％、もしくは４０質量％、もしくは３５質量％、もしくは３４質量％の量で存在し得る。１つのタイプの実施形態では、第２のＰＶＯＨポリマーは、上述の第１のＰＶＯＨポリマーの濃度と共に、１００％になる量で存在することができる。第２のＰＶＯＨポリマーの前述の濃度は、代替的または追加的に、フィルム、ＰＶＯＨ、またはその他の中の合計水溶性ポリマー含有量に関連し得る。
【００６７】
水溶性ポリマー（例えば、単独または他の水溶性ポリマーと組み合わせたＰＶＯＨ樹脂ブレンド）は、フィルム中に、例えば、約３０質量％または約５０質量％〜約９０質量％または約５０質量％〜約９５質量％の範囲の量で含まれ得る。
【００６８】
水、相溶化剤、及び二次添加剤を含む全可塑剤の合計量と比較した全水溶性ポリマーの量の質量比は、例えば、約０．５〜約１８、約０．５〜約１５、約０．５〜約９、約０．５〜約５、約１〜３、または約１〜２の範囲であり得る。好ましくは、この比は約１〜約３、より好ましくは約１．３〜約２．５である。可塑剤及び他の非ポリマー成分の特定の量は、フィルム柔軟性を調節し、所望の機械的フィルム特性を考慮して加工上の利益を与えるために、水溶性フィルムの意図された用途に基づいて特定の実施形態において選択することができる。
【００６９】
以下により詳細に記載されるように、ＰＶＯＨポリマーは、それらの粘度（その値は一般にポリマーの分子量に相関する）の点で特徴付けることができる。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを有するＢｒｏｏｋｆｉｅｌｄ  ＬＶタイプ粘度計を使用して作製したばかりの溶液を測定することにより決定される。２０℃での４％ポリビニルアルコール水溶液の粘度を述べることが、国際的慣行である。本明細書に示されるポリマー粘度は、特に指定のない限り、２０℃での４％水溶性ポリマー水溶液の粘度を指すことを理解されたい。参考のために、第１のＰＶＯＨポリマーは、２０℃での第１の４％溶液粘度（μ1）を有するものとして示され得、第２のＰＶＯＨポリマーは、２０℃での第２の４％溶液粘度（μ2）を有するものとして示され得る。
【００７０】
第１のＰＶＯＨポリマーは、約１０ｃＰ〜約４０ｃＰ、または約１０ｃＰ〜約３０ｃＰ、または約１２ｃＰ〜約２５ｃＰ、または１４ｃＰ〜２０ｃＰの２０℃での４％溶液粘度（μ１）を特徴とし得る。第１の粘度μ1は、約４ｃＰ〜約２４ｃＰ（例えば、約１０ｃＰ〜約１６ｃＰまたは約１０ｃＰ〜約２０ｃＰのような、少なくとも約４、８、１０、もしくは１２ｃＰ、及び／または最大約１２、１６、２０、もしくは２４ｃＰ）の範囲であり得る。第２のＰＶＯＨポリマーは、約１０ｃＰ〜約４０ｃＰ、または約１０ｃＰ〜約３０ｃＰ、または約１２ｃＰ〜約２５ｃＰの２０℃での４％溶液粘度（μ2）を特徴とし得る。第２の粘度μ2は、約４ｃＰ〜約２４ｃＰ（例えば、約１０ｃＰ〜約１６ｃＰまたは約１０ｃＰ〜約２０ｃＰのような、少なくとも約４、８、１０、もしくは１２ｃＰ、及び／または最大約１２、１６、２０、もしくは２４ｃＰ）の範囲であり得る。第２のＰＶＯＨポリマーは、約２０ｃＰ以下（例えば、少なくとも約４、８、１０、もしくは１２ｃＰ、及び／または最大約１２、１６、もしくは２０ｃＰ）の、２０℃での第２の４％溶液粘度（μ2）を有することができる。第１のＰＶＯＨポリマー及び第２のＰＶＯＨポリマーについての絶対粘度差｜μ2−μ1｜は、約０ｃＰ〜約５ｃＰ、または約０ｃＰ〜約２ｃＰのような、０ｃＰ〜約１０ｃＰ、好ましくは約２ｃＰ〜約８ｃＰ、もしくは少なくとも約０、０．５、１、もしくは２ｃＰ、及び／または最大約１、２、５、もしくは１０ｃＰの範囲であり得る。
【００７１】
水溶性ポリマー（ＰＶＯＨまたはその他）の粘度が、同じポリマーの質量平均分子量（Ｍｗ）と相関しており、しばしば粘度が（Ｍｗ）の代用物として使用されることは、当該技術分野において周知である。したがって、第１のＰＶＯＨコポリマー及び第２のＰＶＯＨポリマーを含む水溶性ポリマーの質量平均分子量は、例えば、約３０，０００〜約１７５，０００、または約３０，０００〜約１００，０００、または約５５，０００〜約８５，０００の範囲であり得る。
【００７２】
ＰＶＯＨ樹脂ブレンドは、本質的に第１のＰＶＯＨポリマー及び第２のＰＶＯＨポリマーからなり得る。
【００７３】
ＰＶＯＨ樹脂ブレンドが、ＰＶＯＨポリマー及びＰＶＯＨコポリマー樹脂から選択される３つ以上のＰＶＯＨ樹脂を含む場合、前述の粘度値は、各ＰＶＯＨポリマーまたはＰＶＯＨコポリマーに個別に適用することができ、前述の粘度差は、ＰＶＯＨ樹脂ブレンド及び得られる水溶性フィルム中の各ＰＶＯＨポリマー／ＰＶＯＨコポリマー対に適用することができる。
【００７４】
上述のように、ＰＶＯＨポリマーは、加水分解度を特徴とし得る。第１のＰＶＯＨポリマーは、６０％〜約９９％、好ましくは約８０％〜約９８％、好ましくは約８５％〜約９５％、好ましくは約８７％〜約９２％の加水分解度を特徴とし得る。第２のＰＶＯＨポリマーは、約６０％〜約９９％、好ましくは約８０％〜約９８％、好ましくは約８５％〜約９５％、好ましくは約８７％〜約９２％の加水分解度を特徴とし得る。
【００７５】
水溶性フィルムは、溶解チャンバー試験によって測定される約４８質量％以下の残留物値を有し得る。水溶性フィルムは、引張強度試験によって測定される少なくとも約３３ＭＰａの平均引張強度値を有し得る。水溶性フィルムは、モジュラス試験によって測定される少なくとも約１２Ｎ／ｍｍ2のモジュラス値を有し得る。それぞれの試験方法は本明細書に提供される。
【００７６】
第１及び第２のＰＶＯＨポリマーの特定の化学的性質は、以下により詳細に記載される。
【００７７】
ａ．第１のＰＶＯＨポリマー
本明細書に記載されるＰＶＯＨ樹脂ブレンドは、第１のＰＶＯＨポリマーを含むことができる。第１のＰＶＯＨポリマーは、第１のアニオン性モノマー単位を含むことができる。第１のＰＶＯＨポリマーは、ビニルアルコールモノマー単位、酢酸ビニルモノマー単位（すなわち、完全に加水分解されていない場合）、及び単一タイプのアニオン性モノマー単位（例えば、単一タイプのモノマー単位が、アニオン性モノマー単位の同等の酸形態、塩形態、及び任意で残留エステル形態を含むことができる場合）を含むＰＶＯＨターポリマーであり得る。ＰＶＯＨコポリマーは、２タイプ以上のアニオン性モノマー単位を含むことができる。
【００７８】
第１のアニオン性モノマー単位は、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導され得る。
【００７９】
第１のＰＶＯＨポリマー中のアニオン性モノマー単位は、カルボキシル化アニオン性モノマー単位であり得る。本明細書で使用するとき、「カルボキシル化アニオン性モノマー単位」は、モノカルボン酸ビニルモノマー、それらのエステル及び無水物、重合性二重結合を有するジカルボンモノマー、それらのエステル及び無水物、ならびに前述のいずれかの塩、好ましくはアルカリ金属塩に対応するビニル重合単位を含む。
【００８０】
適切なカルボキシル化アニオン性モノマー単位の例としては、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、前述のアルカリ金属塩（例えば、ナトリウム、カリウム、または他のアルカリ金属塩）、前述のエステル（例えば、メチル、エチル、または他のＣ1〜Ｃ4もしくはＣ6アルキルエステル）、及びこれらの組み合わせ（例えば、複数のタイプのアニオン性モノマーまたは同じアニオン性モノマーの同等形態）を含むビニルアニオン性モノマーに対応するビニル重合単位が挙げられる。カルボキシル化アニオン性モノマー単位は、マレイン酸、マレイン酸モノアルキル、マレイン酸ジアルキル、無水マレイン酸、及びこれらの組み合わせから誘導され得る。カルボキシル化アニオン性モノマー単位は、マレイン酸モノアルキルモノマー単位から誘導され得る。マレイン酸モノアルキルモノマー単位は、マレイン酸モノメチル、そのアルカリ金属塩（例えば、ナトリウム塩）、及びこれらの組み合わせからなる群のメンバーから誘導され得る。
【００８１】
１つ以上のアニオン性モノマー単位は、所与の量で第１のＰＶＯＨポリマー中に取り込まれるかまたは存在することができる。典型的には、アニオン性モノマー含有量が増加すると、ＰＶＯＨポリマー樹脂、樹脂ブレンド、及び／またはこのような樹脂もしくは樹脂ブレンドから作製されたフィルムの溶解性も増加する。より高いアニオン性モノマー含有量を有するＰＶＯＨポリマーを含むフィルムは、比較的により大きな粘着性も有し得、これはより大きなシール性を示し得る。しかしながら、相対的粘着性が高すぎる水溶性フィルムは、パウチに変えることが困難であるため、望ましくない場合がある。
【００８２】
アニオン性モノマー単位の量は、ＰＶＯＨポリマー中のアニオン性モノマー単位のモル含有量（例えば、モル％で表される）に関して特徴付けられ得る。１つ以上のアニオン性モノマー単位は、第１のＰＶＯＨポリマー中に、個別または集合的に、約１モル％〜約５モル％、または約２モル％〜約４モル％、または約２モル％〜約５モル％、または約３モル％〜約５モル％、または約３．５モル％〜約４．５モル％、または約４モル％〜約４．５モル％の範囲の量で存在し得る。１つ以上のアニオン性モノマー単位は、第１のＰＶＯＨポリマー中に、約１モル％〜約４モル％、または約１モル％〜約３モル％の範囲の量で存在し得る。アニオン性モノマー単位（複数可）は、第１のＰＶＯＨポリマー中に、少なくとも約１．０、１．５、２．０、２．５、３．０、３．５、もしくは４．０モル％、及び／または最大約６．０、５．５、５．０、４．５、４．０、３．５、３．０、もしくは２．５モル％の量で存在し得る。
【００８３】
代替的または追加的に、アニオン性モノマー単位（複数可）は、ＰＶＯＨフィルム中に存在するアニオン性モノマー単位に関して、例えば、フィルム中のＰＶＯＨポリマーの合計量（例えば、ＰＶＯＨ樹脂ブレンド中の、ホモポリマー（複数可）及びコポリマー（複数可）を含む、ＰＶＯＨポリマーの合計）と比較したモル含有量（モル％）として特徴付けられ得る。アニオン性モノマー単位（複数可）は、水溶性フィルム中に、フィルム中の全ＰＶＯＨポリマーの約０．５モル％〜約５モル％の範囲の量で存在し得る。アニオン性モノマー単位（複数可）は、フィルム中に、フィルム中の全ＰＶＯＨポリマーの、少なくとも約０．５、０．７５、１．０、もしくは１．２モル％、及び／または最大約５．０、４．５、４．０、３．０、２．５、２．０、もしくは１．７モル％の量で存在し得る。例えば、（カルボキシル化された）アニオン性モノマー単位を含む第１のＰＶＯＨポリマーは、ホモポリマーのような第２のＰＶＯＨポリマーと、約３０質量％／７０質量％のブレンド〜約７０質量％／３０質量％のブレンドでブレンドして、全ＰＶＯＨポリマーの約０．５モル％〜約３モル％の平均ブレンドアニオン性モノマー単位含有量を達成する。前述のアニオン性モノマー単位含有量は、代替的または追加的に、フィルム、ＰＶＯＨ、またはその他の中の合計水溶性ポリマー含有量に関しても適用され得る。
【００８４】
第１のＰＶＯＨポリマーは、フィルム中の全ＰＶＯＨポリマーの約１０質量％〜約９０質量％の範囲の量で存在し得る。
【００８５】
ｂ．第２のＰＶＯＨポリマー
本明細書に記載されるＰＶＯＨ樹脂ブレンドは、第２のＰＶＯＨポリマーを含むことができる。第２のＰＶＯＨポリマーは、（ａ）第２のアニオン性モノマー単位と、ビニルアルコールモノマー単位と、任意で酢酸ビニル単位と、または（ｂ）ビニルアルコールモノマー単位と、任意で酢酸ビニル単位とからなるＰＶＯＨホモポリマーを含む、ＰＶＯＨポリマーから選択される。
【００８６】
第２のＰＶＯＨポリマーは、第２のアニオン性モノマー単位を含むＰＶＯＨポリマーであり得る。第２のアニオン性単位は、第１のアニオン性モノマー単位とは異なってもよく、またはそれらは同じであってもよい。第１及び第２のアニオン性モノマー単位が同じである場合、第１及び第２のＰＶＯＨポリマーは、何らかの点で、例えば、それぞれの粘度に関して、またはそれぞれのアニオン性モノマー単位の取り込みレベルに関して異なる。
【００８７】
第２のアニオン性モノマー単位は、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、上記のアルカリ金属塩、上記のエステル、及びこれらの組み合わせからなる群から選択され得る。第２のアニオン性モノマー単位は、アクリルアミドメチルプロパンスルホン酸、そのアルカリ金属塩、及びこれらの組み合わせからなる群から選択され得る。第１のＰＶＯＨポリマー中の第１のアニオン性モノマー単位は、マレイン酸モノメチル、そのアルカリ金属塩、及びこれらの組み合わせからなる群から選択され得、第２のＰＶＯＨポリマー中の第２のモノマー単位は、アクリルアミドメチルプロパンスルホン酸、そのアルカリ金属塩、及びこれらの組み合わせからなる群から選択され得る。第１のＰＶＯＨポリマーは、ＰＶＯＨブレンド中に、ブレンド中の全ＰＶＯＨポリマーの、約５０質量％〜約９０質量％、好ましくは約７０質量％〜約９０質量％の範囲で存在し得、第１のアニオン性モノマー単位は、マレイン酸モノメチル、そのアルカリ金属塩、及びこれらの組み合わせからなる群から選択されるメンバーから誘導され、第２のＰＶＯＨポリマーは、ＰＶＯＨブレンド中に、ブレンド中の全ＰＶＯＨポリマーの、約１０質量％〜約５０質量％、好ましくは約１０質量％〜約３０質量％の範囲で存在し、第２のモノマー単位は、アクリルアミドメチルプロパンスルホン酸、そのアルカリ金属塩、及びこれらの組み合わせからなる群から選択されるメンバーから誘導される。
【００８８】
第２のアニオン性モノマー単位は、第２のＰＶＯＨポリマー中に、第２のＰＶＯＨポリマーの約１．０モル％〜約５．０モル％の範囲の量で存在し得る。第２のアニオン性モノマー単位は、フィルム中に、フィルム中の全ＰＶＯＨポリマーの、約０．２モル％〜約５．０モル％、または約０．５モル％〜約４．５モル％、または約１モル％〜約３モル％の範囲の量で存在する。
【００８９】
第１のＰＶＯＨポリマーは、第１のアニオン性モノマー単位の第１の取り込みレベル（ａ1）を有し得、第２のＰＶＯＨポリマーは、第２のアニオン性モノマー単位の第２の取り込みレベル（ａ2）を有し得る。第１及び第２のアニオン性モノマー単位が同じである場合、｜ａ1−ａ2｜の絶対値は０より大きくなり得る。（ａ1−ａ2）の値は０より大きくてもよい。ａ１は、第１のＰＶＯＨポリマーの約１モル％〜約５モル％、好ましくは約１モル％〜約３モル％の範囲であり、ａ２は、第２のＰＶＯＨポリマーの約１モル％〜約５モル％、好ましくは約１モル％〜約３モル％であり、｜ａ1−ａ2｜、好ましくはａ1−ａ2は、約０モル％〜約３モル％、または約１モル％〜約３モル％の範囲である場合がある。
【００９０】
第１のアニオン性モノマー単位及び第２のアニオン性モノマー単位は共に、フィルム中の全ＰＶＯＨポリマーの約２．０モル％〜約３．５モル％の範囲の合計量で存在し得る。
【００９１】
第２のＰＶＯＨポリマーは、本質的にビニルアルコールモノマー単位と任意で酢酸ビニル単位とからなるＰＶＯＨホモポリマーであり得る。
【００９２】
第２のＰＶＯＨポリマーは、約３．０〜約４０ｃＰ、または約７ｃＰ〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ2）を特徴とし得る。第１のＰＶＯＨポリマーは、２０℃での第１の４％溶液粘度（μ1）を特徴とし、第２のＰＶＯＨポリマーは、２０℃での第２の４％溶液粘度（μ2）を特徴とし、第１のＰＶＯＨポリマー及び第２のＰＶＯＨポリマーについての絶対粘度差｜μ2−μ1｜は、０ｃｐ〜約１０ｃＰ、好ましくは２ｃＰ〜８ｃＰの範囲であり得る。
【００９３】
第２のＰＶＯＨポリマーは、約６０％〜約９９％、好ましくは約８０％〜約９８％、好ましくは約８３％〜約９５％、好ましくは約８５％〜約９２％の加水分解度を特徴とし得る。
【００９４】
第２のＰＶＯＨポリマーは、フィルム中の全ＰＶＯＨポリマーの約１０質量％〜約９０質量％、好ましくは３０質量％〜８０質量％、より好ましくは５０質量％〜７０質量％の範囲の量で存在し得る。
【００９５】
第１のＰＶＯＨポリマーは、ブレンド中の全ＰＶＯＨポリマーの、約２０質量％〜約６０質量％、または約３０質量％〜約４０質量％、または約６５質量％〜約９０質量％、または６５質量％超〜約９０質量％の範囲で存在し得、第１のＰＶＯＨポリマーの第１のアニオン性モノマー単位は、マレイン酸モノメチル、そのアルカリ金属塩、及びこれらの組み合わせからなる群から選択されるメンバーから誘導され、第２のＰＶＯＨポリマーは、約１０ｃＰ〜約３０ｃＰの２０℃での４％溶液粘度（μ2）を特徴とし、ＰＶＯＨ樹脂ブレンド中に、ブレンド中の全ＰＶＯＨポリマーの、約１０質量％〜約３５質量％、または約１０質量％〜３５質量％未満、または４０質量％〜約８０質量％、または約６０質量％〜約７０質量％の範囲で存在する、ＰＶＯＨホモポリマーである。
【００９６】
別のタイプの実施形態では、第１のＰＶＯＨポリマーは、ＰＶＯＨブレンド中に、ブレンド中の全ＰＶＯＨポリマーの約３０質量％〜７０質量％未満、または約３０質量％〜約５０質量％、または約６５質量％〜約９０質量％、または６５質量％超〜約９０質量％の範囲で存在し、第１のＰＶＯＨポリマーの第１のアニオン性モノマー単位は、マレイン酸モノメチル、そのアルカリ金属塩、及びこれらの組み合わせからなる群から選択されるメンバーから誘導され、第２のＰＶＯＨポリマーは、約４ｃＰ〜約３０ｃＰ、または約４ｃＰ〜約１８ｃＰの２０℃での４％溶液粘度（μ2）を特徴とし、ＰＶＯＨ樹脂ブレンド中に、ブレンド中の全ＰＶＯＨポリマーの、約１０質量％〜約３５質量％、または約１０質量％〜３５質量％未満、または３０質量％超〜約７０質量％、または約５０質量％〜約７０質量％の範囲で存在するＰＶＯＨホモポリマーであり、ＰＶＯＨポリマーの合計ブレンドは、約１０ｃＰ〜約３０ｃＰ、または約１２ｃＰ〜約２０ｃＰ、または約１２ｃＰ〜約１８ｃＰの範囲の質量平均粘度を有する。
【００９７】
その他のフィルム成分／特性
上述のポリビニルアルコールポリマーに加えて、本開示の水溶性フィルムは、他の成分を含むことができる。
【００９８】
本開示のフィルムは、他の水溶性ポリマーを含むことができる。ブレンド中のＰＶＯＨポリマー及びＰＶＯＨコポリマーに加えて使用するための他の水溶性ポリマーとしては、これらに限定されないが、加工ポリビニルアルコール、ポリアクリレート、水溶性アクリレートコポリマー、ポリビニルピロリドン、ポリエチレンイミン、プルラン、これらに限定されないが、グアーガム、アカシアガム、キサンタンガム、カラギーナン、及びデンプンを含む水溶性天然ポリマー、これらに限定されないが、加工デンプン、エトキシル化デンプン、及びヒドロキシプロピル化デンプンを含む、水溶性ポリマー誘導体、前述のコポリマー、ならびに前述のいずれかの組み合わせが挙げられ得る。さらに他の水溶性ポリマーとしては、ポリアルキレンオキシド、ポリアクリルアミド、ポリアクリル酸及びその塩、セルロース、セルロースエーテル、セルロースエステル、セルロースアミド、ポリビニルアセテート、ポリカルボン酸及びその塩、ポリアミノ酸、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、ならびにポリメタクリレートが挙げられ得る。このような水溶性ポリマーは、ＰＶＯＨか否かにかかわらず、様々な供給業者から市販されている。前述の水溶性ポリマーのいずれも、一般に、フィルム形成ポリマーとしての使用に適している。一般に、水溶性フィルムは、前述の樹脂のコポリマー及び／またはブレンドを含むことができる。
【００９９】
本明細書に記載されるフィルムに使用するための水溶性ポリマー（ＰＶＯＨポリマー及びＰＶＯＨコポリマーを含むが、これらに限定されない）は、例えば、約３．０〜約２７．０ｃＰ、約４．０〜約２４．０ｃＰ、約４．０〜約２３．０ｃＰ、約４．０ｃＰ〜約１５ｃＰ、または約６．０〜約１０．０ｃＰの範囲の粘度を特徴とし得る。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを有するＢｒｏｏｋｆｉｅｌｄ  ＬＶタイプ粘度計を使用して作製したばかりの溶液を測定することにより決定される。２０℃での４％ポリビニルアルコール水溶液の粘度を述べることが、国際的慣行である。本明細書に示されるポリマー粘度は、特に指定のない限り、２０℃での４％水溶性ポリマー水溶液の粘度を指すことを理解されたい。
【０１００】
水溶性ポリマー（ＰＶＯＨまたはその他）の粘度が、同じポリマーの質量平均分子量（Ｍｗ）と相関しており、しばしば粘度がＭｗ代用物として使用されることは、当該技術分野において周知である。したがって、第１のＰＶＯＨコポリマー及び第２のＰＶＯＨポリマーを含む水溶性ポリマーの質量平均分子量は、例えば、約３０，０００〜約１７５，０００、または約３０，０００〜約１００，０００、または約５５，０００〜約８５，０００の範囲であり得る。
【０１０１】
水溶性フィルムは、これらに限定されないが、可塑剤、可塑剤相溶化剤、界面活性剤、潤滑剤、剥離剤、充填剤、増量剤、架橋剤、ブロッキング防止剤、抗酸化剤、脱粘着剤、消泡剤、層状シリケート型ナノクレイ（例えば、ナトリウムモンモリロナイト）のようなナノ粒子、漂白剤（例えば、二亜硫酸ナトリウム、亜硫酸水素ナトリウム、等）、苦味剤（例えば、安息香酸デナトニウム、デナトニウムサッカライド、及び塩化デナトニウムのようなデナトニウム塩、オクタアセチルスクロース、キニーネ、ケルセチン及びナリンゲンのようなフラボノイド、ならびにクアシン及びブルシンのようなクアシノイド）、ならびに辛味（例えば、カプサイシン、ピペリン、イソチオシアン酸アリル、及びレシンフェラトキシン）のような嫌悪剤、ならびに他の機能的成分のような、他の補助剤及び加工助剤を、これらの意図される目的に適した量で含有し得る。可塑剤を含むフィルムは有益である。このような薬剤の量は、個別または集合的に、最大約５０質量％、２０質量％、１５質量％、１０質量％、５質量％、４質量％、及び／または少なくとも０．０１質量％、０．１質量％、１質量％、もしくは５質量％であり得る。好ましくは、フィルム中のこのような補助剤及び加工助剤の合計量は、約２０％〜約５０％、より好ましくは約２５％〜約４０％である。
【０１０２】
可塑剤としては、グリセリン、ジグリセリン、ソルビトール、エチレングリコール、ジエチレングリコール、トリエチレングリコール、ジプロピレングリコール、テトラエチレングリコール、プロピレングリコール、最大４００ＭＷのポリエチレングリコール、ネオペンチルグリコール、トリメチロールプロパン、ポリエーテルポリオール、ソルビトール、２−メチル−１，３−プロパンジオール、エタノールアミン、及びこれらの混合物を挙げることができるが、これらに限定されない。好ましい可塑剤は、グリセリン、ソルビトール、トリエチレングリコール、プロピレングリコール、ジプロプレングリコール、２−メチル−１，３−プロパンジオール、トリメチロールプロパン、またはこれらの組み合わせである。可塑剤の合計量は、合計フィルム質量に基づき、約１質量％〜約４０質量％、または１０質量％〜約４０質量％、または約１５質量％〜約３５質量％、または約２０質量％〜約３０質量％の範囲、例えば、約２５質量％であり得る。グリセリン、ジプロピレングリコール、及びソルビトールの組み合わせを使用することができる。あるいは、グリセリン、トリメチロールプロパン、及びソルビトールの組み合わせを使用することができる。任意で、グリセリンは、約５質量％〜約３０質量％、または５質量％〜約２０質量％、例えば、約１３質量％の量で使用することができる。任意で、ジプロピレングリコールまたはトリメチロールプロパンは、約１質量％〜約２０質量％、または約３質量％〜約１０質量％、例えば、６質量％の量で使用することができる。任意で、ソルビトールは、約１質量％〜約２０質量％、または約２質量％〜約１０質量％、例えば、約５質量％の量で使用することができる。可塑剤の特定の量は、水溶性フィルムの所望のフィルム柔軟性及び加工性の特性に基づいて特定の実施形態において選択することができる。低可塑剤レベルでは、フィルムは、脆くなるか、加工が困難になるか、または破断しやすくなり得る。高可塑剤レベルでは、フィルムは、所望の用途には柔らかすぎるか、弱すぎるか、または加工が難しすぎ得る。
【０１０３】
適切な界面活性剤としては、非イオン性、カチオン性、アニオン性、及び双性イオン性クラスが挙げられ得る。適切な界面活性剤としては、ポリオキシエチレン化ポリオキシプロピレングリコール、アルコールエトキシレート、アルキルフェノールエトキシレート、第三級アセチレングリコール、及びアルカノールアミド（非イオン性）、ポリオキシエチレン化アミン、第四級アンモニウム塩、及び四級化ポリオキシエチレン化アミン（カチオン性）、ならびにアミンオキシド、Ｎ−アルキルベタイン、及びスルホベタイン（双性イオン性）が挙げられるが、これらに限定されない。他の適切な界面活性剤としては、スルホコハク酸ジオクチルナトリウム、グリセロール及びプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロール及びプロピレングリコールのアセチル化脂肪酸エステル、ならびに脂肪酸のアセチル化エステル、ならびにこれらの組み合わせが挙げられる。水溶性フィルム中の界面活性剤の量は、約０．１質量％〜２．５質量％、任意で約１．０質量％〜２．０質量％の範囲であり得る。
【０１０４】
適切な潤滑剤／離型剤には、脂肪酸及びその塩、脂肪アルコール、脂肪エステル、脂肪アミン、脂肪アミンアセテート、ならびに脂肪アミドが含まれ得るが、これらに限定されない。好ましい潤滑剤／離型剤は、脂肪酸、脂肪酸塩、及び脂肪アミンアセテートである。水溶性フィルム中の潤滑剤／離型剤の量は、約０．０２質量％〜約１．５質量％、任意で約０．１質量％〜約１質量％の範囲であり得る。
【０１０５】
フィルムは、苦味剤、例えば、安息香酸デナトニウム及び／またはその誘導体のような、嫌悪剤を含んでもよい。嫌悪剤は、フィルムの作製前に（例えば、フィルムの流延または押出前に）ポリマー材料及び／または他の付加剤と混合することができる。代替的または追加的に、嫌悪剤は、形成後のフィルムまたはパウチに添加され、例えば、散布、印刷、噴霧、または他のコーティングによって添加され得る。
【０１０６】
適切な充填剤／増量剤／ブロッキング防止剤／脱粘着剤としては、デンプン、加工デンプン、架橋ポリビニルピロリドン、架橋セルロース、微結晶性セルロース、シリカ、金属酸化物、炭酸カルシウム、タルク、及びマイカが挙げられるが、これらに限定されない。好ましい材料は、デンプン、加工デンプン、及びシリカである。水溶性フィルム中の充填剤／増量剤／ブロッキング防止剤／脱粘着剤の量は、約０．１質量％〜約２５質量％、または約１質量％〜約１０質量％、または約２質量％〜約８質量％、または約３質量％〜約５質量％の範囲であり得る。デンプンが存在しない場合、適切な充填剤／増量剤／ブロッキング防止剤／脱粘着剤の１つの好ましい範囲は、約０．１質量％もしくは１質量％〜約４質量％もしくは６質量％、または約１質量％〜約４質量％、または約１質量％〜約２．５質量％である。
【０１０７】
水溶性フィルムは、カールフィッシャー滴定によって測定される、少なくとも４質量％、好ましくは約４〜約１０質量％の範囲の残留水分含有量をさらに有することができる。
【０１０８】
フィルムは、不透明、透明、または半透明であってもよい。フィルムは、印刷された領域を含むことができる。印刷の領域は、フィルムの連続した部分を覆っていてもよく、またはその部分を覆っていてもよい。印刷の領域は、インク、顔料、染料、青色剤、またはこれらの混合物を含むことができる。印刷の領域は、単一の色を含み得、またはおそらく複数の色、さらに３つの色を含み得る。印刷は、フィルムの表面上の層として存在してもよく、フィルムに少なくとも部分的に浸透してもよい。フィルムは、第１の面及び第２の面を含む。印刷の領域は、フレキソ印刷またはインクジェット印刷のような、標準的な技術を使用して達成することができる。印刷の領域は、フィルムの片面または両面上にあり得る。あるいは、フィルムの全部または少なくとも一部が着色されるように、フィルムの製造中にインクまたは顔料を添加してもよい。
【０１０９】
フィルムのような水溶性ポリマー組成物の他の特徴は、米国特許出願公開第２０１１／０１８９４１３号及び米国特許出願第１３／７４０，０５３号に見ることができ、その両方は参照によりそれらの全体が本明細書に組み込まれる。
【０１１０】
フィルムの作製方法
水溶性フィルムは、本明細書に記載のタイプ及び量に従った第１のＰＶＯＨコポリマー及び第２のＰＶＯＨポリマーを、本明細書に記載の好ましい任意の二次添加剤と共に、例えば、混合、共流延、または溶接することによって形成することができる。ポリマーが最初に混合される場合、水溶性フィルムは、好ましくは、得られた混合物を（例えば、他の可塑剤及び他の添加剤と共に）流延してフィルムを形成することによって形成される。ポリマーが溶接される場合、水溶性フィルムは、例えば、溶媒または熱溶接によって形成され得る。水溶性フィルムは、押出、例えば、吹込押出によって形成することができる。
【０１１１】
フィルムは、任意の適切な厚さを有することができる。例えば、フィルムは、約５〜約２００μｍの範囲、または約２０〜約１００μｍ、または約４０〜約８５μｍの範囲、例えば、７６μｍの厚さを有することができる。パウチが、例えば、以下に記載されるような熱成形によって作製される場合、フィルムは変形され、その結果、パウチのフィルム厚さが変化し得る。したがって、フィルムの未変形の厚さは、変形及び／またはパウチ形成の前に決定され得る。
【０１１２】
任意で、水溶性フィルムは、１つの層または複数の類似した層からなる自立フィルムであり得る。
【０１１３】
本明細書に記載されるフィルムは、同じフィルムでまたは他のポリマー材料のフィルムと組み合わせて作製される２つ以上の区画を有するパケットのような物品を作製するのにも使用することができる。追加のフィルムは、例えば、当該技術分野で既知の同じまたは異なるポリマー材料の流延、吹込成形、押出、または吹込押出によって得ることができる。追加のフィルムとしての使用に適したポリマー、コポリマー、またはこれらの誘導体は、ポリビニルアルコール、ポリビニルピロリドン、ポリアルキレンオキシド、ポリアクリル酸、セルロース、セルロースエーテル、セルロースエステル、セルロースアミド、ポリ酢酸ビニル、ポリカルボン酸及び塩、ポリアミノ酸またはペプチド、ポリアミド、ポリアクリルアミド、マレイン酸／アクリル酸のコポリマー、デンプン及びゼラチンを含むポリサッカライド、キサンタンのような天然ガム、ならびにカラギーナンから選択され得る。例えば、ポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート、ならびにこれらの組み合わせから選択することができるか、またはポリビニルアルコール、ポリビニルアルコールコポリマー及びヒドロキシプロピルメチルセルロース（ＨＰＭＣ）、ならびにこれらの組み合わせから選択することができる。フィルムの１つの考慮されるクラスは、パウチ材料中のポリマーのレベルを特徴とし、例えば、ＰＶＯＨ樹脂ブレンドは、上述のように、少なくとも６０％である。
【０１１４】
全可塑剤、相溶化剤、及び二次添加剤の合計量と比較した全水溶性ポリマーの量の質量比は、例えば、約０．５〜約１８、約０．５〜約１５、約０．５〜約９、約０．５〜約５、約１〜３、または約１〜２の範囲であり得る。好ましくは、この比は約１〜約３、より好ましくは約１．３〜約２．５である。可塑剤及び他の非ポリマー成分の特定の量は、フィルム柔軟性を調節し、所望の機械的フィルム特性を考慮して加工上の利益を与えるために、水溶性フィルムの意図された用途に基づいて特定の実施形態において選択することができる。
【０１１５】
家庭用ケア組成物を含む、組成物
本開示は、部分的には、家庭用ケア組成物及び非家庭用ケア組成物に関する。本開示の家庭用ケア組成物及び非家庭用ケア組成物は、水溶性フィルムによって区画に少なくとも部分的に封入され得る。多区画パウチは、同じまたは異なる組成物を各々別個の区画に収容することができる。
【０１１６】
有用な組成物（例えば、家庭用ケア組成物及び非家庭用ケア組成物）の非限定的な例としては、軽質及び重質液体洗剤組成物、手動食器洗浄組成物または自動食器洗浄組成物を含む硬質表面洗浄組成物、洗濯に一般的に使用される洗剤ゲル、漂白及び洗濯添加剤、布地向上剤組成物（布地柔軟剤のような）、シャンプー、ボディウォッシュ、ならびに他の個人用ケア組成物が挙げられる。本パウチで使用する組成物は、液体、ゲル、固体、または粉末の形態をとり得る。液体組成物は、固体を含み得る。固体には、マイクロカプセル、ポリマービーズ、ヌードル、または１つ以上の真珠玉もしくはこれらの混合物のような、粉末または凝集体が含まれ得る。このような固体要素は、洗浄により、または前処理、遅延、もしくは連続放出成分として技術的利益をもたらすことができ、追加的または代替的に、美的効果をもたらすことができる。
【０１１７】
多区画パウチは、非相溶性成分（例えば、漂白剤と酵素）を含有する組成物を互いから物理的に分離または区分して保持するために使用され得る。このような区分は、有用寿命を延長する、及び／またはこのような成分の物理的不安定性を減少させることができると考えられる。追加的または代替的に、このような区分は、欧州特許出願第０９１６１６９２．０号に記載されるように、美的利益をもたらし得る。多区画パウチは、少なくとも１つの区画に液体組成物を含み、少なくとも１つの区画に固体組成物を含むことができる。多区画パウチは、少なくとも２つ、またはさらにすべての区画に液体組成物を含むことができる。
【０１１８】
本明細書に記載のフィルムによってカプセル化された組成物は、配合成分及び組成物の目的のような因子に応じて、任意の適切な粘度を有することができる。組成物は、２０秒-1のせん断速度及び２０℃の温度で、１００〜３，０００ｃＰ、あるいは３００〜２，０００ｃＰ、あるいは５００〜１，０００ｃＰの高せん断粘度値、ならびに１秒-1のせん断速度及び２０℃の温度で、５００〜１００，０００ｃＰ、あるいは１０００〜１０，０００ｃＰ、あるいは１，３００〜５，０００ｃＰの低せん断粘度値を有し得る。粘度の測定方法は当該技術分野において知られている。本開示によれば、粘度測定は、回転式レオメーター、例えば、ＴＡ  Ｉｎｓｔｒｕｍｅｎｔｓ  ＡＲ５５０を使用して実施される。装置には、等方性液体のための約５０〜６０μｍの隙間を有する４０ｍｍ２°または１°円錐固定具、または液体を含有する粒子のための１０００μｍの隙間を有する４０ｍｍ平鋼板が含まれる。測定は、コンディショニングステップ、ピークホールド、及び連続ランプステップを含むフロー手順を使用して実施される。コンディショニングステップは、２０℃での測定温度の設定、１０秒-1のせん断速度での１０秒の予備せん断、及び選択された温度での６０秒の平衡化を含む。ピークホールドは、０．０５秒-1のせん断速度を２０℃で３分間適用し、１０秒ごとにサンプリングすることを含む。連続ランプステップは、２０℃で３分間０．１〜１２００秒-1のせん断速度で実施され、完全なフロープロファイルを得る。
【０１１９】
家庭用ケア組成物の適切な成分は、以下により詳細に記載される。
【０１２０】
香料
組成物、例えば、本開示の家庭用ケア組成物または非家庭用ケア組成物は、香料を含む。組成物、例えば、家庭用ケア組成物または非家庭用ケア組成物は、組成物、例えば、家庭用ケア組成物または非家庭用ケア組成物の、約０．１質量％〜約１０質量％、または約０．１質量％〜約５質量％、好ましくは約０．５質量％〜約４質量％、より好ましくは約１質量％〜約３質量％の、香料を含み得る。
【０１２１】
以下により詳細に記載されるように、香料は、ニート香料、カプセル化香料、またはこれらの混合物を含み得る。好ましくは、香料はニート香料を含む。香料の一部分は、コア−シェルカプセル化物にカプセル化することができる。別のタイプの実施形態では、香料は、コア／シェルカプセル化物にカプセル化されない。
【０１２２】
本明細書で使用されるとき、「香料」という用語は、香料原材料（ＰＲＭ）及び香料アコードを包含する。本明細書で使用される「香料原材料」という用語は、少なくとも約１００ｇ／ｍｏｌの分子量を有する化合物を指し、単独でまたは他の香料原材料と共にのいずれかで、匂気、芳香、芳香物質、または香気を付与するのに有用である。本明細書で使用されるとき、「香料成分」及び「香料原材料」という用語は相互互換可能である。本明細書で使用される「アコード」という用語は、２つ以上のＰＲＭの混合物を指す。
【０１２３】
典型的なＰＲＭは、とりわけアルコール、ケトン、アルデヒド、エステル、エーテル、ニトライト、及びテルペンのようなアルケンを含む。一般的なＰＲＭのリストは、様々な参考文献、例えば、「Ｐｅｒｆｕｍｅ  ａｎｄ  Ｆｌａｖｏｒ  Ｃｈｅｍｉｃａｌｓ」，Ｖｏｌｓ．Ｉ  ａｎｄ  ＩＩ；Ｓｔｅｆｆｅｎ  Ａｒｃｔａｎｄｅｒ  Ａｌｌｕｒｅｄ  Ｐｕｂ．Ｃｏ．（１９９４）及び「Ｐｅｒｆｕｍｅｓ：Ａｒｔ，Ｓｃｉｅｎｃｅ  ａｎｄ  Ｔｅｃｈｎｏｌｏｇｙ」，Ｍｉｌｌｅｒ，Ｐ．Ｍ．ａｎｄ  Ｌａｍｐａｒｓｋｙ，Ｄ．，Ｂｌａｃｋｉｅ  Ａｃａｄｅｍｉｃ  ａｎｄ  Ｐｒｏｆｅｓｓｉｏｎａｌ（１９９４）に見ることができる。
【０１２４】
ＰＲＭは、常圧（７６０ｍｍＨｇ）で測定されるそれらの沸点（Ｂ．Ｐ．）、及びそれらのオクタノール／水分配係数（Ｐ）によって特徴付けられる。これらの特徴に基づいて、ＰＲＭは、以下でより詳細に説明するように、象限Ｉ、象限ＩＩ、象限ＩＩＩ、または象限ＩＶ香料として分類することができる。
【０１２５】
ＰＲＭのオクタノール／水分配係数は、オクタノール及び水中のその平衡濃度の間の比である。多くのＰＲＭのｌｏｇＰが報告されており、例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ），Ｉｒｖｉｎｅ，Ｃａｌｉｆ．から入手可能な、Ｐｏｍｏｎａ９２データベースは、元の文献への引用と共に、多くを含む。しかしながら、ｌｏｇＰ値は、同様にＤａｙｌｉｇｈｔ  ＣＩＳから入手可能な、「ＣＬＯＧＰ」プログラムによって最も便利に計算される。このプログラムはまた、Ｐｏｍｏｎａ９２データベースで入手可能な場合、実験的なｌｏｇＰ値を挙げる。「計算されたｌｏｇＰ」（ＣｌｏｇＰ）は、Ｈａｎｓｃｈ  ａｎｄ  Ｌｅｏのフラグメントアプローチによって決定される（本明細書に参照により組み込まれる、Ａ．Ｌｅｏ，ｉｎ  Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｎｓｄｅｎ，Ｅｄｓ，ｐ．２９５，Ｐｅｒｇａｍｏｎ  Ｐｒｅｓｓ，１９９０参照）。フラグメントアプローチは、各ＰＲＭの化学構造に基づいており、原子の数及びタイプ、原子の結合性、ならびに化学結合を考慮する。この物理化学的性質について最も信頼性が高く広く使用される推定値であるＣｌｏｇＰ値は、好ましくは、本発明において有用なＰＲＭの選択における実験的ｌｏｇＰ値の代わりに使用される。
【０１２６】
多くのＰＲＭの沸点は、例えば、本明細書に参照により組み込まれる、「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」，Ｓ．Ａｒｃｔａｎｄｅｒ，ｐｕｂｌｉｓｈｅｄ  ｂｙ  ｔｈｅ  ａｕｔｈｏｒ，１９６９に記載される。他の沸点値は、Ｂｅｉｌｓｔｅｉｎ  Ｈａｎｄｂｏｏｋ，Ｌａｎｇｅ’ｓ  Ｈａｎｄｂｏｏｋ  ｏｆ  Ｃｈｅｍｉｓｔｒｙ、及びＣＲＣ  Ｈａｎｄｂｏｏｋ  ｏｆ  Ｃｈｅｍｉｓｔｒｙ  ａｎｄ  Ｐｈｙｓｉｃｓのような、異なる化学ハンドブック及びデータベースから得ることができる。沸点が異なる圧力、通常は７６０ｍｍＨｇの常圧よりも低い圧力でのみ与えられる場合、常圧での沸点は、「Ｔｈｅ  Ｃｈｅｍｉｓｔ’ｓ  Ｃｏｍｐａｎｉｏｎ」，Ａ．Ｊ．Ｇｏｒｄｏｎ  ａｎｄ  Ｒ．Ａ．Ｆｏｒｄ，Ｊｏｈｎ  Ｗｉｌｅｙ＆Ｓｏｎｓ  Ｐｕｂｌｉｓｈｅｒｓ，１９７２，ｐｐ．３０−３６に記載のもののような、沸点−圧力ノモグラフを使用することによって、およそ推定することができる。
【０１２７】
２５０℃未満の沸点及び３．０未満のＣｌｏｇＰを有する香料原材料は、象限Ｉ香料と呼ばれる。２５０℃未満の沸点及び０〜３．０のＣｌｏｇＰを有する象限Ｉ香料が好ましい。象限Ｉ香料原材料の非限定的な例としては、アリルカプロエート、アミルアセテート、アミルプロピオネート、アニスアルデヒド、アニソール、ベンズアルデヒド、ベンジルアセテート、ベンジルアセトン、ベンジルアルコール、ベンジルホルメート、ベンジルイソバレレート、ベンジルプロピオネート、ベータガンマヘキセノール、カンファーガム、ラエボ−カルベオール、ｄ−カルボーン、ラエル−カルボーン、シンナミックアルコール、シンナミルホルメート、シス−ジャスモン、シス−３−ヘキセニルアセテート、クミニック、アルコール、クミニックアルデヒド、シクラルＣ、ジメチルベンジルカルビノール、ジメチルベンジルカルビニルアセテート、エチルアセテート、エチルアセトアセテート、エチルアミルケトン、エチルベンゾエート、エチルブチレート、エチルヘキシルケトン、エチルフェニルアセテート、ユーカリプトール、オイゲノール、フェンキルアルコール、フロルアセテート（トリシクロデセニルアセテート）、フルテン（トリシクロデセニルプロピオネート）、ゲラニオール、ヘキセノール、ヘキセニルアセテート、ヘキシルアセテート、ヘキシルホルメート、ヒドラトロピックアルコール、ヒドロキシシトロネラール、イソアミルアルコール、イソメントン、イソプレギルアセテート、イソキノリン、シスジャスモン、リグストラール、リナロール、リナロールオキシド、リナリルホルメート、メントン、メチルアセトフェノン、メチルアミルケトン、メチルアントラニラート、メチルベンゾエート、メチルベンジルアセテート、ネロール、フェニルエチルアルコール、アルファ−テルピネオール、プロパン酸エチルエステル、エチルプロピオネート、酢酸２−メチルプロピルエステル、イソブチルアセテート、ブタン酸２−メチル−メチルエステル、エチル−２−メチルブチレート、２−ヘキセナール、（Ｅ）−、２−ヘキセナール、ベンゼン酢酸メチルエステル、メチルフェニルアセテート、１，３−ジオキソラン−２−酢酸２−メチル−エチルエステル、フルクトン、ベンゼンアセトアルデヒド、アルファ−メチル−、ヒドラトロピックアルデヒド、酢酸（２−メチルブトキシ）−２−プロペニルエステル、アリルアミルグリコレート、エタノール２，２´−オキシビス−、カロン１６１、２（３Ｈ）−フラノン５−エチルジヒドロ−、ガンマヘキサラクトン、２Ｈ−ピラン３，６−ジヒドロ−４−メチル−２−（２−メチル−１−プロペニル）−、ネロールオキシド、２−プロペナール３−フェニル−、シンナミックアルデヒド、２−プロペン酸３−フェニル−メチルエステル、メチルシンナメート、４Ｈ−ピラン−４−オン２−エチル−３−ヒドロキシ−、エチルマルトール、２−ヘプタノン、メチルアミルケトン、酢酸ペンチルエステル、イソアミル−アセテート、ヘプテノンメチル−、メチルヘプテノン、１−ヘプタノール、ヘプチルアルコール、５−ヘプテン−２−オン６−メチル−、メチルヘプテノン、エタノール２−（２−メトキシエトキシ）−、Ｖｅｒａｍｏｓｓ  Ｓｐｓ、トリシクロ［２．２��１．０２，６］ヘプタン１−エチル−３−メトキシ−、ネオプロキセン、ベンゼン１，４−ジメトキシ−、ヒドロキノンジメチルエーテル、炭酸３−ヘキセニルメチルエステル（Ｚ）−、Ｌｉｆｆａｒｏｍｅ、オキシラン２，２−ジメチル−３−（３−メチル−２，４−ペンタジエニル）−、ミロキシド、エタノール２−（２−エトキシエトキシ）−、ジエチレングリコールモノエチルエーテル、シクロヘキサンエタノール、シクロヘキシルエチルアルコール、３−オクテン−１−オール（Ｚ）−、オクテノールＤｉｘ、３−シクロヘキセン−１−カルボキシアルデヒド３，６−ジメチル−、シクロベルタール、１，３−オキサチアン２−メチル−４−プロピル−シス−、オキサン、酢酸４−メチルフェニルエステル、パラクレジルアセテート、ベンゼン（２，２−ジメトキシエチル）−、フェニルアセトアルデヒドジメチルアセタール、オクタナール７−メトキシ−３，７−ジメチル−、メトキシシトロネラールＰｑ、２Ｈ−１−ベンゾピラン−２−オンオクタヒドロ−、オクタヒドロクマリン、ベンゼンプロパナールベータ−メチル−、トリフェマル、４，７−メタノ−１Ｈ−インデンカルボキシアルデヒドオクタヒドロ−、ホルミルトリシクロデカン、エタノン１−（４−メトキシフェニル）−、パラメトキシアセトフェノン、プロパンニトリル３−（３−ヘキセニルオキシ）−（Ｚ）−、パルマニル、１，４−メタノナフタレン−５（１Ｈ）−オン４，４ａ，６，７，８，８ａ−ヘキサヒドロ−、タミゾン、ベンゼン［２−（２−プロペニルオキシ）エチル］−、ＬＲＡ２２０、ベンゼンプロパノール、フェニルプロピルアルコール、１Ｈ−インドール、インドール、１，３−ジオキソラン２−（フェニルメチル）−、エチレングリコールアセタール／フェニルアセトアルデヒド、２Ｈ−１−ベンゾピラン−２−オン、３，４−ジヒドロ−、ジヒドロクマリン、及びこれらの混合物が挙げられる。
【０１２８】
約２５０℃の沸点または３．０未満のＣｌｏｇＰを有する香料原材料は、象限ＩＩ香料と呼ばれる。２５０℃超の沸点及び０〜３．０のＣｌｏｇＰを有する象限ＩＩ香料が好ましい。象限ＩＩ香料原材料の非限定的な例としては、クマリン、オイゲノール、イソ−オイゲノール、インドール、メチルシンナメート、メチルジヒドロジャスモネート、メチル−Ｎ−メチルアントラニレート、ベータ−メチルナフチルケトン、デルタ−Ｎノナラクトン、バニリン、及びこれらの混合物が挙げられる。
【０１２９】
２５０℃未満の沸点及び約３．０超のＣｌｏｇＰを有する香料原材料は、象限ＩＩＩ香料と呼ばれる。象限ＩＩＩ香料原材料の非限定的な例としては、イソ−ボミルアセテート、カルバクロール、アルファ−シトロネロール、パラシメン、ジヒドロミルセノール、ゲラニルアセテート、ｄ−リモネン、リナリルアセテート、ベルテネックスが挙げられる。
【０１３０】
約２５０℃以上の沸点または約３．０以上のＣｌｏｇＰを有する香料原材料は、象限ＩＶ香料または持続性香料と呼ばれる。持続性香料原材料の非限定的な例としては、シクロヘキサンプロピオン酸アリル、アンブレットリド、安息香酸アミル、桂皮酸アミル、アミルシンナミックアルデヒド、アミルシンナミックアルデヒドジメチルアセタール、サリチル酸イソアミル、ヒドロキシシトロネラール−アントラニル酸メチル（ａｕｒａｎｔｉｏｌ（登録商標）として知られる）、ベンゾフェノン、サリチル酸ベンジル、酢酸パラ−ｔｅｒｔ−ブチルシクロヘキシル、アントラキノン、サリチル酸シンナリル、サリチル酸シンナミル、イソブチルキノリン、ベータ−カリオフィレン、カジネン、セドロール、酢酸セドリル、ギ酸セドリル、桂皮酸シンナミル、サリチル酸シクロヘキシル、シクラメンアルデヒド、ジヒドロイソジャスモネート、ジフェニルメタン、ジフェニルオキシド、ドデカラクトン、１−（１，２，３，４，５，６，７，８−オクタヒドロ−２，３，８，８−テトラメチル−２−ナフタレニル）−エタノン（ｉｓｏ  Ｅ  ｓｕｐｅｒ（登録商標）として知られる）、エチレンブラシレート、メチルフェニルグリシデート、ウンデシレン酸エチル、１５−ヒドロキシペンタデカン酸ラクトン（ｅｘａｌｔｏｌｉｄｅ（登録商標）として知られる）、１，３，４，６，７，８−ヘキサヒドロ−４，６，６，７，８，８−ヘキサメチル−シクロペンタ−ガンマ−２−ベンゾピラン（ｇａｌａｘｏｌｉｄｅ（登録商標）として知られる）、アントラニル酸ゲラニル、フェニル酢酸ゲラニル、ヘキサデカノリド、サリチル酸ヘキセニル、ヘキシルシンナミックアルデヒド、サリチル酸ヘキシル、アルファ−イロン、ガンマ−イオノン、ガンマ−ｎ−メチルイオノン、パラ−ｔｅｒｔｉａｒｙ−ブチル−アルファ−メチルヒドロシンナミックアルデヒド（ｌｉｌｉａｌ（登録商標）として知られる）、リリアル（ｐ−ｔ−ブシナール）（登録商標）、安息香酸リナリル、２−メトキシナフタレン、ジヒドロジャスモン酸メチル、ムスクインダノン、ムスクケトン、ムスクチベチン、ミリスチシン、オキサヘキサデカノリド−１０、オキサヘキサデカノリド−１１、パチュリアルコール、５−アセチル−１，１，２，３，３，６−ヘキサメチルインダン（ｐｈａｎｔｏｌｉｄｅ（登録商標）として知られる）、安息香酸フェニルエチル、フェニルエチルフェニルアセテート、フェニルヘプタノール、フェニルヘキサノール、アルファ−サンタロール、デルタ−ウンデカラクトン、ガンマ−ウンデカラクトン、酢酸ベチベリル、ヤラヤラ、イランゲンが挙げられる。
【０１３１】
香料原材料及びアコードは、次の香料材料供給業者Ｆｉｒｍｅｎｉｃｈ（Ｇｅｎｅｖａ，Ｓｗｉｔｚｅｒｌａｎｄ）、Ｇｉｖａｕｄａｎ（Ａｒｇｅｎｔｅｕｉｌ，Ｆｒａｎｃｅ）、ＩＦＦ（Ｈａｚｌｅｔ，Ｎ．Ｊ．）、Ｑｕｅｓｔ（Ｍｏｕｎｔ  Ｏｌｉｖｅ，Ｎ．Ｊ．）、Ｂｅｄｏｕｋｉａｎ（Ｄａｎｂｕｒｙ，Ｃｏｎｎ．）、Ｓｉｇｍａ  Ａｌｄｒｉｃｈ（Ｓｔ．Ｌｏｕｉｓ，Ｍｏ．）、Ｍｉｌｌｅｎｎｉｕｍ  Ｓｐｅｃｉａｌｔｙ  Ｃｈｅｍｉｃａｌｓ（Ｏｌｙｍｐｉａ  Ｆｉｅｌｄｓ，Ｉｌｌ．）、Ｐｏｌａｒｏｎｅ  Ｉｎｔｅｒｎａｔｉｏｎａｌ（Ｊｅｒｓｅｙ  Ｃｉｔｙ，Ｎ．Ｊ．）、Ｆｒａｇｒａｎｃｅ  Ｒｅｓｏｕｒｃｅｓ（Ｋｅｙｐｏｒｔ，Ｎ．Ｊ．）、及びＡｒｏｍａ＆Ｆｌａｖｏｒ  Ｓｐｅｃｉａｌｔｉｅｓ（Ｄａｎｂｕｒｙ，Ｃｏｎｎ．）のうちの１つ以上から入手することができる。
【０１３２】
伝統的に、香料アコードは、それらの高い沈着効率、したがって布地への匂いの影響のために「持続性」香料（象限ＩＶ）を中心に配合されるが、「非持続性」香料、特に象限Ｉ香料成分は、布地に沈着しにくいと考えられ、このようなものとして、無駄及び汚染を最小限に抑えるために、典型的にはごく少量でのみ使用される。象限Ｉ香料成分は親水性であり（例えば、３．０未満のＣｌｏｇＰ）、低沸点（例えば、２５０℃未満のＢ．Ｐ．）を有し、したがって、それらは洗浄媒体もしくはすすぎ媒体に、または熱乾燥中に容易に失われる。本開示の組成物では、いくつかの非持続性香料成分、特に象限Ｉ香料成分は、例えば、容器のヘッドスペース中の香料の匂いを改善して消費者が収容された水性パウチの香料特性を認識できるように、意図的に配合することができる。以下に記載されるように、本開示の組成物は、組成物の少なくとも約２質量％、または少なくとも約３質量％、または少なくとも約４質量％の、象限Ｉ香料成分を含み得る。
【０１３３】
本開示による香料は、香料アコードの約１５質量％〜約６０質量％、好ましくは約２０質量％〜約５５質量％、より好ましくは約２５質量％〜約５０質量％の非持続性香料成分を含有し得る。非持続性香料成分は、象限Ｉ、ＩＩ、及びＩＩＩ香料成分を包含する。本開示による香料は、香料のアコードの約２質量％〜約１５質量％、好ましくは約３質量％〜約１２質量％、より好ましくは約４質量％〜約１０質量％の象限Ｉ香料成分を含有し得る。香料は、組成物の少なくとも約２質量％、または少なくとも約３質量％、または少なくとも約４質量％の、象限Ｉ香料成分を含み得る。
【０１３４】
追加的または代替的に、香料は、約２．５％〜約２５％、好ましくは約３％〜約２０％、より好ましくは約５％〜約１５％の象限ＩＩ香料成分、約１０％〜約５０％、好ましくは約１５％〜約４５％、より好ましくは約２０％〜約４０％の象限ＩＩＩ香料成分、及び／または約４０％〜約８５％、好ましくは約４５％〜約７５％、より好ましくは約４０％〜約６５％の象限ＩＶ香料成分を含むことができる。このような香料アコードは、本開示による水溶性パウチを形成する本開示による水溶性フィルムに封入される家庭用ケア組成物に有機溶媒と共配合される場合、洗浄を通して効率的な布地上の香料沈着、よって湿潤及び乾燥段階の両方で布地に大きな匂いの影響を依然として供給し、貯蔵時の有機溶媒の喪失を最小限に抑えながら、消費者が収容された水溶性パウチの香料特性を認識できるように、容器のヘッドスペースにおいて良好な香料の匂いを送達することが見出された。
【０１３５】
追加的または代替的に、１つのタイプの実施形態では、香料は、約１５％〜約６０％の象限Ｉ、象限ＩＩ、及び象限ＩＩＩ香料成分を含有しないであろう。追加的または代替的に、１つのタイプの実施形態では、香料は、約２％〜約１５％の象限Ｉ香料成分を含有しないであろう。追加的または代替的に、１つのタイプの実施形態では、香料は、約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分を含有しないであろう。追加的または代替的に、１つのタイプの実施形態では、香料は、コア／シェルカプセル化物に含有されないであろう。
【０１３６】
香料の一部分は、カプセル化された香料であってもよい。香料は、コア−シェルカプセル化物にカプセル化されてもよい。カプセル化物は、コアと壁とを含み得、壁は、少なくとも部分的にコアを取り囲むシェルとして機能する。コアは、香料のような有益剤を含むことができる。壁は、コーティングを含むことができる外面を含むことができる。コーティングは、効率ポリマーを含むことができる。これらの要素については、以下でより詳細に説明する。
【０１３７】
組成物は、組成物の約０．１質量％から、または約０．２質量％から、または０．３質量％から、または約０．４質量％から、または約０．５質量％から、約５質量％まで、または約２．５質量％まで、または約２質量％まで、または約１質量％までの、カプセル化物を含み得る。組成物は、組成物の約０．１質量％〜約１質量％の、カプセル化物を含み得る。
【０１３８】
カプセル化物は脆い場合がある。カプセル化物粒子サイズは、Ｍａｌｖｅｒｎ粒子サイズ測定器のような、当該技術分野において知られる典型的な方法によって測定することができる。カプセル化物は、約１０ミクロン〜約５００ミクロン、または約２００ミクロン、または約１００ミクロン、または約５０ミクロン、または約３０ミクロンの平均粒径を有することができる。複数のカプセル化物が凝集物を形成し得る。
【０１３９】
カプセル化物は、約２〜約１０、約３〜約９、または約４〜約８のｐＨ範囲でカチオン電荷を有することができる。
【０１４０】
カプセル化物は、少なくとも部分的にコアを取り囲むことができる壁を有することができる。壁は、ポリエチレン、ポリアミド、ポリスチレン、ポリイソプレン、ポリカーボネート、ポリエステル、ポリアクリレート、アクリル、アミノプラスト、ポリオレフィン、アルギネート及び／またはキトサンのようなポリサッカライド、ゼラチン、シェラック、エポキシ樹脂、ビニルポリマー、水不溶性無機物、シリコーン、ならびにこれらの混合物からなる群から選択される壁材料を含むことができる。壁材料は、アミノプラスト、アクリル、アクリレート、及びこれらの混合物からなる群から選択することができる。
【０１４１】
壁材料は、アミノプラストを含むことができる。アミノプラストは、ポリウレア、ポリウレタン、及び／またはポリウレアウレタンを含むことができる。アミノプラストは、メラミン−ホルムアルデヒド、尿素−ホルムアルデヒド、架橋メラミンホルムアルデヒド、またはこれらの混合物のような、アミノプラストコポリマーを含み得る。壁材料は、メラミンホルムアルデヒドを含み得、壁は、以下に記載するようなコーティングをさらに含み得る。カプセル化物は、香料を含むコアと、メラミンホルムアルデヒド及び／または架橋メラミンホルムアルデヒドを含む壁とを含み得る。カプセル化物は、香料を含むコアと、メラミンホルムアルデヒド及び／または架橋メラミンホルムアルデヒド、ポリ（アクリル酸）、ならびにポリ（アクリル酸−ｃｏ−ブチルアクリレート）を含む壁とを含み得る。
【０１４２】
カプセル化物の外壁は、コーティングを含むことができる。特定のコーティングは、布のような標的表面上へのカプセル化物の付着を改善することができる。カプセル化物は、約１：２００〜約１：２、または約１：１００〜約１：４、またはさらに約１：８０〜約１：１０のコーティング対壁質量比を有し得る。
【０１４３】
コーティングは、効率ポリマーを含むことができる。コーティングは、カチオン性効率ポリマーを含むことができる。カチオン性ポリマーは、ポリサッカライド、カチオン化加工デンプン、カチオン化加工グアー、ポリシロキサン、ポリジアリルジメチルアンモニウムハライド、ポリジアリルジメチルアンモニウムクロライドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びそれらの混合物からなる群から選択することができる。コーティングは、ポリビニルアミン、ポリビニルホルムアミド、ポリアリルアミン、これらのコポリマー、及びこれらの混合物からなる群から選択されるポリマーを含むことができる。
【０１４４】
コーティングは、ポリビニルホルムアミドを含むことができる。ポリビニルホルムアミドは、約５％〜約９５％、約７％〜約６０％、またはさらに約１０％〜約４０％の加水分解度を有し得る。
【０１４５】
１つ以上の効率ポリマーは、約１，０００Ｄａ〜約５０，０００，０００Ｄａ、約５，０００Ｄａ〜約２５，０００，０００Ｄａ、約１０，０００Ｄａ〜約１０，０００，０００Ｄａ、またはさらに約３４０，０００Ｄａ〜約１，５００，０００Ｄａの平均分子量を有することができる。１つ以上の効率ポリマーは、約１ｍｅｑ／ｇの効率ポリマー〜約２３ｍｅｑ／ｇの効率ポリマー、約１．２ｍｅｑ／ｇの効率ポリマー〜１６ｍｅｑ／ｇの効率ポリマー、約２ｍｅｑ／ｇの効率ポリマー〜約１０ｍｅｑ／ｇの効率ポリマー、またはさらに約１ｍｅｑ／ｇの効率ポリマー〜約４ｍｅｑ／ｇの効率ポリマーの電荷密度を有することができる。
【０１４６】
カプセル化物のコアは、有益剤を含むことができる。適切な有益剤としては、香料原材料、シリコーン油、ワックス、炭化水素、高級脂肪酸、精油、脂質、皮膚冷却剤、ビタミン、日焼け止め、酸化防止剤、グリセリン、触媒、漂白剤粒子、二酸化ケイ素粒子、悪臭低減剤、臭気制御材料、キレート剤、帯電防止剤、柔軟剤、防虫剤、着色剤、酸化防止剤、キレート剤、増粘剤、ドレープ及び形態制御剤、平滑剤、しわ制御剤、消毒剤、殺菌剤、細菌制御剤、かび制御剤、白かび制御剤、抗ウイルス剤、乾燥剤、汚染防止剤、防汚剤、布地清涼化剤及び清涼感延長剤、塩素漂白剤臭制御剤、染料固定剤、色移り防止剤、色維持剤、蛍光増白剤、色復元／回復剤、退色防止剤、白色度向上剤、耐摩耗剤、摩耗防止剤、抗ピリング剤、消泡剤、発泡防止剤、ＵＶ保護剤、日焼け防止剤、抗アレルギー剤、酵素、防水剤、布地柔軟剤、縮み防止剤、伸び防止剤、伸び回復剤、スキンケア剤、グリセリン、及び天然活性物質、抗菌活性物質、制汗活性物質、カチオン性ポリマー、染料、ならびにこれらの混合物を挙げることができる。有益剤は、香料原材料を含むことができる。
【０１４７】
カプセル化物は、香料原材料を含むコアと、メラミンホルムアルデヒド及び／または架橋メラミンホルムアルデヒドを含む壁とを含み得、壁は、壁の外面にコーティングをさらに含み、コーティングは、ポリビニルホルムアミドのような効率ポリマーを含む。
【０１４８】
適切なカプセル化物は、Ｅｎｃａｐｓｙｓ（Ａｐｐｌｅｔｏｎ、Ｗｉｓｃｏｎｓｉｎ、ＵＳＡ）から入手することができる。洗剤組成物は、異なるカプセル化物、例えば、異なる壁材料及び／または有益剤を有するカプセル化物の混合物を含むことができる。
【０１４９】
本家庭用ケア組成物は、ホルムアルデヒド捕捉剤をさらに含んでもよい。そのような捕捉剤は、特定のカプセル化物、特にホルムアルデヒドを含む及び／もしくは放出するカプセル化物において、またはそれと共に有用であり得る。適切なホルムアルデヒド捕捉剤としては、重亜硫酸ナトリウム、尿素、システイン、システアミン、リジン、グリシン、セリン、カルノシン、ヒスチジン、グルタチオン、３，４−ジアミノ安息香酸、アラントイン、グリコウリル、アントラニル酸、アントラニル酸メチル、４−アミノ安息香酸メチル、アセト酢酸エチル、アセトアセトアミド、マロンアミド、アスコルビン酸、１，３−ジドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン、またはこれらの混合物を挙げることができる。
【０１５０】
有機溶媒
組成物、例えば、本開示の家庭用ケア組成物または非家庭用ケア組成物は、有機溶媒を含み得る。有機溶媒は、例えば、生成物安定性を促進するために、組成物、例えば、本開示の家庭用ケア組成物または非家庭用ケア組成物において有用であり得る。しかしながら、本明細書に記載のパウチからの有機溶媒の喪失または移動は、製品の不安定性、べたつくまたは油っぽいパウチ、等のような問題を引き起こす可能性がある。本開示の水溶性フィルムは、本開示の組成物及び容器と共に機能して、パウチの完全性、フィルムの可塑性、使用中の溶解及び／または香料放出のような、他のパウチの利点を提供しながら、有機溶媒の移動または喪失を最小限に抑えると考えられる。
【０１５１】
組成物は、組成物の約１質量％〜約５０質量％の、有機溶媒を含み得る。組成物は、組成物の約５質量％、または約１０質量％、または約１５質量％〜約５０質量％、または約４０質量％、または約３０質量の、有機溶媒を含み得る。
【０１５２】
適切な有機溶媒は、低分子量モノアルコール、ポリオール、グリコール、またはこれらの組み合わせを含み、好ましくはこれらから選択される。本明細書で使用する「低分子量」は、約６００未満、または約５００未満、または約４００未満、または約３００未満、または約２００未満の分子量を有することを意味する。適切な有機溶媒は、グリセロール、１，２−プロパンジオール、１，３−プロパンジオール、ジプロピレングリコール、ジエチレングリコール、ポリアルキレングリコール（例えば、約２００〜約６００、または約５００、または約４００の質量平均分子量を有し得る、ポリエチレングリコール）、ソルビトール、及びこれらの混合物を含み得る。家庭用ケア組成物または非家庭用ケア組成物は、実質的にエタノールを含まない場合があり、組成物が組成物の０質量％（０質量％を含む）〜約０．１質量％のエタノールを含むことを意味する。本明細書で使用されるように、脂肪酸またはアルカノールアミン（例えば、モノエタノールアミン、ジエタノールアミン、トリエタノールアミン）も、クメンスルホネート、トルエンスルホネートまたはキシレンスルホネートのようなヒドロトロープも、有機溶媒であるとはみなされない。水もまた、本発明の範囲内で有機溶媒として理解されない。
【０１５３】
組成物、例えば、家庭用ケア組成物または非家庭用ケア組成物は、少なくとも２つの有機溶媒、または少なくとも３つの有機溶媒を含み得る。組成物は、第１の有機溶媒を含むことができる。第１の有機溶媒は、他の有機溶媒よりも大きな割合で存在してもよい。第１の有機溶媒は、１，２−プロパンジオールであり得る。組成物、例えば、家庭用ケア組成物または非家庭用ケア組成物は、第２の有機溶媒を含み得る。第２の有機溶媒は、グリセロールであり得る。第１の溶媒、例えば、１，２−プロパンジオールの、第２の溶媒、例えば、グリセロールに対する比は、約７：１〜約１：５、または約６．５：１〜約１：３、または約４：１〜約１：１、または３．５：１〜１．５：１であり得る。
【０１５４】
組成物、例えば、家庭用ケア組成物または非家庭用ケア組成物は、１，２−プロパンジオール及びジプロピレングリコールを含み得る。１，２−プロパンジオール対ジプロピレングリコールの質量比は、１：１〜１０：１、または１：１〜５：１、または１．５：１〜４：１であり得る。
【０１５５】
組成物、例えば、家庭用ケア組成物または非家庭用ケア組成物は、１，２−プロパンジオール、グリセロール、及びジプロピレングリコールを含み得る。１，２−プロパンジオール対グリセロール及び１，２−プロパンジオールからジプロピレングリコールまでの質量比は、１：１〜１０：１、または１：１〜５：１、または１．５：１〜４：１であり得る。グリセロール対ジプロピレングリコールの質量比は、３：１〜１：３、または２：１〜１：２、または１．５：１〜１：１．５であり得る。
【０１５６】
いくつかの態様において、有機溶媒の有機溶媒の少なくとも１つ、または少なくとも２つは、フィルム材料の可塑剤の少なくとも１つ、または少なくとも２つと同じである。理論に縛られることを望むものではないが、共通溶媒／可塑剤を有することにより、フィルムが区画に含まれる組成物と接触している場合、フィルムの可塑性を時間をかけて改善することができると考えられる。共通溶媒／可塑剤を有することによって、容器のヘッドスペースへの特定の香料の選択的な漏出を促進することもできる。共通溶媒／可塑剤は、グリセロール、ソルビトール、ジプロピレングリコール、１，２−プロパンジオール、１，３−プロパンジオール、またはこれらの組み合わせから選択され得る。
【０１５７】
本組成物の有機溶媒は、相対親水性を示す、上述のような、ｃＬｏｇＰ値によって特徴付けられ得る。いくつかの有機溶媒のｃＬｏｇＰ値を以下の表１に示す。
【０１５８】
本組成物の有機溶媒は、それらの沸点（Ｂ．Ｐ．）によって特徴付けられ得る。いくつかの有機溶媒の沸点を以下の表１に示す。
【表１】
2019513871.tif 000002
【０１５９】
有機溶媒の喪失を比較的最小限に抑えながら、少なくともいくらかの香料が記載されたパウチから密閉容器のヘッドスペース中に漏出することができるように、香料及び溶媒の特定の組み合わせを選択することが望ましい場合がある。
【０１６０】
本明細書に記載される家庭用ケア組成物及び非家庭用ケア組成物では、有機溶媒は、全有機溶媒の少なくとも約１０質量％、もしくは少なくとも約２０質量％の、２５０℃を超える沸点を有する有機溶媒を含み得、及び／または香料は、全香料の少なくとも約１０質量％、もしくは少なくとも約２０質量％、もしくは少なくとも約３０質量％の、２５０℃未満の沸点を有する香料原材料を含み得る。
【０１６１】
本明細書に記載される家庭用ケア組成物及び非家庭用ケア組成物では、有機溶媒は、全有機溶媒の少なくとも約５０質量％、もしくは少なくとも約８０質量％、もしくは少なくとも約９０質量％、もしくはさらに少なくとも約９５質量％の、０未満のｃＬｏｇＰ値を有する有機溶媒を含み得、及び／または香料は、全香料の少なくとも約５０質量％、もしくは少なくとも約８０質量％、もしくは少なくとも約９０質量％、もしくはさらに少なくとも約９５質量％の、０より大きいｃＬｏｇＰ値を有する香料原材料を含み得る。より好ましくは、香料アコードは、香料の約４質量％〜約４０質量％、好ましくは６質量％〜３０質量％、より好ましくは８質量％〜２０質量％の、０〜３．０のＣｌｏｇＰを有する香料原材料、及び香料の６０質量％〜約９６質量％、好ましくは７０質量％〜９４質量％、より好ましくは８０質量％〜９２質量％の、３．０を超えるＣｌｏｇＰを有する香料原材料を含むであろう。
【０１６２】
他の材料
本明細書に記載の家庭用ケア組成物及び非家庭用ケア組成物は、以下の非限定的な成分のリスト：布地ケア有益剤、洗浄性酵素、沈着助剤、レオロジー改質剤、ビルダー、ブリーチ、漂白剤、漂白剤前駆体、漂白剤ブースター、漂白剤触媒、香料装填ゼオライト、デンプンカプセル化アコード、ポリグリセロールエステル、ホワイトニング剤、真珠光沢剤、酵素安定化系、アニオン性染料のための固定剤、アニオン性界面活性剤のための錯化剤、及びこれらの混合物を含む捕捉剤、蛍光増白剤または蛍光剤、これらに限定されないが、防汚ポリマー及び／または土壌懸濁ポリマーを含むポリマー、分散剤、消泡剤、非水性溶媒、脂肪酸、発泡抑制剤、例えば、シリコーン発泡抑制剤、カチオン性デンプン、スカム分散剤、直接染料、色相染料、着色剤、乳白剤、抗酸化剤、トルエンスルホネート、クメンスルホネート、及びナフタレンスルホネートのようなヒドロトロープ、カラースペックル、着色ビーズ、球体または押出物、粘土軟化剤、抗菌剤の１つ以上を含み得る。追加的または代替的に、組成物は、界面活性剤、第四級アンモニウム化合物、及び／または溶媒系を含むことができる。第四級アンモニウム化合物は、布地柔軟剤のような、布地向上剤組成物中に存在し、Ｒがアルキル基またはアリール基である、構造ＮＲ4+の正電荷を帯びた多原子イオンである第四級アンモニウムカチオンを含み得る。
【０１６３】
本明細書に記載される家庭用ケア組成物及び非家庭用ケア組成物は、組成物の約５質量％〜７０質量％、または約１０質量％〜約６０質量％、または約２０質量％〜約５０質量％、または約３０質量％〜約５０質量％の、アニオン性、非イオン性、カチオン性、双性イオン性、もしくは両性界面活性剤、またはこれらの混合物から選択され得る、界面活性剤を含み得る。アニオン性界面活性剤は、アルキルベンゼンスルホネート、アルコキシル化アルキルスルフェート、またはこれらの組み合わせを含み得る。非イオン性界面活性剤は、エトキシル化非イオン性界面活性剤を含み得る。組成物は、５〜６０％、または約１５〜約５０％、または約２０％〜約４５％の界面活性剤を含み得る。界面活性剤は、約２０：１〜約１：３、または約１５：１〜約１：２、または約１２：１〜約３：１の質量比でアニオン性界面活性剤及び非イオン性界面活性剤を含むことができ、アニオン性界面活性剤は、脂肪酸、アルキルエーテルスルフェート、アルキルベンゼンスルホネート、またはこれらの組み合わせの１つ以上からなる。
【０１６４】
本明細書に記載される家庭用ケア組成物及び非家庭用ケア組成物は、もしあれば、水を比較的に低いレベルで含むことができる。家庭用ケア組成物または非家庭用ケア組成物は、２０％未満、または１５％未満、または１２％未満、または１０％未満、または８％未満、または５％未満の水を含み得る。組成物は、組成物の、約１質量％〜２０質量％、または約３質量％〜約１５質量％、または約５質量％〜約１２質量％の、水を含み得る。組成物は、実質的に無水であってもよく、本明細書では、約５％未満、または約２％未満、または約１％未満の水を含有し得ることを意味する。比較的高レベルの水は、水溶性フィルムの完全性に悪影響を与える可能性がある。
【０１６５】
組成物は、水とグリコールとの混合物を含み得、グリコールは、グリセロール、１，２，プロパンジオール、１．３，プロパンジオール、及びジプロピレングリコールを含む群から選択され得る。グリセロールは、全組成物の、約１５質量％未満、好ましくは約１０質量％未満の量で存在することができる。水及びグリセロールの合計量は、組成物の、約３質量％〜約２０質量％、好ましくは約５質量％〜約１５質量％であり得る。
【０１６６】
使用方法
本明細書に記載される容器システムは、その中に収容されたパウチを貯蔵、輸送、及び／または販売するのに適し得る。
【０１６７】
本明細書に記載されるパウチのいずれも、ならびにその中に含まれる家庭用及び非家庭用ケア組成物は、基材、例えば、布地または硬質表面を、例えば、基材をフィルム、物品、及び／またはその中に含まれる組成物と接触させることによって処理するのに使用され得る。接触ステップは、手動でまたは自動機械、例えば、自動（トップまたはフロントローディング）洗濯機、自動食器洗浄機、床洗浄機、もしくは他の洗浄機中で行うことができる。接触ステップは、約８０℃まで、または約６０℃まで、または約４０℃まで、または約３０℃まで、または約２０℃まで、または約１５℃まで、または約１０℃まで、または約５℃までの温度であり得る、水の存在下で行われ得る。接触ステップの後に、複数回のすすぎサイクルまたはさらに単回のすすぎサイクルを行ってもよい。この方法は、密閉容器を開封し、その中に収容されたパウチにアクセスするステップを含むことができる。この方法は、容器を密閉するステップをさらに含むことができる。
【０１６８】
布地のような基材の処理方法は、密閉容器を開封するステップと、容器の内部空間に収容されるパウチにアクセスするステップであって、パウチが、水溶性フィルム及び水溶性フィルムによって区画に少なくとも部分的に封入された家庭用ケア組成物または非家庭用ケア組成物を含み、家庭用ケア組成物または非家庭用ケア組成物が、組成物の約０．１質量％〜約１０質量％の香料と、組成物の約１質量％〜約５０質量％の有機溶媒とを含み、フィルムが、ポリビニルアルコール（ＰＶＯＨ）樹脂ブレンドを含み、ＰＶＯＨ樹脂ブレンドが、第１のアニオン性モノマー単位と、ビニルアルコールモノマー単位と、任意で酢酸ビニル単位とを含む第１のＰＶＯＨポリマーを含み、ＰＶＯＨ樹脂ブレンドが、（ａ）第２のアニオン性モノマー単位と、ビニルアルコールモノマー単位と、任意で酢酸ビニル単位とを含むＰＶＯＨポリマー、または（ｂ）本質的にビニルアルコールモノマー単位と任意で酢酸ビニル単位とからなるＰＶＯＨホモポリマーからなる群から選択される第２のＰＶＯＨポリマーをさらに含む、ステップと、水溶性フィルムの少なくとも一部分が溶解するようにパウチを水と組み合わせ、これによって家庭用ケア組成物または非家庭用ケア組成物の少なくとも一部分を放出するステップと、処理すべき基材を家庭用ケア組成物または非家庭用ケア組成物と接触させるステップと、を含み得る。
【０１６９】
本開示はさらに、容器を開封する際に心地良い香り体験を提供するための水溶性フィルムの使用に関し、水溶性フィルムは、パウチを形成し、区画に香料と有機溶媒とを含む家庭用ケア組成物または非家庭用ケア組成物を少なくとも部分的に封入し、水溶性フィルムは、ポリビニルアルコール（ＰＶＯＨ）樹脂ブレンドを含み、ＰＶＯＨ樹脂ブレンドは、第１のアニオン性モノマー単位、ビニルアルコールモノマー単位、及び任意で酢酸ビニル単位を含む第１のＰＶＯＨポリマーを含み、ＰＶＯＨ樹脂ブレンドは、（ａ）第２のアニオン性モノマー単位、ビニルアルコールモノマー単位、及び任意で酢酸ビニル単位を含むＰＶＯＨポリマー、または（ｂ）本質的にビニルアルコールモノマー単位及び任意で酢酸ビニル単位からなるＰＶＯＨホモポリマーからなる群から選択される第２のＰＶＯＨポリマーをさらに含む。
【０１７０】
実施例、第１部
本開示の具体的に考慮される例は、本明細書において、以下の番号の付いた項で説明される。これらの例は本質的に例示を意図するものであり、限定を意図するものではない。
【０１７１】
１．香料と有機溶媒とを含む組成物を含有するのに適した、または経時的に香料を選択的に放出させるように適合された水溶性フィルムであって、
フィルムが、ポリビニルアルコール（ＰＶＯＨ）樹脂ブレンドを含み、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、フィルム。
【０１７２】
２．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項１に記載のフィルム。
【０１７３】
３．第１のアニオン性モノマー単位が、カルボキシル化アニオン性モノマー単位から誘導される、前項１〜２のいずれか１つに記載のフィルム。
【０１７４】
４．第１のアニオン性モノマー単位が、マレイン酸、マレイン酸モノアルキル、マレイン酸ジアルキル、無水マレイン酸、及びこれらの組み合わせからなる群から選択されるメンバーから誘導される、前項１〜３のいずれか１つに記載のフィルム。
【０１７５】
５．第１のアニオン性モノマー単位が、マレイン酸モノメチル、その塩、及びこれらの組み合わせからなる群から選択されるマレイン酸モノアルキルから誘導される、前項１〜４のいずれか１つに記載のフィルム。
【０１７６】
６．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、前項１〜５のいずれか１つに記載のフィルム。
【０１７７】
７．第１のアニオン性モノマー単位が、フィルム中に、フィルム中の全ＰＶＯＨポリマーの約０．５モル％〜約５モル％の範囲の量で存在する、前項１〜６のいずれか１つに記載のフィルム。
【０１７８】
８．第１のＰＶＯＨポリマーが、フィルム中の全ＰＶＯＨポリマーの約１０質量％〜約９０質量％の範囲の量で存在する、前項１〜７のいずれか１つに記載のフィルム。
【０１７９】
９．第２のＰＶＯＨポリマーが、第２のアニオン性モノマー単位を含む、前項１〜８のいずれか１つに記載のフィルム。
【０１８０】
１０．第２のアニオン性モノマー単位が、第１のアニオン性モノマー単位とは異なる、項９に記載のフィルム。
【０１８１】
１１．第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前項１〜１０のいずれか１つに記載のフィルム。
【０１８２】
１２．第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前項１〜１１のいずれか１つに記載のフィルム。
【０１８３】
１３．第１のＰＶＯＨポリマーが、ＰＶＯＨブレンド中に、ブレンド中の全ＰＶＯＨポリマーの約５０質量％〜約９０質量％の範囲で存在し、
第１のアニオン性モノマー単位が、マレイン酸モノメチル、そのアルカリ金属塩、及びこれらの組み合わせからなる群から選択されるメンバーから誘導され、
第２のＰＶＯＨポリマーが、ＰＶＯＨブレンド中に、ブレンド中の全ＰＶＯＨポリマーの約１０質量％〜約５０質量％の範囲で存在し、第２のモノマー単位が、アクリルアミドメチルプロパンスルホン酸、そのアルカリ金属塩、及びこれらの組み合わせからなる群から選択されるメンバーから誘導される、前項１〜１２のいずれか１つに記載のフィルム。
【０１８４】
１４．第１のＰＶＯＨポリマーが、第１のアニオン性モノマー単位の第１の取り込みレベル（ａ1）を有し、第２のＰＶＯＨポリマーが、第２のアニオン性モノマー単位の第２の取り込みレベル（ａ2）を有し、第１及び第２のアニオン性モノマーが同じである場合、｜ａ1−ａ2｜の絶対値が０より大きい、前項１〜１３のいずれか１つに記載のフィルム。
【０１８５】
１５．ａ1が、第１のＰＶＯＨポリマーの約１モル％〜約５モル％、好ましくは約１モル％〜約３モル％の範囲であり、ａ2が、第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、前項１〜１４のいずれか１つに記載のフィルム。
【０１８６】
１６．第２のアニオン性モノマー単位が、第２のＰＶＯＨポリマー中に、第２のＰＶＯＨポリマーの約１．０モル％〜約５．０モル％の範囲の量で存在する、前項１〜１５のいずれか１つに記載のフィルム。
【０１８７】
１７．第２のアニオン性モノマー単位が、フィルム中に、フィルム中の全ＰＶＯＨポリマーの約０．２モル％〜約４．５モル％の範囲の量で存在する、前項１〜１６のいずれか１つに記載のフィルム。
【０１８８】
１８．第１のアニオン性モノマー単位及び第２のアニオン性モノマー単位が共に、フィルム中の全ＰＶＯＨポリマーの約２．０モル％〜約３．５モル％の範囲の合計量で存在する、前項１〜１７のいずれか１つに記載のフィルム。
【０１８９】
１９．第２のＰＶＯＨポリマーが、フィルム中の全ＰＶＯＨポリマーの約１０質量％〜約９０質量％の範囲の量で存在する、前項１〜１８のいずれか１つに記載のフィルム。
【０１９０】
２０．第２のＰＶＯＨポリマーが、ＰＶＯＨホモポリマーである、前項１〜１９のいずれか１つに記載のフィルム。
【０１９１】
２１．第１のＰＶＯＨポリマーが、ＰＶＯＨブレンド中に、ブレンド中の全ＰＶＯＨポリマーの約２０質量％〜約６０質量％、好ましくは約３０質量％〜約４０質量％の範囲で存在し、
第１のＰＶＯＨポリマーの第１のアニオン性モノマー単位が、マレイン酸モノメチル、そのアルカリ金属塩、及びこれらの組み合わせからなる群から選択されるメンバーから誘導され、
ＰＶＯＨホモポリマーが、約１０ｃＰ〜約３０ｃＰの約２０℃での４％溶液粘度（μ2）を特徴とし、ＰＶＯＨ樹脂ブレンド中に、ブレンド中の全ＰＶＯＨポリマーの約４０質量％〜約８０質量％、好ましくは約６０質量％〜約７０質量％の範囲で存在する、項２０に記載のフィルム。
【０１９２】
２２．第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前項１〜２１のいずれか１つに記載のフィルム。
【０１９３】
２３．第２のＰＶＯＨポリマーが、約６０％〜約９９％、好ましくは約８０％〜約９８％、好ましくは約８５％〜約９５％、好ましくは約８７％〜約９２％の加水分解度を特徴とする、前項１〜２２のいずれか１つに記載のフィルム。
【０１９４】
２４．第１のＰＶＯＨポリマーが、２０℃での第１の４％溶液粘度（μ1）を特徴とし、第２のＰＶＯＨポリマーが、２０℃での第２の４％溶液粘度（μ2）を特徴とし、第１のＰＶＯＨポリマー及び第２のＰＶＯＨポリマーについての絶対粘度差｜μ2−μ1｜が、０ｃｐ〜約１０ｃＰの範囲である、前項１〜２３のいずれか１つに記載のフィルム。
【０１９５】
２５．ＰＶＯＨ樹脂ブレンドが、水溶性フィルム中に、フィルムの約３０質量％〜約９５質量％の範囲の量で存在する、前項１〜２４のいずれか１つに記載のフィルム。
【０１９６】
２６．水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前項１〜２５のいずれか１つに記載のフィルム。
【０１９７】
２７．水溶性フィルムが、好ましくはＰＶＯＨポリマー以外のポリマーである、少なくとも第３の水溶性ポリマーをさらに含む、前項１〜２６のいずれか１つに記載のフィルム。
【０１９８】
２８．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項２７に記載のフィルム。
【０１９９】
２９．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前項１〜２９のいずれか１つに記載のフィルム。
【０２００】
３０．水溶性フィルムが、１つ以上の可塑剤を、フィルムの約１質量％〜約４０質量％の範囲の量でさらに含む、前項１〜２９のいずれか１つに記載のフィルム。
【０２０１】
３１．パウチの形態の、パウチが、任意で少なくとも２つの区画、または少なくとも３つの区画を含む、前項１〜３０のいずれか１つに記載のフィルム。
【０２０２】
３２．香料が、香料の約１５質量％〜約６０質量％の、象限Ｉ香料成分、象限ＩＩ香料成分、象限ＩＩＩ香料成分、及びこれらの組み合わせから選択される非持続性香料成分を含む、前項１〜３１のいずれか１つに記載のフィルム。
【０２０３】
３３．香料が、香料の約２質量％〜約１５質量％の象限Ｉ香料成分を含む、前項１〜３２のいずれか１つに記載のフィルム。
【０２０４】
３４．香料が：
ａ）約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前項１〜３３のいずれか１つに記載のフィルム。
【０２０５】
３５．香料の少なくとも一部分が、コア−シェルカプセル化物にカプセル化される、前項１〜３４のいずれか１つに記載のフィルム。
【０２０６】
３６．有機溶媒が、モノアルコール、ポリオール、グリコール、及びこれらの組み合わせからなる群から選択される、前項１〜３５のいずれか１つに記載のフィルム。
【０２０７】
３７．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前項１〜３６のいずれか１つに記載のフィルム。
【０２０８】
３８．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、前項１〜３７のいずれか１つに記載のフィルム。
【０２０９】
３９．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前項１〜３８のいずれか１つに記載のフィルム。
【０２１０】
４０．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、前項１〜３９のいずれか１つに記載のフィルム。
【０２１１】
４１．組成物が、組成物の約５質量％〜約７０質量％の界面活性剤を含む、前項１〜４０のいずれか１つに記載のフィルム。
【０２１２】
４２．組成物が、布地ケア組成物である、前項１〜４１のいずれか１つに記載のフィルム。
【０２１３】
４３．項１〜４２のいずれか１つに記載のフィルムを含む容器。
【０２１４】
４４．香料と有機溶媒とを含む組成物を含有し、経時的に香料を選択的に放出させるように適合された水溶性フィルムの作製方法であって、フィルム中にポリビニルアルコール（ＰＶＯＨ）樹脂ブレンドを含むことを含む方法であって、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、方法。
【０２１５】
４５．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項４４に記載の方法。
【０２１６】
４６．第１のアニオン性モノマー単位が、カルボキシル化アニオン性モノマー単位から誘導される、前項４４〜４５のいずれか１つに記載の方法。
【０２１７】
４７．第１のアニオン性モノマー単位が、マレイン酸、マレイン酸モノアルキル、マレイン酸ジアルキル、無水マレイン酸、及びこれらの組み合わせからなる群から選択されるメンバーから誘導される、前項４４〜４６のいずれか１つに記載の方法。
【０２１８】
４８．第１のアニオン性モノマー単位が、マレイン酸モノメチル、その塩、及びこれらの組み合わせからなる群から選択されるマレイン酸モノアルキルから誘導される、前項４４〜４７のいずれか１つに記載の方法。
【０２１９】
４９．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、前項４４〜４８のいずれか１つに記載の方法。
【０２２０】
５０．第１のアニオン性モノマー単位が、フィルム中に、フィルム中の全ＰＶＯＨポリマーの約０．５モル％〜約５モル％の範囲の量で存在する、前項４４〜４９のいずれか１つに記載の方法。
【０２２１】
５１．第１のＰＶＯＨポリマーが、フィルム中の全ＰＶＯＨポリマーの約１０質量％〜約９０質量％の範囲の量で存在する、前項４４〜５０のいずれか１つに記載の方法。
【０２２２】
５２．第２のＰＶＯＨポリマーが、第２のアニオン性モノマー単位を含む、前項４４〜５１のいずれか１つに記載の方法。
【０２２３】
５３．第２のアニオン性モノマー単位が、第１のアニオン性モノマー単位とは異なる、前項４４〜５２のいずれか１つに記載の方法。
【０２２４】
５４．第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前項４４〜５３のいずれか１つに記載の方法。
【０２２５】
５５．第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前項４４〜５４のいずれか１つに記載の方法。
【０２２６】
５６．第１のＰＶＯＨポリマーが、ＰＶＯＨブレンド中に、ブレンド中の全ＰＶＯＨポリマーの約５０質量％〜約９０質量％の範囲で存在し、
第１のアニオン性モノマー単位が、マレイン酸モノメチル、そのアルカリ金属塩、及びこれらの組み合わせからなる群から選択されるメンバーから誘導され、
第２のＰＶＯＨポリマーが、ＰＶＯＨブレンド中に、ブレンド中の全ＰＶＯＨポリマーの約１０質量％〜約５０質量％の範囲で存在し、第２のモノマー単位が、アクリルアミドメチルプロパンスルホン酸、そのアルカリ金属塩、及びこれらの組み合わせからなる群から選択されるメンバーから誘導される、前項４４〜５５のいずれか１つに記載の方法。
【０２２７】
５７．第１のＰＶＯＨポリマーが、第１のアニオン性モノマー単位の第１の取り込みレベル（ａ1）を有し、第２のＰＶＯＨポリマーが、第２のアニオン性モノマー単位の第２の取り込みレベル（ａ2）を有し、第１及び第２のアニオン性モノマーが同じである場合、｜ａ1−ａ2｜の絶対値が０より大きい、前項４４〜５６のいずれか１つに記載の方法。
【０２２８】
５８．ａ1が、第１のＰＶＯＨポリマーの約１モル％〜約５モル％、好ましくは約１モル％〜約３モル％の範囲であり、ａ2が、第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、項５７に記載の方法。
【０２２９】
５９．第２のアニオン性モノマー単位が、第２のＰＶＯＨポリマー中に、第２のＰＶＯＨポリマーの約１．０モル％〜約５．０モル％の範囲の量で存在する、前項４４〜５８のいずれか１つに記載の方法。
【０２３０】
６０．第２のアニオン性モノマー単位が、フィルム中に、フィルム中の全ＰＶＯＨポリマーの約０．２モル％〜約４．５モル％の範囲の量で存在する、前項４４〜５９のいずれか１つに記載の方法。
【０２３１】
６１．第１のアニオン性モノマー単位及び第２のアニオン性モノマー単位が共に、フィルム中の全ＰＶＯＨポリマーの約２．０モル％〜約３．５モル％の範囲の合計量で存在する、前項４４〜６０のいずれか１つに記載の方法。
【０２３２】
６２．第２のＰＶＯＨポリマーが、フィルム中の全ＰＶＯＨポリマーの約１０質量％〜約９０質量％の範囲の量で存在する、前項４４〜６１のいずれか１つに記載の方法。
【０２３３】
６３．第２のＰＶＯＨポリマーが、ＰＶＯＨホモポリマーである、前項４４〜６２のいずれか１つに記載の方法。
【０２３４】
６４．第１のＰＶＯＨポリマーが、ＰＶＯＨブレンド中に、ブレンド中の全ＰＶＯＨポリマーの約２０質量％〜約６０質量％、好ましくは約３０質量％〜約４０質量％の範囲で存在し、
第１のＰＶＯＨポリマーの第１のアニオン性モノマー単位が、マレイン酸モノメチル、そのアルカリ金属塩、及びこれらの組み合わせからなる群から選択されるメンバーから誘導され、
ＰＶＯＨホモポリマーが、約１０ｃＰ〜約３０ｃＰの約２０℃での４％溶液粘度（μ2）を特徴とし、ＰＶＯＨ樹脂ブレンド中に、ブレンド中の全ＰＶＯＨポリマーの約４０質量％〜約８０質量％、好ましくは約６０質量％〜約７０質量％の範囲で存在する、項６３に記載の方法。
【０２３５】
６５．第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前項４４〜６４のいずれか１つに記載の方法。
【０２３６】
６６．第２のＰＶＯＨポリマーが、約６０％〜約９９％、好ましくは約８０％〜約９８％、好ましくは約８５％〜約９５％、好ましくは約８７％〜約９２％の加水分解度を特徴とする、前項４４〜６５のいずれか１つに記載の方法。
【０２３７】
６７．第１のＰＶＯＨポリマーが、２０℃での第１の４％溶液粘度（μ1）を特徴とし、第２のＰＶＯＨポリマーが、２０℃での第２の４％溶液粘度（μ2）を特徴とし、第１のＰＶＯＨポリマー及び第２のＰＶＯＨポリマーについての絶対粘度差｜μ2−μ1｜が、０ｃｐ〜約１０ｃＰの範囲である、前項４４〜６６のいずれか１つに記載の方法。
【０２３８】
６８．ＰＶＯＨ樹脂ブレンドが、水溶性フィルム中に、フィルムの約３０質量％〜約９５質量％の範囲の量で存在する、前項４４〜６７のいずれか１つに記載の方法。
【０２３９】
６９．水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前項４４〜６８のいずれか１つに記載の方法。
【０２４０】
７０．水溶性フィルムが、好ましくはＰＶＯＨポリマー以外のポリマーである、少なくとも第３の水溶性ポリマーをさらに含む、前項４４〜６９のいずれか１つに記載の方法。
【０２４１】
７１．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項７０に記載の方法。
【０２４２】
７２．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前項４４〜７１のいずれか１つに記載の方法。
【０２４３】
７３．水溶性フィルムが、１つ以上の可塑剤を、フィルムの約１質量％〜約４０質量％の範囲の量でさらに含む、前項４４〜７２のいずれか１つに記載の方法。
【０２４４】
７４．パウチの形態の、パウチが、任意で少なくとも２つの区画、または少なくとも３つの区画を含む、前項４４〜７３のいずれか１つに記載の方法。
【０２４５】
７５．香料が、香料の約１５質量％〜約６０質量％の、象限Ｉ香料成分、象限ＩＩ香料成分、象限ＩＩＩ香料成分、及びこれらの組み合わせから選択される非持続性香料成分を含む、前項４４〜７４のいずれか１つに記載の方法。
【０２４６】
７６．香料が、香料の約２質量％〜約１５質量％の象限Ｉ香料成分を含む、前項４４〜７５のいずれか１つに記載の方法。
【０２４７】
７７．香料が：
ａ）約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前項４４〜７６のいずれか１つに記載の方法。
【０２４８】
７８．香料の少なくとも一部分が、コア−シェルカプセル化物にカプセル化される、前項４４〜７７のいずれか１つに記載の方法。
【０２４９】
７９．有機溶媒が、モノアルコール、ポリオール、グリコール、及びこれらの組み合わせからなる群から選択される、前項４４〜７８のいずれか１つに記載の方法。
【０２５０】
８０．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前項４４〜７９のいずれか１つに記載の方法。
【０２５１】
８１．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、前項４４〜８０のいずれか１つに記載の方法。
【０２５２】
８２．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前項４４〜８１のいずれか１つに記載の方法。
【０２５３】
８３．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、前項４４〜８２のいずれか１つに記載の方法。
【０２５４】
８４．組成物が、組成物の約５質量％〜約７０質量％の界面活性剤を含む、前項４４〜８３のいずれか１つに記載の方法。
【０２５５】
８５．組成物が、布地ケア組成物である、前項４４〜８４のいずれか１つに記載の方法。
【０２５６】
８６．容器を開ける際に心地よい香り体験を提供するための水溶性フィルムの使用であって、水溶性フィルムが、パウチを形成し、区画に香料と有機溶媒とを含む組成物を少なくとも部分的に封入し、水溶性フィルムが、ポリビニルアルコール（ＰＶＯＨ）樹脂ブレンドを含み、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
【０２５７】
８７．容器システムであって、
内部空間を画定する壁を有する密閉可能な容器と、
内部空間中の少なくとも１つのパウチと、を備え、パウチが、水溶性フィルムと、水溶性フィルムによって区画に少なくとも部分的に封入された非家庭用ケア組成物とを含み、
非家庭用ケア組成物が、非家庭用ケア組成物の約０．１質量％〜約１０質量％の、
香料と、非家庭用ケア組成物の約１質量％〜約５０質量％の、有機溶媒とを含み、
フィルムが、ポリビニルアルコール（ＰＶＯＨ）樹脂ブレンドを含み、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、容器システム。
【０２５８】
８８．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項８７に記載の容器システム。
【０２５９】
８９．第１のアニオン性モノマー単位が、カルボキシル化アニオン性モノマー単位から誘導される、前項８７〜８８のいずれか１つに記載の容器システム。
【０２６０】
９０．第１のアニオン性モノマー単位が、マレイン酸、マレイン酸モノアルキル、マレイン酸ジアルキル、無水マレイン酸、及びこれらの組み合わせからなる群から選択されるメンバーから誘導される、前項８７〜８９のいずれか１つに記載の容器システム。
【０２６１】
９１．第１のアニオン性モノマー単位が、マレイン酸モノメチル、その塩、及びこれらの組み合わせからなる群から選択されるマレイン酸モノアルキルから誘導される、前項８７〜９０のいずれか１つに記載の容器システム。
【０２６２】
９２．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、前項８７〜９１のいずれか１つに記載の容器システム。
【０２６３】
９３．第１のアニオン性モノマー単位が、フィルム中に、フィルム中の全ＰＶＯＨポリマーの約０．５モル％〜約５モル％の範囲の量で存在する、前項８７〜９２のいずれか１つに記載の容器システム。
【０２６４】
９４．第１のＰＶＯＨポリマーが、フィルム中の全ＰＶＯＨポリマーの約１０質量％〜約９０質量％の範囲の量で存在する、前項８７〜９３のいずれか１つに記載の容器システム。
【０２６５】
９５．第２のＰＶＯＨポリマーが、第２のアニオン性モノマー単位を含む、前項８７〜９４のいずれか１つに記載の容器システム。
【０２６６】
９６．第２のアニオン性モノマー単位が、第１のアニオン性モノマー単位とは異なる、前項８７〜９５のいずれか１つに記載の容器システム。
【０２６７】
９７．第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前項８７〜９６のいずれか１つに記載の容器システム。
【０２６８】
９８．第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前項８７〜９７のいずれか１つに記載の容器システム。
【０２６９】
９９．第１のＰＶＯＨポリマーが、ＰＶＯＨブレンド中に、ブレンド中の全ＰＶＯＨポリマーの約５０質量％〜約９０質量％の範囲で存在し、
第１のアニオン性モノマー単位が、マレイン酸モノメチル、そのアルカリ金属塩、及びこれらの組み合わせからなる群から選択されるメンバーから誘導され、
第２のＰＶＯＨポリマーが、ＰＶＯＨブレンド中に、ブレンド中の全ＰＶＯＨポリマーの約１０質量％〜約５０質量％の範囲で存在し、第２のモノマー単位が、アクリルアミドメチルプロパンスルホン酸、そのアルカリ金属塩、及びこれらの組み合わせからなる群から選択されるメンバーから誘導される、前項８７〜９８のいずれか１つに記載の容器システム。
【０２７０】
１００．第１のＰＶＯＨポリマーが、第１のアニオン性モノマー単位の第１の取り込みレベル（ａ1）を有し、第２のＰＶＯＨポリマーが、第２のアニオン性モノマー単位の第２の取り込みレベル（ａ2）を有し、第１及び第２のアニオン性モノマーが同じである場合、｜ａ1−ａ2｜の絶対値が０より大きい、前項８７〜９９のいずれか１つに記載の容器システム。
【０２７１】
１０１．ａ1が、第１のＰＶＯＨポリマーの約１モル％〜約５モル％、好ましくは約１モル％〜約３モル％の範囲であり、ａ2が、第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、前項８７〜１００のいずれか１つに記載の容器システム。
【０２７２】
１０２．第２のアニオン性モノマー単位が、第２のＰＶＯＨポリマー中に、第２のＰＶＯＨポリマーの約１．０モル％〜約５．０モル％の範囲の量で存在する、前項８７〜１０１のいずれか１つに記載の容器システム。
【０２７３】
１０３．第２のアニオン性モノマー単位が、フィルム中に、フィルム中の全ＰＶＯＨポリマーの約０．２モル％〜約４．５モル％の範囲の量で存在する、前項８７〜１０２のいずれか１つに記載の容器システム。
【０２７４】
１０４．第１のアニオン性モノマー単位及び第２のアニオン性モノマー単位が共に、フィルム中の全ＰＶＯＨポリマーの約２．０モル％〜約３．５モル％の範囲の合計量で存在する、前項８７〜１０３のいずれか１つに記載の容器システム。
【０２７５】
１０５．第２のＰＶＯＨポリマーが、フィルム中の全ＰＶＯＨポリマーの約１０質量％〜約９０質量％の範囲の量で存在する、前項８７〜１０４のいずれか１つに記載の容器システム。
【０２７６】
１０６．第２のＰＶＯＨポリマーが、ＰＶＯＨホモポリマーである、前項８７〜１０５のいずれか１つに記載の容器システム。
【０２７７】
１０７．第１のＰＶＯＨポリマーが、ＰＶＯＨブレンド中に、ブレンド中の全ＰＶＯＨポリマーの約２０質量％〜約６０質量％、好ましくは約３０質量％〜約４０質量％の範囲で存在し、
第１のＰＶＯＨポリマーの第１のアニオン性モノマー単位が、マレイン酸モノメチル、そのアルカリ金属塩、及びこれらの組み合わせからなる群から選択されるメンバーから誘導され、
ＰＶＯＨホモポリマーが、約１０ｃＰ〜約３０ｃＰの約２０℃での４％溶液粘度（μ2）を特徴とし、ＰＶＯＨ樹脂ブレンド中に、ブレンド中の全ＰＶＯＨポリマーの約４０質量％〜約８０質量％、好ましくは約６０質量％〜約７０質量％の範囲で存在する、項１０６に記載の容器システム。
【０２７８】
１０８．第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前項８７〜１０７のいずれか１つに記載の容器システム。
【０２７９】
１０９．第２のＰＶＯＨポリマーが、約６０％〜約９９％、好ましくは約８０％〜約９８％、好ましくは約８５％〜約９５％、好ましくは約８７％〜約９２％の加水分解度を特徴とする、前項８７〜１０８のいずれか１つに記載の容器システム。
【０２８０】
１１０．第１のＰＶＯＨポリマーが、２０℃での第１の４％溶液粘度（μ1）を特徴とし、第２のＰＶＯＨポリマーが、２０℃での第２の４％溶液粘度（μ2）を特徴とし、第１のＰＶＯＨポリマー及び第２のＰＶＯＨポリマーについての絶対粘度差｜μ2−μ1｜が、０ｃｐ〜約１０ｃＰの範囲である、前項８７〜１０９のいずれか１つに記載の容器システム。
【０２８１】
１１１．ＰＶＯＨ樹脂ブレンドが、水溶性フィルム中に、フィルムの約３０質量％〜約９５質量％の範囲の量で存在する、前項８７〜１１０のいずれか１つに記載の容器システム。
【０２８２】
１１２．水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前項８７〜１１１のいずれか１つに記載の容器システム。
【０２８３】
１１３．水溶性フィルムが、好ましくはＰＶＯＨポリマー以外のポリマーである、少なくとも第３の水溶性ポリマーをさらに含む、前項８７〜１１２のいずれか１つに記載の容器システム。
【０２８４】
１１４．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項１１３に記載の容器システム。
【０２８５】
１１５．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前項８７〜１１４のいずれか１つに記載の容器システム。
【０２８６】
１１６．水溶性フィルムが、１つ以上の可塑剤を、フィルムの約１質量％〜約４０質量％の範囲の量でさらに含む、前項８７〜１１５のいずれか１つに記載の容器システム。
【０２８７】
１１７．パウチが、少なくとも２つの区画、または少なくとも３つの区画を含む、前項８７〜１１６のいずれか１つに記載の容器システム。
【０２８８】
１１８．香料が、香料の約１５質量％〜約６０質量％の、象限Ｉ香料成分、象限ＩＩ香料成分、象限ＩＩＩ香料成分、及びこれらの組み合わせから選択される非持続性香料成分を含む、前項８７〜１１７のいずれか１つに記載の容器システム。
【０２８９】
１１９．香料が、香料の約２質量％〜約１５質量％の象限Ｉ香料成分を含む、前項８７〜１１８のいずれか１つに記載の容器システム。
【０２９０】
１２０．香料が：
ａ）約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前項８７〜１１９のいずれか１つに記載の容器システム。
【０２９１】
１２１．香料の一部分が、コア−シェルカプセル化物にカプセル化される、前項８７〜１２０のいずれか１つに記載の容器システム。
【０２９２】
１２２．有機溶媒が、モノアルコール、ポリオール、グリコール、及びこれらの組み合わせからなる群から選択される、前項８７〜１２１のいずれか１つに記載の容器システム。
【０２９３】
１２３．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前項８７〜１２２のいずれか１つに記載の容器システム。
【０２９４】
１２４．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、前項８７〜１２３のいずれか１つに記載の容器システム。
【０２９５】
１２５．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前項８７〜１２４のいずれか１つに記載の容器システム。
【０２９６】
１２６．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、前項８７〜１２５のいずれか１つに記載の容器システム。
【０２９７】
１２７．非家庭用ケア組成物が、組成物の約５質量％〜約７０質量％の界面活性剤を含む、前項８７〜１２６のいずれか１つに記載の容器システム。
【０２９８】
１２８．非家庭用ケア組成物が、１つ以上の農業用組成物、自動車用組成物、航空用組成物、食品及び栄養組成物、工業用組成物、家畜用組成物、海洋用組成物、医療用組成物、商業用組成物、軍事及び準軍事用組成物、オフィス組成物、レクリエーション用及び公園用組成物、ならびにペット組成物から選択され、任意で洗浄組成物及び洗剤組成物を含む、前項８７〜１２７のいずれか１つに記載の容器システム。
【０２９９】
１２９．密閉可能な容器が、再密閉可能である、前項８７〜１２８のいずれか１つに記載の容器システム。
【０３００】
１３０．密閉可能な容器が、軟性バッグ及び剛性タブから選択される、前項８７〜１２９のいずれか１つに記載の容器システム。
【０３０１】
１３１．基材の処理方法であって、
密閉容器を開封するステップと、
容器の内部空間に収容されたパウチにアクセスするステップであって、パウチが、
本明細書に記載される水溶性フィルムと、水溶性フィルムによって区画に少なくとも部分的に封入された本明細書に記載される非家庭用ケア組成物とを含み、
非家庭用ケア組成物が、任意で非家庭用ケア組成物の約０．１質量％〜約１０質量％の
香料と、非家庭用ケア組成物の約１質量％〜約５０質量％の有機溶媒とを含み、
フィルムが、ポリビニルアルコール（ＰＶＯＨ）樹脂ブレンドを含み、任意で
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、ステップと、
水溶性フィルムの少なくとも一部分が溶解し、それによって非家庭用ケア組成物の少なくとも一部分を放出させるように、パウチを水と組み合わせるステップと、
処理すべき基材を非家庭用ケア組成物と接触させるステップと、を含む、方法。
【０３０２】
１３２．容器を開封する際に心地よい香り体験を提供するための水溶性フィルムの使用であって、水溶性フィルムが、パウチを形成し、区画に香料と有機溶媒とを含む非家庭用ケア組成物を少なくとも部分的に封入し、水溶性フィルムが、本明細書に記載されるポリビニルアルコール（ＰＶＯＨ）樹脂ブレンドを含み、任意で
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
【０３０３】
１３３．内部空間を画定する壁を有する密閉可能な容器と、内部空間中の少なくとも１つのパウチと、を備える容器システムであって、パウチが、水溶性フィルムと、水溶性フィルムによって区画に少なくとも部分的に封入された家庭用ケア組成物とを含み、家庭用ケア組成物が、家庭用ケア組成物の約０．１質量％〜約１０質量％の香料と、家庭用ケア組成物の約１質量％〜約５０質量％の有機溶媒とを含み、フィルムが、ポリビニルアルコール（ＰＶＯＨ）樹脂ブレンドを含み、ＰＶＯＨ樹脂ブレンドが、第１のアニオン性モノマー単位と、ビニルアルコールモノマー単位と、任意で酢酸ビニル単位とを含む第１のＰＶＯＨポリマーを含み、ＰＶＯＨ樹脂ブレンドが、（ａ）第２のアニオン性モノマー単位と、ビニルアルコールモノマー単位と、任意で酢酸ビニル単位とを含むＰＶＯＨポリマー、または（ｂ）本質的にビニルアルコールモノマー単位と任意で酢酸ビニル単位とからなるＰＶＯＨホモポリマーからなる群から選択される第２のＰＶＯＨポリマーをさらに含む、容器システム。
【０３０４】
１３４．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項１３３に記載の容器システム。
【０３０５】
１３５．第１のアニオン性モノマー単位が、カルボキシル化アニオン性モノマー単位から誘導される、項１３３〜１３４のいずれかに記載の容器システム。
【０３０６】
１３６．第１のアニオン性モノマー単位が、マレイン酸、マレイン酸モノアルキル、マレイン酸ジアルキル、無水マレイン酸、及びこれらの組み合わせからなる群から選択されるメンバーから誘導される、項１３３〜１３５のいずれかに記載の容器システム。
【０３０７】
１３７．第１のアニオン性モノマー単位が、マレイン酸モノメチル、その塩、及びこれらの組み合わせからなる群から選択されるマレイン酸モノアルキルから誘導される、項１３３〜１３６のいずれかに記載の容器システム。
【０３０８】
１３８．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、項１３３〜１３７のいずれかに記載の容器システム。
【０３０９】
１３９．第１のアニオン性モノマー単位が、フィルム中に、フィルム中の全ＰＶＯＨポリマーの約０．５モル％〜約５モル％の範囲の量で存在する、項１３３〜１３８のいずれかに記載の容器システム。
【０３１０】
１４０．第１のＰＶＯＨポリマーが、フィルム中の全ＰＶＯＨポリマーの約１０質量％〜約９０質量％の範囲の量で存在する、項１３３〜１３９のいずれかに記載の容器システム。
【０３１１】
１４１．第２のＰＶＯＨポリマーが、第２のアニオン性モノマー単位を含む、項１３３〜１４０のいずれかに記載の容器システム。
【０３１２】
１４２．第２のアニオン性モノマー単位が、第１のアニオン性モノマー単位とは異なる、項１３３〜１４１のいずれかに記載の容器システム。
【０３１３】
１４３．第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項１３３〜１４２のいずれかに記載の容器システム。
【０３１４】
１４４．第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、項１３３〜１４３のいずれかに記載の容器システム。
【０３１５】
１４５．第１のＰＶＯＨポリマーが、ＰＶＯＨブレンド中に、ブレンド中の全ＰＶＯＨポリマーの約５０質量％〜約９０質量％の範囲で存在し、第１のアニオン性モノマー単位が、マレイン酸モノメチル、そのアルカリ金属塩、及びこれらの組み合わせからなる群から選択されるメンバーから誘導され、第２のＰＶＯＨポリマーが、ＰＶＯＨブレンド中に、ブレンド中の全ＰＶＯＨポリマーの約１０質量％〜約５０質量％の範囲で存在し、第２のモノマー単位が、アクリルアミドメチルプロパンスルホン酸、そのアルカリ金属塩、及びこれらの組み合わせからなる群から選択されるメンバーから誘導される、項１３３〜１４４のいずれかに記載の容器システム。
【０３１６】
１４６．第１のＰＶＯＨポリマーが、第１のアニオン性モノマー単位の第１の取り込みレベル（ａ1）を有し、第２のＰＶＯＨポリマーが、第２のアニオン性モノマー単位の第２の取り込みレベル（ａ2）を有し、第１及び第２のアニオン性モノマーが同じである場合、｜ａ1−ａ2｜の絶対値が０より大きい、項１３３〜１４５のいずれかに記載の容器システム。
【０３１７】
１４７．ａ1が、第１のＰＶＯＨポリマーの約１モル％〜約５モル％、好ましくは約１モル％〜約３モル％の範囲であり、ａ2が、第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、項１３３〜１４６のいずれかに記載の容器システム。
【０３１８】
１４８．第２のアニオン性モノマー単位が、第２のＰＶＯＨポリマー中に、第２のＰＶＯＨポリマーの約１．０モル％〜約５．０モル％の範囲の量で存在する、項１３３〜１４７のいずれかに記載の容器システム。
【０３１９】
１４９．第２のアニオン性モノマー単位が、フィルム中に、フィルム中の全ＰＶＯＨポリマーの約０．２モル％〜約４．５モル％の範囲の量で存在する、項１３３〜１４８のいずれかに記載の容器システム。
【０３２０】
１５０．第１のアニオン性モノマー単位及び第２のアニオン性モノマー単位が共に、フィルム中の全ＰＶＯＨポリマーの約２．０モル％〜約３．５モル％の範囲の合計量で存在する、項１３３〜１４９のいずれかに記載の容器システム。
【０３２１】
１５１．第２のＰＶＯＨポリマーが、フィルム中の全ＰＶＯＨポリマーの約１０質量％〜約９０質量％の範囲の量で存在する、項１３３〜１５０のいずれかに記載の容器システム。
【０３２２】
１５２．第２のＰＶＯＨポリマーが、ＰＶＯＨホモポリマーである、項１３３〜１５１のいずれかに記載の容器システム。
【０３２３】
１５３．第１のＰＶＯＨホモポリマーが、ＰＶＯＨブレンド中に、ブレンド中の全ＰＶＯＨポリマーの約２０質量％〜約６０質量％、好ましくは約３０質量％〜約４０質量％の範囲で存在し、第１のＰＶＯＨポリマーの第１のアニオン性モノマー単位が、マレイン酸モノメチル、そのアルカリ金属塩、及びこれらの組み合わせからなる群から選択されるメンバーから誘導され、ＰＶＯＨホモポリマーが、約１０ｃＰ〜約３０ｃＰの２０℃での４％溶液粘度（μ2）を特徴とし、ＰＶＯＨ樹脂ブレンド中に、ブレンド中の全ＰＶＯＨポリマーの約４０質量％〜約８０質量％、好ましくは約６０質量％〜約７０質量％の範囲で存在する、項１３３〜１５２のいずれかに記載の容器システム。
【０３２４】
１５４．第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、項１３３〜１５３のいずれかに記載の容器システム。
【０３２５】
１５５．第２のＰＶＯＨポリマーが、約６０％〜約９９％、好ましくは約８０％〜約９８％、好ましくは約８５％〜約９５％、好ましくは約８７％〜約９２％の加水分解度を特徴とする、項１３３〜１５４のいずれかに記載の容器システム。
【０３２６】
１５６．第１のＰＶＯＨポリマーが、２０℃での第１の４％溶液粘度（μ1）を特徴とし、第２のＰＶＯＨポリマーが、２０℃での第２の４％溶液粘度（μ2）を特徴とし、第１のＰＶＯＨポリマー及び第２のＰＶＯＨポリマーについての絶対粘度差｜μ2−μ1｜が、０ｃｐ〜約１０ｃＰの範囲である、項１３３〜１５５のいずれかに記載の容器システム。
【０３２７】
１５７．ＰＶＯＨ樹脂ブレンドが、水溶性フィルム中に、フィルムの約３０質量％〜約９５質量％の範囲の量で存在する、項１３３〜１５６のいずれかに記載の容器システム。
【０３２８】
１５８．水溶性フィルムが、以下の特徴：ａ）溶解チャンバー試験によって測定される約４８質量％以下の残留物値、ｂ）引張強度試験によって測定される少なくとも約２０ＭＰａの平均引張強度値、及び／またはｃ）モジュラス試験によって測定される少なくとも約１０Ｎ／ｍｍ2のモジュラス値のうちの少なくとも１つ、または少なくとも２つ、または３つすべてを有する、項１３３〜１５７のいずれかに記載の容器システム。
【０３２９】
１５９．水溶性フィルムが、好ましくはＰＶＯＨポリマー以外のポリマーである、少なくとも第３の水溶性ポリマーをさらに含む、項１３３〜１５８のいずれかに記載の容器システム。
【０３３０】
１６０．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項１５９に記載の容器システム。
【０３３１】
１６１．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、項１３３〜１６０のいずれかに記載の容器システム。
【０３３２】
１６２．水溶性フィルムが、１つ以上の可塑剤を、フィルムの約１質量％〜約４０質量％の範囲の量でさらに含む、項１３３〜１６１のいずれかに記載の容器システム。
【０３３３】
１６３．パウチが、少なくとも２つの区画、または少なくとも３つの区画を含む、項１３３〜１６２のいずれかに記載の容器システム。
【０３３４】
１６４．香料が、香料の約１５質量％〜約６０質量％の、象限Ｉ香料成分、象限ＩＩ香料成分、象限ＩＩＩ香料成分、及びこれらの組み合わせから選択される非持続性香料成分を含む、項１３３〜１６３のいずれかに記載の容器システム。
【０３３５】
１６５．香料が、香料の約２質量％〜約１５質量％の象限Ｉ香料成分を含む、項１３３〜１６４のいずれかに記載の容器システム。
【０３３６】
１６６．香料が、ａ）香料アコードの約２％〜約１５％、好ましくは約３％〜約１２％、より好ましくは約４％〜約１０％の象限Ｉ香料成分、ｂ）約２．５％〜約２５％、好ましくは約３％〜約２０％、より好ましくは約５％〜約１５％の象限ＩＩ香料成分、ｃ）約１０％〜約５０％、好ましくは約１５％〜約４５％、より好ましくは約２０％〜約４０％の象限ＩＩＩ香料成分、及び／またはｄ）約４０％〜約８５％、好ましくは約４５％〜約７５％、より好ましくは約４０％〜約６５％の象限ＩＶ香料成分を含む、項１３３〜１６５のいずれかに記載の容器システム。
【０３３７】
１６７．香料の一部分が、コア−シェルカプセル化物にカプセル化される、項１３３〜１６６のいずれかに記載の容器システム。
【０３３８】
１６８．有機溶媒が、モノアルコール、ポリオール、グリコール、及びこれらの組み合わせからなる群から選択される、項１３３〜１６７のいずれかに記載の容器システム。
【０３３９】
１６９．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、項１３３〜１６８に記載の容器システム。
【０３４０】
１７０．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、項１３３〜１６９のいずれかに記載の容器システム。
【０３４１】
１７１．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、項１３３〜１７０のいずれかに記載の容器システム。
【０３４２】
１７２．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、項１３３〜１７１のいずれかに記載の容器システム。
【０３４３】
１７３．家庭用ケア組成物が、組成物の約５質量％〜約７０質量％の界面活性剤を含む、項１３３〜１７２のいずれかに記載の容器システム。
【０３４４】
１７４．家庭用ケア組成物が、布地ケア組成物である、項１３３〜１７３のいずれかに記載の容器システム。
【０３４５】
１７５．密閉可能な容器が、再密閉可能である、項１３３〜１７４のいずれかに記載の容器システム。
【０３４６】
１７６．密閉可能な容器が、軟性バッグ及び剛性タブから選択される、項１３３〜１７５のいずれかに記載の容器システム。
【０３４７】
１７７．布地のような基材の処理方法であって、密閉容器を開封するステップと、容器の内部空間に収容されたパウチにアクセスするステップであって、パウチが、項１〜４４のいずれかに記載のものであり、好ましくは、パウチが、水溶性フィルムと、水溶性フィルムによって区画に少なくとも部分的に封入された家庭用ケア組成物とを含み、家庭用ケア組成物が、家庭用ケア組成物の約０．１質量％〜約１０質量％の香料と、家庭用ケア組成物の約１質量％〜約５０質量％の有機溶媒とを含み、フィルムが、ポリビニルアルコール（ＰＶＯＨ）樹脂ブレンドを含み、ＰＶＯＨ樹脂ブレンドが、第１のアニオン性モノマー単位と、ビニルアルコールモノマー単位と、任意で酢酸ビニル単位とを含む第１のＰＶＯＨポリマーを含み、ＰＶＯＨ樹脂ブレンドが：ａ）第２のアニオン性モノマー単位と、ビニルアルコールモノマー単位と、任意で酢酸ビニル単位とを含むＰＶＯＨポリマー、またはｂ）ら本質的にビニルアルコールモノマー単位と任意で酢酸ビニル単位とからなるＰＶＯＨホモポリマーからなる群から選択される第２のＰＶＯＨポリマーをさらに含む、ステップと、水溶性フィルムの少なくとも一部分が溶解し、これによって家庭用ケア組成物の少なくとも一部分を放出するように、パウチを水と組み合わせるステップと、処理すべき基材を家庭用ケア組成物と接触させるステップと、を含む、方法。
【０３４８】
１７８．容器を開封する際に心地良い香り体験を提供するための水溶性フィルムの使用であって、水溶性フィルムが、項１〜４４のいずれかに記載のパウチを形成し、好ましくは、フィルムが、パウチを形成し、区画に香料と有機溶媒とを含む家庭用ケア組成物を少なくとも部分的に封入し、水溶性フィルムが、ポリビニルアルコール（ＰＶＯＨ）樹脂ブレンドを含み、ＰＶＯＨ樹脂ブレンドが、第１のアニオン性モノマー単位と、ビニルアルコールモノマー単位と、任意で酢酸ビニル単位とを含む第１のＰＶＯＨポリマーを含み、ＰＶＯＨ樹脂ブレンドが：ａ）第２のアニオン性モノマー単位と、ビニルアルコールモノマー単位と、任意で酢酸ビニル単位とを含むＰＶＯＨポリマー、またはｂ）本質的にビニルアルコールモノマー単位と任意で酢酸ビニル単位とからなるＰＶＯＨホモポリマーからなる群から選択される第２のＰＶＯＨポリマーをさらに含む、使用。
【０３４９】
１７９．容器システムであって、
内部空間を画定する壁を有する密閉可能な容器と、
内部空間中の少なくとも１つのパウチと、を備え、パウチが、水溶性フィルムと、水溶性フィルムによって区画に少なくとも部分的に封入された家庭用ケア組成物とを含み、
家庭用ケア組成物が、家庭用ケア組成物の約０．１質量％〜約１０質量％の香料と、家庭用ケア組成物の約１質量％〜約５０質量％の有機溶媒とを含み、
フィルムが、少なくとも約５０質量％のポリビニルアルコール（ＰＶＯＨ）樹脂ブレンドを含み、
第１のＰＶＯＨポリマーが、フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
ＰＶＯＨ樹脂ブレンドが、約１０質量％〜約３５質量％で存在する第２のＰＶＯＨポリマーをさらに含み、第２のＰＶＯＨが、本質的にビニルアルコールモノマー単位と、任意で酢酸ビニル単位とからなるＰＶＯＨホモポリマーを含み、
家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
【０３５０】
１８０．第１のＰＶＯＨポリマーが、フィルム中の全ＰＶＯＨポリマーの約７０質量％〜約９０質量％で存在し、第２のＰＶＯＨポリマーが、約１０質量％〜約３０質量％で存在する、項１７９に記載の容器システム。
【０３５１】
１８１．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、または前述のアルカリ金属塩、前述のエステル、及びこれらの組み合わせからなる群から選択されるメンバーから誘導される、項１７９〜１８０のいずれか１つに記載の容器システム。
【０３５２】
１８２．第１のアニオン性モノマー単位が、カルボキシル化アニオン性モノマー単位から誘導される、項１８１に記載の容器システム。
【０３５３】
１８３．第１のアニオン性モノマー単位が、マレイン酸、マレイン酸モノアルキル、マレイン酸ジアルキル、無水マレイン酸、及びこれらの組み合わせからなる群から選択されるメンバーから誘導される、項１８２に記載の容器システム。
【０３５４】
１８４．第１のアニオン性モノマー単位が、マレイン酸モノメチル、その塩、及びこれらの組み合わせからなる群から選択されるマレイン酸モノアルキルから誘導される、項１８３に記載の容器システム。
【０３５５】
１８５．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、項１７９〜１８４のいずれか１つに記載の容器システム。
【０３５６】
１８６．第１のアニオン性モノマー単位が、フィルム中に、フィルム中の全ＰＶＯＨポリマーの約０．５モル％〜約５モル％の範囲の量で存在する、項１７９〜１８５のいずれか１つに記載の容器システム。
【０３５７】
１８７．第１のＰＶＯＨポリマーが、フィルム中の全ＰＶＯＨポリマーの約６５質量％〜約８０質量％の範囲の量で存在する、項１７９〜１８６のいずれか１つに記載の容器システム。
【０３５８】
１８８．第２のＰＶＯＨポリマーが、フィルム中の全ＰＶＯＨポリマーの約２０質量％〜約４５質量％の範囲の量で存在する、項１７９〜１８７のいずれか１つに記載の容器システム。
【０３５９】
１８９．第１のＰＶＯＨポリマーが、ＰＶＯＨブレンド中に、ブレンド中の全ＰＶＯＨポリマーの約６５質量％〜約９０質量％、または約６５質量％〜約８０質量％の範囲で存在し、
第１のＰＶＯＨポリマーの第１のアニオン性モノマー単位が、マレイン酸モノメチル、そのアルカリ金属塩、及びこれらの組み合わせからなる群から選択されるメンバーから誘導され、
ＰＶＯＨホモポリマーが、約１０ｃＰ〜約３０ｃＰの２０℃での４％溶液粘度（μ２）を特徴とし、ＰＶＯＨ樹脂ブレンド中に、ブレンド中の全ＰＶＯＨポリマーの約１０質量％〜約４５質量％、または約２０質量％〜約４５質量％の範囲で存在する、項１７９〜１８８のいずれか１つに記載の容器システム。
【０３６０】
１９０．第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、項１７９〜１８９のいずれか１つに記載の容器システム。
【０３６１】
１９１．第２のＰＶＯＨポリマーが、約６０％〜約９９％、好ましくは約８０％〜約９８％、好ましくは約８５％〜約９５％、好ましくは約８７％〜約９２％の加水分解度を特徴とする、項１７９〜１９０のいずれか１つに記載の容器システム。
【０３６２】
１９２．第１のＰＶＯＨポリマーが、２０℃での第１の４％溶液粘度（μ１）を特徴とし、第２のＰＶＯＨポリマーが、２０℃での第２の４％溶液粘度（μ２）を特徴とし、第１のＰＶＯＨポリマー及び第２のＰＶＯＨポリマーについての絶対粘度差｜μ２−μ１｜が、０ｃｐ〜約１０ｃＰの範囲である、項１７９〜１９１のいずれか１つに記載の容器システム。
【０３６３】
１９３．ＰＶＯＨ樹脂ブレンドが、水溶性フィルム中に、フィルムの約５０質量％〜約９５質量％の範囲の量で存在する、項１７９〜１９２のいずれか１つに記載の容器システム。
【０３６４】
１９４．水溶性フィルムが、以下の特徴：
ａ）溶解チャンバー試験によって測定される約４８質量％以下の残留物値、
ｂ）引張強度試験によって測定される少なくとも約３３ＭＰａの平均引張強度値、及び／または
ｃ）モジュラス試験によって測定される少なくとも約１２Ｎ／ｍｍ２のモジュラス値のうちの少なくとも１つ、または少なくとも２つ、または３つすべてを有する、項１７９〜１９３のいずれか１つに記載の容器システム。
【０３６５】
１９５．水溶性フィルムが、好ましくはＰＶＯＨポリマー以外のポリマーである、少なくとも第３の水溶性ポリマーをさらに含む、項１７９〜１９４のいずれか１つに記載の容器システム。
【０３６６】
１９６．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項１９５に記載の容器システム。
【０３６７】
１９７．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、項１７９〜１９６のいずれか１つに記載の容器システム。
【０３６８】
１９８．水溶性フィルムが、１つ以上の可塑剤を、フィルムの約１質量％〜約４０質量％の範囲の量でさらに含む、項１７９〜１９７のいずれか１つに記載の容器システム。
【０３６９】
１９９．パウチが、少なくとも２つの区画、または少なくとも３つの区画を含む、項１７９〜１９８のいずれか１つに記載の容器システム。
【０３７０】
２００．有機溶媒が、モノアルコール、ポリオール、グリコール、及びこれらの組み合わせからなる群から選択される、項１７９〜１９９のいずれか１つに記載の容器システム。
【０３７１】
２０１．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、項１７９〜２００のいずれか１つに記載の容器システム。
【０３７２】
２０２．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、項１７９〜２０１のいずれか１つに記載の容器システム。
【０３７３】
２０３．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、項１７９〜２０２のいずれか１つに記載の容器システム。
【０３７４】
２０４．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、項１７９〜２０３のいずれか１つに記載の容器システム。
【０３７５】
２０５．家庭用ケア組成物が、組成物の約５質量％〜約７０質量％の界面活性剤を含む、項１７９〜２０４のいずれか１つに記載の容器システム。
【０３７６】
２０６．家庭用ケア組成物が、布地ケア組成物である、項１７９〜２０５のいずれか１つに記載の容器システム。
【０３７７】
２０７．密閉可能な容器が、再密閉可能である、項１７９〜２０６のいずれか１つに記載の容器システム。
【０３７８】
２０８．密閉可能な容器が、軟性バッグ及び剛性タブから選択される、項１７９〜２０７のいずれか１つに記載の容器システム。
【０３７９】
２０９．布地のような基材の処理方法であって、
密閉容器を開封するステップと、
容器の内部空間に収容されたパウチにアクセスするステップであって、パウチが、水溶性フィルムと、水溶性フィルムによって区画に少なくとも部分的に封入された家庭用ケア組成物とを含み、
家庭用ケア組成物が、家庭用ケア組成物の約０．１質量％〜約１０質量％の香料と、家庭用ケア組成物の約１質量％〜約５０質量％の有機溶媒とを含み、
フィルムが、少なくとも約５０質量％のポリビニルアルコール（ＰＶＯＨ）樹脂ブレンドを含み、
第１のＰＶＯＨポリマーが、フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
ＰＶＯＨ樹脂ブレンドが、約１０質量％〜約３５質量％で存在する第２のＰＶＯＨポリマーをさらに含み、第２のＰＶＯＨが、本質的にビニルアルコールモノマー単位と任意で酢酸ビニル単位とからなるＰＶＯＨホモポリマーを含む、ステップと、
水溶性フィルムの少なくとも一部分が溶解し、
それによって家庭用ケア組成物の少なくとも一部分を放出させるように、パウチを水と組み合わせるステップと、
処理すべき基材を家庭用ケア組成物と接触させるステップであって、
家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、ステップと、を含む、方法。
【０３８０】
２１０．香料と有機溶媒とを含む家庭用ケア組成物を含有する区画を少なくとも部分的に封入するパウチを形成するための、水溶性フィルムの使用であって、家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
フィルムが、少なくとも約５０質量％のポリビニルアルコール（ＰＶＯＨ）樹脂ブレンドを含み、
第１のＰＶＯＨポリマーが、フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
ＰＶＯＨ樹脂ブレンドが、約１０質量％〜約３５質量％で存在する第２のＰＶＯＨポリマーをさらに含み、第２のＰＶＯＨが、本質的にビニルアルコールモノマー単位と任意で酢酸ビニル単位とからなるＰＶＯＨホモポリマーを含む、使用。
【０３８１】
２１１．容器システムであって、
内部空間を画定する壁を有する密閉可能な容器と、
内部空間中の少なくとも１つのパウチと、を備え、パウチが、水溶性フィルムと、水溶性フィルムによって区画に少なくとも部分的に封入された家庭用ケア組成物とを含み、
家庭用ケア組成物が、家庭用ケア組成物の約０．１質量％〜約１０質量％の香料と、家庭用ケア組成物の約１質量％〜約５０質量％の有機溶媒とを含み、
フィルムが、少なくとも５０質量％のポリビニルアルコール（ＰＶＯＨ）樹脂ブレンドを含み、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含み、
家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
【０３８２】
２１２．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、項２１１に記載の容器システム。
【０３８３】
２１３．第１のアニオン性モノマー単位が、カルボキシル化アニオン性モノマー単位から誘導される、項２１２に記載の容器システム。
【０３８４】
２１４．第１のアニオン性モノマー単位が、マレイン酸、マレイン酸モノアルキル、マレイン酸ジアルキル、無水マレイン酸、及びこれらの組み合わせからなる群から選択されるメンバーから誘導される、項２１３に記載の容器システム。
【０３８５】
２１５．第１のアニオン性モノマー単位が、マレイン酸モノメチル、その塩、及びこれらの組み合わせからなる群から選択されるマレイン酸モノアルキルから誘導される、項２１４に記載の容器システム。
【０３８６】
２１６．第１のアニオン性モノマー単位が、第１のＰＶＯＨポリマー中に、第１のＰＶＯＨポリマーの約１．０モル％〜約５．０モル％、好ましくは約２モル％〜約４モル％の範囲の量で存在する、項２１１〜２１５のいずれか１つに記載の容器システム。
【０３８７】
２１７．第１のアニオン性モノマー単位が、フィルム中に、フィルム中の全ＰＶＯＨポリマーの約０．５モル％〜約５モル％の範囲の量で存在する、項２１１〜２１６のいずれか１つに記載の容器システム。
【０３８８】
２１８．第１のＰＶＯＨポリマーが、フィルム中の全ＰＶＯＨポリマーの約１０質量％〜約９０質量％の範囲の量で存在する、項２１１〜２１７のいずれか１つに記載の容器システム。
【０３８９】
２１９．第２のアニオン性モノマー単位が、第１のアニオン性モノマー単位とは異なる、項２１１〜２１８のいずれか１つに記載の容器システム。
【０３９０】
２２０．第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、または前述のアルカリ金属塩、前述のエステル、及びこれらの組み合わせからなる群から選択されるメンバーから誘導される、項２１１〜２１９のいずれか１つに記載の容器システム。
【０３９１】
２２１．第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、項２１１〜２２０のいずれか１つに記載の容器システム。
【０３９２】
２２２．第１のＰＶＯＨポリマーが、ＰＶＯＨブレンド中に、ブレンド中の全ＰＶＯＨポリマーの約５０質量％〜約９０質量％の範囲で存在し、
第１のアニオン性モノマー単位が、マレイン酸モノメチル、そのアルカリ金属塩、及びこれらの組み合わせからなる群から選択されるメンバーから誘導され、
第２のＰＶＯＨポリマーが、ＰＶＯＨブレンド中に、ブレンド中の全ＰＶＯＨポリマーの約１０質量％〜約５０質量％の範囲で存在し、第２のモノマー単位が、アクリルアミドメチルプロパンスルホン酸、そのアルカリ金属塩、及びこれらの組み合わせからなる群から選択されるメンバーから誘導される、項２１１〜２２１のいずれか１つに記載の容器システム。
【０３９３】
２２３．第１のＰＶＯＨポリマーが、第１のアニオン性モノマー単位の第１の取り込みレベル（ａ１）を有し、第２のＰＶＯＨポリマーが、第２のアニオン性モノマー単位の第２の取り込みレベル（ａ２）を有し、第１及び第２のアニオン性モノマーが同じである場合、｜ａ１−ａ２｜の絶対値が０より大きい、項２１１〜２２２のいずれか１つに記載の容器システム。
【０３９４】
２２４．ａ１が、第１のＰＶＯＨポリマーの約１モル％〜約５モル％、好ましくは約１モル％〜約３モル％の範囲であり、ａ２が、第２のＰＶＯＨポリマーの約１モル％〜約５モル％、好ましくは約１モル％〜約３モル％であり、｜ａ１−ａ２｜、好ましくはａ１−ａ２が、約０モル％〜約３モル％、または約１モル％〜約３モル％の範囲である、項２２３に記載の容器システム。
【０３９５】
２２５．第２のアニオン性モノマー単位が、第２のＰＶＯＨポリマー中に、第２のＰＶＯＨポリマーの約１．０モル％〜約５．０モル％の範囲の量で存在する、項２１１〜２２４のいずれか１つに記載の容器システム。
【０３９６】
２２６．第２のアニオン性モノマー単位が、フィルム中に、フィルム中の全ＰＶＯＨポリマーの約０．２モル％〜約４．５モル％の範囲の量で存在する、項２１１〜２２５のいずれか１つに記載の容器システム。
【０３９７】
２２７．第１のアニオン性モノマー単位及び第２のアニオン性モノマー単位が共に、フィルム中の全ＰＶＯＨポリマーの約２．０モル％〜約３．５モル％の範囲の合計量で存在する、項２１１〜２２６のいずれか１つに記載の容器システム。
【０３９８】
２２８．第２のＰＶＯＨポリマーが、フィルム中の全ＰＶＯＨポリマーの約１０質量％〜約９０質量％の範囲の量で存在する、項２１１〜２２７のいずれか１つに記載の容器システム。
【０３９９】
２２９．第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、項２１１〜２２８のいずれか１つに記載の容器システム。
【０４００】
２３０．第２のＰＶＯＨポリマーが、約６０％〜約９９％、好ましくは約８０％〜約９８％、好ましくは約８５％〜約９５％、好ましくは約８７％〜約９２％の加水分解度を特徴とする、項２１１〜２２９のいずれか１つに記載の容器システム。
【０４０１】
２３１．第１のＰＶＯＨポリマーが、２０℃での第１の４％溶液粘度（μ１）を特徴とし、第２のＰＶＯＨポリマーが、２０℃での第２の４％溶液粘度（μ２）を特徴とし、第１のＰＶＯＨポリマー及び第２のＰＶＯＨポリマーについての絶対粘度差｜μ２−μ１｜が、０ｃｐ〜約１０ｃＰの範囲である、項２１１〜２３０のいずれか１つに記載の容器システム。
【０４０２】
２３２．ＰＶＯＨ樹脂ブレンドが、水溶性フィルム中に、フィルムの約５０質量％〜約９５質量％の範囲の量で存在する、項２１１〜２３１のいずれか１つに記載の容器システム。
【０４０３】
２３３．水溶性フィルムが、以下の特徴：
ａ）溶解チャンバー試験によって測定される約４８質量％以下の残留物値、
ｂ）引張強度試験によって測定される少なくとも約３３ＭＰａの平均引張強度値、及び／または
ｃ）モジュラス試験によって測定される少なくとも約１２Ｎ／ｍｍ２のモジュラス値のうちの少なくとも１つ、または少なくとも２つ、または３つすべてを有する、項２１１〜２３２のいずれか１つに記載の容器システム。
【０４０４】
２３４．水溶性フィルムが、好ましくはＰＶＯＨポリマー以外のポリマーである、少なくとも第３の水溶性ポリマーをさらに含む、項２１１〜２３３のいずれか１つに記載の容器システム。
【０４０５】
２３５．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、項２３４に記載の容器システム。
【０４０６】
２３６．水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、項２１１〜２３５のいずれか１つに記載の容器システム。
【０４０７】
２３７．水溶性フィルムが、１つ以上の可塑剤を、フィルムの約１質量％〜約４０質量％の範囲の量でさらに含む、項２１１〜２３６のいずれか１つに記載の容器システム。
【０４０８】
２３８．パウチが、少なくとも２つの区画、または少なくとも３つの区画を含む、項２１１〜２３７のいずれか１つに記載の容器システム。
【０４０９】
２３９．有機溶媒が、モノアルコール、ポリオール、グリコール、及びこれらの組み合わせからなる群から選択される、項２１１〜２３８のいずれか１つに記載の容器システム。
【０４１０】
２４０．有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、項２１１〜２３９のいずれか１つに記載の容器システム。
【０４１１】
２４１．有機溶媒が、全有機溶媒の少なくとも約１０質量％、または少なくとも約２０質量％の、２５０℃を超える沸点を有する有機溶媒を含み、香料が、全香料の少なくとも約１０質量％、または少なくとも約２０質量％、または少なくとも約３０質量％の、２５０℃未満の沸点を有する香料原材料を含む、項２１１〜２４０のいずれか１つに記載の容器システム。
【０４１２】
２４２．有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、項２１１〜２４１のいずれか１つに記載の容器システム。
【０４１３】
２４３．フィルムが、少なくとも１つの可塑剤をさらに含み、有機溶媒のうちの少なくとも１つが、可塑剤（「共通溶媒／可塑剤」）と同じであり、好ましくは共通溶媒／可塑剤が、グリセロール、ソルビトール、ジプロピレングリコール、１，２−プロパンジオール、１，３−プロパンジオール、及びこれらの組み合わせから選択される、項２１１〜２４２のいずれか１つに記載の容器システム。
【０４１４】
２４４．家庭用ケア組成物が、組成物の約５質量％〜約７０質量％の界面活性剤を含む、項２１１〜２４３のいずれか１つに記載の容器システム。
【０４１５】
２４５．家庭用ケア組成物が、布地ケア組成物である、項２１１〜２４４のいずれか１つに記載の容器システム。
【０４１６】
２４６．密閉可能な容器が、再密閉可能である、項２１１〜２４５のいずれか１つに記載の容器システム。
【０４１７】
２４７．密閉可能な容器が、軟性バッグ及び剛性タブから選択される、項２１１〜２４６のいずれか１つに記載の容器システム。
【０４１８】
２４８．布地のような基材の処理方法であって、
密閉容器を開封するステップと、
容器の内部空間に収容されたパウチにアクセスするステップであって、パウチが、水溶性フィルムと、水溶性フィルムによって区画に少なくとも部分的に封入された家庭用ケア組成物とを含み、
家庭用ケア組成物が、家庭用ケア組成物の約０．１質量％〜約１０質量％の香料と、家庭用ケア組成物の約１質量％〜約５０質量％の有機溶媒とを含み、家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
フィルムが、少なくとも５０質量％のポリビニルアルコール（ＰＶＯＨ）樹脂ブレンドを含み、
ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、ステップと、
水溶性フィルムの少なくとも一部分が溶解し、それによって家庭用ケア組成物の少なくとも一部分を放出させるように、パウチを水と組み合わせるステップと、
処理すべき基材を家庭用ケア組成物と接触させるステップと、を含む、方法。
【０４１９】
２４９．香料と有機溶媒とを含む家庭用ケア組成物を含有する区画を少なくとも部分的に封入するパウチを形成するための、水溶性フィルムの使用であって、家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
水溶性フィルムが、少なくとも５０質量％のポリビニルアルコール（ＰＶＯＨ）樹脂ブレンドを含み、ＰＶＯＨ樹脂ブレンドが、第１のアニオン性モノマー単位と、ビニルアルコールモノマー単位と、任意で酢酸ビニル単位とを含む第１のＰＶＯＨポリマーを含み、ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、使用。
【０４２０】
試験方法
以下の試験方法は、本明細書に記載される特定の特徴のいくつかを決定するために使用される。
【０４２１】
溶解チャンバー残留物試験
溶解チャンバー（ＤＣ）試験による不溶解残留物によって特徴付けられるか、またはこれについて試験される水溶性フィルムを、以下の材料を使用して以下のように分析する：
１．ビーカー（４０００ｍｌ）、
２．ステンレススチールワッシャー（ＯＤ３．５インチ（８８．９ｍｍ）、ＩＤ１．８７５インチ（４７．６ｍｍ）、厚さ０．１２５インチ（３．１８ｍｍ））、
３．スチレン−ブタジエンゴムガスケット（ＯＤ３．３７５インチ（８５．７ｍｍ）、ＩＤ１．９１インチ（４８．５ｍｍ）、厚さ０．１２５インチ（３．１８ｍｍ））、
４．ステンレススチールスクリーン（ＯＤ３．０インチ（７６．２ｍｍ）、２００×２００メッシュ、ワイヤーＯＤ０．００２１インチ（０．０５３ｍｍ）、３０４ＳＳステンレススチールワイヤークロス）、
５．温度計（０℃〜１００℃、±１℃まで正確）、
６．カッティングパンチ（直径１．５インチ（３８．１ｍｍ））、
７．タイマー（最も近い秒まで正確）、
８．逆浸透（ＲＯ）水、
９．バインダークリップ（サイズ＃５または同等）、
１０．アルミ鍋（ＯＤ２．０インチ（５０．８ｍｍ））、及び
１１．ソニケーター。
【０４２２】
試験する各フィルムについて、３つの試験片を、３．０±０．１０ｍｉｌ（または７６．２±２．５μｍ）の厚さを有する選択された試験フィルムからカッティングパンチを用いて切断する。フィルムウェブから切断される場合、試験片は、ウェブの横方向に沿って等間隔のウェブの領域から切断されるべきである。次に、各試験片を以下の手順を用いて分析する：
１．フィルム試験片を計量し、試験を通して試験片を追跡する。初期フィルム質量（Ｆ0）を記録する。
２．各試験片について２つの音波処理された清潔な乾燥スクリーンのセットを計量し、試験を通してそれらを追跡する。初期スクリーン質量（２つのスクリーンの合計について集合的にＳ0）を記録する。
３．試験片を２つのスクリーンの中心、続いて２つのゴムガスケット（スクリーンとワッシャーとの間の各側に１つのガスケット）、次に２つのワッシャーのフィルムの中央の間に平らに挟むことによって、試験片溶解チャンバーを組み立てる。
４．溶解チャンバー組立体を、ワッシャーの周りに等間隔に配置された４つのバインダークリップで固定し、クリップを折り返す。
５．実験室温度（７２±３°Ｆ、２２±２℃）で１，５００ｍｌの逆浸透水をビーカーに充填し、室温を記録する。
６．タイマーを５分の所定の浸漬時間に設定する。
７．溶解チャンバー組立体をビーカーに入れ、直ちにタイマーを開始し、溶解チャンバー組立体を水面に約４５度の進入角度で挿入する。この進入角度は、チャンバーから気泡を除去するのに役立つ。溶解チャンバー組立体は、試験片フィルムが底部から約１０ｍｍで水平に配置されるように、ビーカー底部に静置する。溶解チャンバー組立体の４つの折り返されたバインダークリップは、ビーカー底部から約１０ｍｍのフィルムクリアランスを維持するのに適しているが、任意の他の同等の支持手段を使用してもよい。
８．５分の所定の経過した所定の浸漬時間で、溶解チャンバー組立体をビーカーから約４５度の角度でゆっくりと取り出す。
９．溶解チャンバー組立体をアルミ鍋の上に水平に保持して、スクリーンからのあらゆる滴を捕捉し、バインダークリップ、ワッシャー、及びガスケットを注意深く取り外す。挟まれたスクリーンをこじ開けない。
１０．挟まれたスクリーン（すなわち、スクリーン／残留未溶解フィルム／スクリーン）をアルミ鍋の上に配置し、１００℃のオーブンで３０分間乾燥させる。
１１．その中にあらゆる残留未溶解フィルムを含む挟まれたスクリーンの乾燥したセットを計量する。溶解チャンバー組立体が最初にビーカーから取り出されたとき及び乾燥中に、鍋に捕捉され、そこから回収された（例えば、掻き取ることによって）あらゆる乾燥フィルム滴を測定し、この乾燥スクリーン質量に加える。挟まれたスクリーンの最終質量（乾燥フィルム滴を含み、集合的にＳf）を記録する。
１２．フィルム試験片について残った残留物（「ＤＣ残留物」）％：ＤＣ残留物％＝１００＊（（Ｓf−Ｓ0）／Ｆ0）を計算する。
１３．挟まれたスクリーンをＲＯ水のビーカーに約２０分間浸漬することによって洗浄する。次に、それらを分解し、少なくとも５分間、またはスクリーン上に残留物が見えなくなるまで、ソニケーター（電源を入れてＲＯ水を充填した）で最終すすぎを行う。
【０４２３】
本開示による水溶性フィルムの適切な挙動は、ＤＣ試験によって測定される約４５質量％以下または約４８質量％以下のＤＣ残留物値を特徴とする。水溶性フィルムは、少なくとも１、２、５、１０、もしくは２０質量％及び／または最大約１５、２０、３０、４０、４５質量％、もしくは４８質量％（例えば、約５質量％〜約４８質量％、約１０質量％〜約４５質量％、約２０質量％〜約４５質量％、または約３０質量％〜約４０質量％）のＤＣ値を有し得る。
【０４２４】
引張強度試験及びモジュラス試験
引張強度（ＴＳ）試験による引張強度及びモジュラス（ＭＯＤ）試験によるモジュラス（または引張応力）によって特徴付けられるか、またはこれらについて試験される水溶性フィルムを、以下のように分析する。この手順は、ＡＳＴＭ  Ｄ  ８８２（「薄いプラスチックシートの引張特性のための標準試験方法」）または同等物に従った、引張強度の決定及び１００％伸長でのモジュラスの決定を含む。フィルムデータの収集には、ＩＮＳＴＲＯＮ引張試験装置（モデル５５４４引張試験機または同等物）が使用される。寸法安定性及び再現性を確保するために信頼性の高い切断工具でそれぞれ切断された最低３つの試験片を、各測定について縦方向（ＭＤ）（該当する場合）で試験する。試験は、２３±２．０℃及び３５±５％相対湿度の標準的な実験室雰囲気中で実施する。引張強度またはモジュラス決定のために、３．０±０．１５ｍｉｌ（または７６．２±３．８μｍ）の厚さを有する単一のフィルムシートの１インチ幅（２．５４ｃｍ）の試料を用意する。その後、試料をＩＮＳＴＲＯＮ引張試験機に移して、３５％相対湿度環境での曝露を最小にしながら試験を進める。引張試験機は、製造業者の指示に従って用意し、５００Ｎロードセルを備え、較正する。正しいグリップ及びフェースを取り付ける（ゴムコーティングされ、幅２５ｍｍである、型番号２７０２−０３２フェースを有するＩＮＳＴＲＯＮグリップ、または同等物）。試料を引張試験機に載置し、伸長させ、１００％モジュラス（すなわち、１００％フィルム伸長を達成するのに必要な応力）及び引張強度（すなわち、フィルムを破断するのに必要な応力）を決定するために分析する。
【０４２５】
任意で、フィルムは、フィルムを物品、例えば、フィルム化パケットに加工するのに適したものにする特定の機械的特性によって特徴付けられ得る。
【０４２６】
本開示による水溶性フィルムは、ＴＳ試験によって測定される少なくとも約２４ＭＰａまたは約２８ＭＰａのＴＳ値を特徴とし得る。一般に、フィルムがシールの限界または最弱要素である場合、より強いパウチシールに対応するので、より高いＴＳ値が望ましい。水溶性フィルムは、少なくとも約２４、２６、２８、３０、３３、または３５ＭＰａ及び／または最大約３２、３４、４０、４５、もしくは５０ＭＰａ（例えば、約２４ＭＰａ〜約３６ＭＰａまたは約２８ＭＰａ〜約３２ＭＰａ）のＴＳ値を有することができる。代替的または追加的に、適切なＴＳ値範囲の上限は、ＰＶＯＨ樹脂ブレンド中のＰＶＯＨポリマー及びＰＶＯＨコポリマーの単一のＰＶＯＨポリマーまたはＰＶＯＨコポリマーのみを有する対応する水溶性フィルム（例えば、より高いＴＳ値を有する対応する単一樹脂フィルム）についてのＴＳ値であり得る。
【０４２７】
本開示による水溶性フィルムは、ＭＯＤ試験によって測定される少なくとも約１１Ｎ／ｍｍ2または約１２Ｎ／ｍｍ2のＭＯＤ値を特徴とし得る。一般に、より高い剛性を有し、製造中または最終消費者パッケージングにおいて互いに重ねて装填されたとき変形して互いにくっつく可能性がより低いパウチに対応するため、より高いＭＯＤ値が望ましい。水溶性フィルムは、少なくとも約１１、１２、または１３Ｎ／ｍｍ2及び／または最大約１３、１４、１５、もしくは１６Ｎ／ｍｍ2（例えば、約１１Ｎ／ｍｍ2〜約１５Ｎ／ｍｍ2または約１２Ｎ／ｍｍ2〜約１４Ｎ／ｍｍ2）のＭＯＤ値を有することができる。代替的または追加的に、適切なＭＯＤ値範囲の上限は、ＰＶＯＨ樹脂ブレンド中のＰＶＯＨポリマー及びＰＶＯＨコポリマーの単一のＰＶＯＨポリマーまたはＰＶＯＨコポリマーのみを有する対応する水溶性フィルム（例えば、より高いＭＯＤ値を有する対応する単一樹脂フィルム）についてのＭＯＤ値であり得る。
【０４２８】
実施例、第２部
下記の例は、本質的に例示を意図するものであり、非限定的である。
【０４２９】
実施例１：試料樹脂ブレンド、ならびにそれから作製されたフィルム及びパウチ。
表２は、ＰＶＯＨフィルムを作製するために使用され得るいくつかの例示的なＰＶＯＨポリマー樹脂（Ａ〜Ｊ）を列挙する。
【表２】
2019513871.tif 000003
【０４３０】
表３は、表１に挙げられたポリマーから作製することができる様々なＰＶＯＨポリマーブレンド（＃１〜１２）を示す。ブレンドは、各ＰＶＯＨブレンド中の各ポリマーの相対質量％によって列挙される。ＰＶＯＨ樹脂ブレンドは、水溶性フィルムを作製するために他のフィルム付加剤（例えば、可塑剤、等）と組み合わせて使用することができる。このようなフィルムを使用して、洗濯洗剤のような、家庭用ケア組成物を含有するパウチを形成することができる。
【表３】
2019513871.tif 000004
【０４３１】
実施例２：家庭用ケア組成物を含有するパウチ。
単区画パウチ及び／または多区画パウチは、実施例１に記載されたフィルムのいずれか１つ（例えば、ＰＶＯＨブレンド１〜１２のいずれかを含むフィルム）から形成することができる。パウチは、以下の配合に従って家庭用ケア組成物を含有することができる。各々の香料は、香料の少なくとも２質量％の象限Ｉ香料原材料を含む。より具体的には、表４に示すように、実施例Ａ及び実施例Ｂの香料は、全香料の約２質量％〜約１０質量％のＱ１香料原材料、約５質量％〜約１０質量％のＱ２香料原材料、約３０〜約４０質量％の象限３原材料、及び約５０〜約６０質量％の象限４原材料を含む。
【表４】
2019513871.tif 000005
【０４３２】
実施例３：パウチ滲出試験。
多区画パウチを、ポリビニルアルコールモノメチルマレエートコポリマーとポリビニルアルコールコポリマーとのブレンドを有する水溶性フィルムから作製した。ポリビニルアルコールモノメチルマレエートコポリマーは、ポリビニルアルコール樹脂成分の３０％〜５０％を占め、４ｃＰ〜１８ｃＰの範囲の粘度（２０℃での４％溶液粘度）及び８６％〜８８％の加水分解度を有するポリビニルアルコールホモポリマーは、ポリビニルアルコール樹脂成分の７０％〜５０％の残部を占めたが、各ポリビニルアルコールホモポリマー成分は、樹脂ブレンド中に１０％〜７０％の範囲の量で存在した。ポリビニルアルコール樹脂ブレンドの質量平均粘度を下記の表５に示す。フィルムを、各区画に異なる液体洗濯洗剤配合物を収容する、図６による多区画パウチに熱成形した。パウチは、パウチの片側に２つの別個の区画（上部１及び上部２、例えば、図６の区画３及び４）及びパウチの底部に第３の別個の区画（図６の区画２）を有した。
【０４３３】
パウチを２週間にわたりストレス条件（８０％相対湿度、３２℃）で保持し、次いでパウチ区画外表面の各々で複数の静電容量測定（ＣＯＲＮＥＯＭＥＴＥＲ静電容量プローブによる）を行い、パウチ区画表面への溶媒移動の相対量を測定した。各領域の平均値を報告する。表面への溶媒移動は当該技術分野では滲出と称され、よって測定値は表５に平均滲出測定値として記載され、より高い値は比較的より多くの溶媒滲出、負の特徴を示す。表５の滲出値は相対的な測定値であり、無次元とみなされ得る。
【表５】
2019513871.tif 000006
【０４３４】
データを図７〜９にグラフ化する。表５及び図に示すように、ブレンドの範囲全体で、ポリビニルアルコール樹脂ブレンドの平均粘度が増加するにつれて、溶媒移動（滲出）が減少した。
【０４３５】
本明細書に開示される寸法及び値は、列挙される正確な数値に厳密に制限されるものとは理解されない。代わりに、特に指定のない限り、このような各寸法は、列挙される値及びその値の周辺の機能的に同等の範囲の両方を意味することが意図される。例えば、「４０ｍｍ」として開示される寸法は、「約４０ｍｍ」を意味することが意図される。
【０４３６】
いずれの相互参照または関連特許もしくは出願、ならびに本願がその優先権または利益を主張するいずれの特許出願または特許を含む、本明細書で引用されるすべての文献は、明示的に除外または限定されない限り、その全体が参照により本明細書に組み込まれる。いかなる文献の引用も、本明細書において開示もしくは特許請求される任意の発明に関する先行技術であること、またはそれ単独で、もしくはあらゆる他の参考文献（複数可）との任意の組み合わせで、このような任意の発明を教示、示唆、もしくは開示することを認めるものではない。さらに、本明細書中の用語のいずれの意味または定義が、参照により組み込まれる文献中の同じ用語のいずれの意味または定義と矛盾する限りでは、本明細書中でその用語に割り当てられた意味または定義が適用される。
【０４３７】
本発明の特定の実施形態を例示し、説明してきたが、本発明の主旨及び範囲から逸脱することなく、様々な他の変更及び修正を行うことができることは、当業者には明らかであろう。したがって、添付の特許請求の範囲において、本発明の範囲内にあるこのようなすべての変更及び修正を包含することが意図される。
【図１】
2019513871.tif 000007
【図２】
2019513871.tif 000008
【図３】
2019513871.tif 000009
【図４】
2019513871.tif 000010
【図５】
2019513871.tif 000011
【図６】
2019513871.tif 000012
【図７】
2019513871.tif 000013
【図８】
2019513871.tif 000014
【図９】
2019513871.tif 000015
【国際調査報告】
2019513871.tif 000016
2019513871.tif 000017